(57)【要約】  第一光学異方性層及び第二光学異方性層を備える、光学異方性積層体であって、第二光学異方性層の屈折率、第一光学異方性層の面内レターデーション、第二光学異方性層の厚み方向のレターデーション、光学異方性積層体の面内レターデーション、光学異方性積層体のＮＺ係数、及び、光学異方性積層体の厚み方向のレターデーションＲｔｈが、それぞれ、所定の関係を満たす、光学異方性積層体。
2018030244.tif 000002
【特許請求の範囲】
【請求項１】
第一光学異方性層及び第二光学異方性層を備える、光学異方性積層体であって、
前記第二光学異方性層の面内方向であって最大の屈折率を与える方向の屈折率ｎｘ２、前記第二光学異方性層の前記面内方向であって前記ｎｘ２の方向に垂直な方向の屈折率ｎｙ２、及び、前記第二光学異方性層の厚み方向の屈折率ｎｚ２が、式（１）を満たし、
波長４５０ｎｍにおける前記第一光学異方性層の面内レターデーションＲｅ１（４５０）、波長５５０ｎｍにおける前記第一光学異方性層の面内レターデーションＲｅ１（５５０）、及び、波長６５０ｎｍにおける前記第一光学異方性層の面内レターデーションＲｅ１（６５０）が、式（２）を満たし、
波長４５０ｎｍにおける前記第二光学異方性層の厚み方向のレターデーションＲｔｈ２（４５０）、波長５５０ｎｍにおける前記第二光学異方性層の厚み方向のレターデーションＲｔｈ２（５５０）、及び、波長６５０ｎｍにおける前記第二光学異方性層の厚み方向のレターデーションＲｔｈ２（６５０）が、式（３）を満たし、
波長５５０ｎｍにおける前記光学異方性積層体の面内レターデーションＲｅ０（５５０）が、式（４）を満たし、
波長４５０ｎｍにおける前記光学異方性積層体のＮＺ係数Ｎｚ（４５０）と、波長６５０ｎｍにおける前記光学異方性積層体のＮＺ係数Ｎｚ（６５０）との比Ｎｚ（４５０）／Ｎｚ（６５０）が、式（５）を満たし、
波長５５０ｎｍにおける前記光学異方性積層体の厚み方向のレターデーションＲｔｈ０（５５０）が、式（６）を満たす、光学異方性積層体。
ｎｚ２＞ｎｘ２≧ｎｙ２    式（１）
Ｒｅ１（４５０）＜Ｒｅ１（５５０）＜Ｒｅ１（６５０）    式（２）
Ｒｔｈ２（４５０）＜Ｒｔｈ２（５５０）≦Ｒｔｈ２（６５０）    式（３）
１３７ｎｍ＜Ｒｅ０（５５０）＜１５２ｎｍ    式（４）
０．７５＜Ｎｚ（４５０）／Ｎｚ（６５０）≦０．８４５    式（５）
−２ｎｍ＜Ｒｔｈ０（５５０）＜１４ｎｍ    式（６）
【請求項２】
第一光学異方性層及び第二光学異方性層を備える、光学異方性積層体であって、
前記第二光学異方性層の面内方向であって最大の屈折率を与える方向の屈折率ｎｘ２、前記第二光学異方性層の前記面内方向であって前記ｎｘ２の方向に垂直な方向の屈折率ｎｙ２、及び、前記第二光学異方性層の厚み方向の屈折率ｎｚ２が、式（７）を満たし、
波長４５０ｎｍにおける前記第一光学異方性層の面内レターデーションＲｅ１（４５０）、波長５５０ｎｍにおける前記第一光学異方性層の面内レターデーションＲｅ１（５５０）、及び、波長６５０ｎｍにおける前記第一光学異方性層の面内レターデーションＲｅ１（６５０）が、式（８）を満たし、
波長４５０ｎｍにおける前記第二光学異方性層の厚み方向のレターデーションＲｔｈ２（４５０）、波長５５０ｎｍにおける前記第二光学異方性層の厚み方向のレターデーションＲｔｈ２（５５０）、及び、波長６５０ｎｍにおける前記第二光学異方性層の厚み方向のレターデーションＲｔｈ２（６５０）が、式（９）を満たし、
波長５５０ｎｍにおける前記光学異方性積層体の面内レターデーションＲｅ０（５５０）が、式（１０）を満たし、
波長４５０ｎｍにおける前記光学異方性積層体のＮＺ係数Ｎｚ（４５０）と、波長６５０ｎｍにおける前記光学異方性積層体のＮＺ係数Ｎｚ（６５０）との比Ｎｚ（４５０）／Ｎｚ（６５０）が、式（１１）を満たし、
波長５５０ｎｍにおける前記光学異方性積層体の厚み方向のレターデーションＲｔｈ０（５５０）が、式（１２）を満たす、光学異方性積層体。
ｎｚ２＞ｎｘ２≧ｎｙ２    式（７）
Ｒｅ１（４５０）＜Ｒｅ１（５５０）＜Ｒｅ１（６５０）    式（８）
Ｒｔｈ２（４５０）＜Ｒｔｈ２（５５０）＜Ｒｔｈ２（６５０）    式（９）
１３７ｎｍ＜Ｒｅ０（５５０）＜１５２ｎｍ    式（１０）
０．８４５＜Ｎｚ（４５０）／Ｎｚ（６５０）≦０．９１５    式（１１）
−９ｎｍ＜Ｒｔｈ０（５５０）＜２６ｎｍ    式（１２）
【請求項３】
第一光学異方性層及び第二光学異方性層を備える、光学異方性積層体であって、
前記第二光学異方性層の面内方向であって最大の屈折率を与える方向の屈折率ｎｘ２、前記第二光学異方性層の前記面内方向であって前記ｎｘ２の方向に垂直な方向の屈折率ｎｙ２、及び、前記第二光学異方性層の厚み方向の屈折率ｎｚ２が、式（１３）を満たし、
波長４５０ｎｍにおける前記第一光学異方性層の面内レターデーションＲｅ１（４５０）、波長５５０ｎｍにおける前記第一光学異方性層の面内レターデーションＲｅ１（５５０）、及び、波長６５０ｎｍにおける前記第一光学異方性層の面内レターデーションＲｅ１（６５０）が、式（１４）を満たし、
波長４５０ｎｍにおける前記第二光学異方性層の厚み方向のレターデーションＲｔｈ２（４５０）、波長５５０ｎｍにおける前記第二光学異方性層の厚み方向のレターデーションＲｔｈ２（５５０）、及び、波長６５０ｎｍにおける前記第二光学異方性層の厚み方向のレターデーションＲｔｈ２（６５０）が、式（１５）を満たし、
波長５５０ｎｍにおける前記光学異方性積層体の面内レターデーションＲｅ０（５５０）が、式（１６）を満たし、
波長４５０ｎｍにおける前記光学異方性積層体のＮＺ係数Ｎｚ（４５０）と、波長６５０ｎｍにおける前記光学異方性積層体のＮＺ係数Ｎｚ（６５０）との比Ｎｚ（４５０）／Ｎｚ（６５０）が、式（１７）を満たし、
波長５５０ｎｍにおける前記光学異方性積層体の厚み方向のレターデーションＲｔｈ０（５５０）が、式（１８）を満たす、光学異方性積層体。
ｎｚ２＞ｎｘ２≧ｎｙ２    式（１３）
Ｒｅ１（４５０）＜Ｒｅ１（５５０）＜Ｒｅ１（６５０）    式（１４）
Ｒｔｈ２（４５０）＜Ｒｔｈ２（５５０）＜Ｒｔｈ２（６５０）    式（１５）
１３７ｎｍ＜Ｒｅ０（５５０）＜１５２ｎｍ    式（１６）
０．９１５＜Ｎｚ（４５０）／Ｎｚ（６５０）≦０．９７    式（１７）
−１１ｎｍ＜Ｒｔｈ０（５５０）＜２７ｎｍ    式（１８）
【請求項４】
前記光学異方性積層体の前記比Ｎｚ（４５０）／Ｎｚ（６５０）が、式（１９）を満たし、
波長５５０ｎｍにおける前記光学異方性積層体の厚み方向のレターデーションＲｔｈ０（５５０）が、式（２０）を満たす、請求項２記載の光学異方性積層体。
０．８９＜Ｎｚ（４５０）／Ｎｚ（６５０）≦０．９１    式（１９）
４ｎｍ＜Ｒｔｈ０（５５０）＜１０ｎｍ    式（２０）
【請求項５】
前記光学異方性積層体の前記比Ｎｚ（４５０）／Ｎｚ（６５０）が、式（２１）を満たし、
波長５５０ｎｍにおける前記光学異方性積層体の厚み方向のレターデーションＲｔｈ０（５５０）が、式（２２）を満たす、請求項３記載の光学異方性積層体。
０．９４＜Ｎｚ（４５０）／Ｎｚ（６５０）≦０．９６    式（２１）
４ｎｍ＜Ｒｔｈ０（５５０）＜１２ｎｍ    式（２２）
【請求項６】
前記第二光学異方性層が、重合体と、配向状態が固定されていてもよいメソゲン骨格を有する化合物とを含み、
前記重合体の溶液を用いた塗工法により前記重合体の膜を形成した場合に、前記膜の面内方向であって最大の屈折率を与える方向の屈折率ｎｘ（Ｐ）、前記膜の前記面内方向であって前記ｎｘ（Ｐ）の方向に垂直な方向の屈折率ｎｙ（Ｐ）、及び、前記膜の厚み方向の屈折率ｎｚ（Ｐ）が、ｎｚ（Ｐ）＞ｎｘ（Ｐ）≧ｎｙ（Ｐ）を満たし、
前記メソゲン骨格を有する化合物が；液晶性を示し、且つ、ホモジニアス配向した場合に逆波長分散性の面内レターデーションを示す第一化合物；並びに、単独では液晶性を示さない第二化合物；からなる群より選ばれる少なくとも１種類の化合物であり、
ホモジニアス配向した場合に順波長分散性の面内レターデーションを示す評価用液晶化合物に前記第二化合物を、前記評価用液晶化合物及び前記第二化合物の合計１００重量部に対して３０重量部〜７０重量部の少なくともいずれかの割合で混合した混合物が、液晶性を示し、且つ、前記混合物がホモジニアス配向した場合に前記第二化合物が逆波長分散性の面内レターデーションを示し、
波長４５０ｎｍにおける前記第二光学異方性層の厚み方向のレターデーションＲｔｈ２（４５０）、波長５５０ｎｍにおける前記第二光学異方性層の厚み方向のレターデーションＲｔｈ２（５５０）、及び、波長６５０ｎｍにおける前記第二光学異方性層の厚み方向のレターデーションＲｔｈ２（６５０）が、式（２３）及び式（２４）を満たす、請求項１〜５のいずれか一項に記載の光学異方性積層体。
０．５０＜Ｒｔｈ２（４５０）／Ｒｔｈ２（５５０）＜１．００    式（２３）
１．００≦Ｒｔｈ２（６５０）／Ｒｔｈ２（５５０）＜１．２５    式（２４）
【請求項７】
前記メソゲン骨格を有する化合物が、前記メソゲン骨格を有する化合物の分子中に、主鎖メソゲン骨格と、前記主鎖メソゲン骨格に結合した側鎖メソゲン骨格とを含む、請求項６記載の光学異方性積層体。
【請求項８】
前記メソゲン骨格を有する化合物が、下記式（Ｉ）で表される、請求項６又は７記載の光学異方性積層体。
【化１】
2018030244.tif 000043
〔式（Ｉ）中、
Ａｒ１は、Ｄ１を置換基として有する２価の芳香族炭化水素環基、または、Ｄ１を置換基として有する２価の芳香族複素環基を表し、
Ｄ１は、芳香族炭化水素環および芳香族複素環からなる群より選ばれる少なくとも１つの芳香環を有する炭素数１〜２０の有機基を表し、
Ｚ１１およびＺ１２は、それぞれ独立して、−ＣＯ−Ｏ−、−Ｏ−ＣＯ−、−ＮＲ３１−ＣＯ−、または、−ＣＯ−ＮＲ３２−を表し、Ｒ３１およびＲ３２は、それぞれ独立して、水素原子または炭素数１〜６のアルキル基を表し、
Ａ１１、Ａ１２、Ｂ１１およびＢ１２は、それぞれ独立して、置換基を有していてもよい環状脂肪族基、または、置換基を有していてもよい芳香族基を表し、
Ｙ１１、Ｙ１２、Ｌ１１およびＬ１２は、それぞれ独立して、単結合、−Ｏ−、−ＣＯ−、−ＣＯ−Ｏ−、−Ｏ−ＣＯ−、−ＮＲ２１−ＣＯ−、−ＣＯ−ＮＲ２２−、−Ｏ−ＣＯ−Ｏ−、−ＮＲ２３−ＣＯ−Ｏ−、−Ｏ−ＣＯ−ＮＲ２４−、または、−ＮＲ２５−ＣＯ−ＮＲ２６−を表し、Ｒ２１〜Ｒ２６は、それぞれ独立して、水素原子または炭素数１〜６のアルキル基を表し、
Ｒ１およびＲ２は、それぞれ独立して、水素原子、メチル基または塩素原子を表し、
ｍおよびｑは、それぞれ独立して、１〜２０の整数を表し、
ｎおよびｐは、それぞれ独立して、０または１を表す。〕
【請求項９】
前記Ａｒ１−Ｄ１が、下記式（II）：
【化２】
2018030244.tif 000044
〔式（II）中、
Ａｘは、芳香族炭化水素環および芳香族複素環からなる群より選ばれる少なくとも１つの芳香環を有する炭素数２〜２０の有機基を表し、
Ｒａは、水素原子または置換基を有していてもよい炭素数１〜２０の有機基を表す。〕  で表される基である、請求項８記載の光学異方性積層体。
【請求項１０】
前記Ａｘが、下記式（III）：
【化３】
2018030244.tif 000045
〔式（III）中、
ＲＸは、水素原子、ハロゲン原子、炭素数１〜６のアルキル基、シアノ基、ニトロ基、炭素数１〜６のフルオロアルキル基、炭素数１〜６のアルコキシ基、または、−Ｃ（＝Ｏ）−Ｏ−Ｒｂを表し、Ｒｂは、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基を表し、
複数のＲＸ同士は、すべて同一であっても、相異なっていてもよく、
環を構成する少なくとも１つのＣ−ＲＸは、窒素原子に置き換えられていてもよい。〕
で表される基である、請求項９に記載の光学異方性積層体。
【請求項１１】
前記Ｒａが、置換基を有していてもよい炭素数１〜２０のアルキル基、置換基を有していてもよい炭素数２〜２０のアルケニル基、置換基を有していてもよい炭素数２〜２０のアルキニル基、または、置換基を有していてもよい炭素数６〜１８の芳香族基である、請求項９または１０に記載の光学異方性積層体。
【請求項１２】
前記重合体が、ポリビニルカルバゾール及びポリフマル酸エステルからなる群より選ばれる少なくとも１種類の重合体である、請求項６〜１１のいずれか一項に記載の光学異方性積層体。
【請求項１３】
前記第二光学異方性層の全固形分における前記メソゲン骨格を有する化合物の比率が、２０重量％〜６０重量％である、請求項６〜１２のいずれか一項に記載の光学異方性積層体。
【請求項１４】
直線偏光子と、請求項１〜１３のいずれか一項に記載の光学異方性積層体とを備える、偏光板。
【請求項１５】
請求項１４記載の偏光板と、有機エレクトロルミネッセンス素子とを備える画像表示装置であって、
前記直線偏光子、光学異方性積層体、及び、前記有機エレクトロルミネッセンス素子を、この順に備える、画像表示装置。
【発明の詳細な説明】
【技術分野】
【０００１】
本発明は、光学異方性積層体、並びに、それを備える偏光板及び画像表示装置に関する。
【背景技術】
【０００２】
有機エレクトロルミネッセンス表示装置（以下、適宜「有機ＥＬ表示装置」ということがある。）等の画像表示装置には、光学異方性のフィルムが、光学フィルムとして設けられる。このような光学フィルムについては、従来から、様々な研究がなされている（特許文献１〜６参照）。
【先行技術文献】
【特許文献】
【０００３】
【特許文献１】特開２０１６−０５３７０９号公報
【特許文献２】特開２０１５−１０６１１４号公報
【特許文献３】特開２０１５−１６３９３５号公報
【特許文献４】特開２０１５−１６３９３６号公報
【特許文献５】特開２０１４−１６９７２２号公報
【特許文献６】特開２０１５−２００８６１号公報
【発明の概要】
【発明が解決しようとする課題】
【０００４】
画像表示装置の表示面には、円偏光板が設けられることがある。ここで、用語「円偏光板」には、狭義の円偏光板だけでなく、楕円偏光板も含む。前記の円偏光板としては、通常、直線偏光子と、光学異方性を有する光学フィルムとを貼り合わせて得られるフィルムが用いられる。画像表示装置の表示面に円偏光板を設けることにより、表示面を正面方向から見た場合に、外光の反射を抑制できるので、画像の視認性を高めることが可能である。【０００５】
しかし、従来の一般的な円偏光板を画像表示装置の表示面に設けても、表示面を傾斜方向から見た場合には、外光の反射の抑制が難しかった。具体的には、表示面を傾斜方向から見ると、表示面で反射した光が視認されることによって、表示面が色付いて見えていた。【０００６】
そこで、本発明者は、円偏光板に、ポジティブＣフィルムを設けることを試みた。ポジティブＣフィルムとは、屈折率ｎｘ、ｎｙ及びｎｚが、ｎｚ＞ｎｘ≧ｎｙを満たすフィルムである。ポジティブＣフィルムを円偏光板に設けることにより、表示面を傾斜方向から見た場合に、外光の反射を抑制して、表示面の色付きを抑制することが期待された。【０００７】
円偏光板にポジティブＣフィルムを設けたことにより、表示面を傾斜方向から見た場合の色付きは、大きく低減された。ところが、本発明者が更に検討を進めたところ、円偏光板にポジティブＣフィルムを設けた場合でも、傾斜方向から見た表示面には僅かに反射があり、色付きが観察されうることが判明した。詳細には、表示面を傾斜方向から観察して測定される色度と、反射の無い黒色の表示面の色度との色差ΔＥ＊ａｂが、十分に小さくなっていなかった。【０００８】
本発明は、前記の課題に鑑みて創案されたもので、表示面を傾斜方向から見た場合に外光の反射を抑制して、色付きを効果的に抑制できる画像表示装置を実現できる光学異方性積層体及び偏光板；並びに、表示面を傾斜方向から見た場合に外光の反射を抑制して、色付きを効果的に抑制できる画像表示装置；を提供することを目的とする。
【課題を解決するための手段】
【０００９】
本発明者は、前記の課題を解決するべく鋭意検討した結果、所定の屈折率異方性を有する第一光学異方性層及び第二光学異方性層を組み合わせて含み、所定のレターデーションを有し、且つ、所定の逆波長分散性のＮＺ係数を示す光学異方性積層を用いることにより、前記の課題を解決できることを見い出し、本発明を完成させた。
すなわち、本発明は、下記のものを含む。【００１０】
〔１〕  第一光学異方性層及び第二光学異方性層を備える、光学異方性積層体であって、
前記第二光学異方性層の面内方向であって最大の屈折率を与える方向の屈折率ｎｘ２、前記第二光学異方性層の前記面内方向であって前記ｎｘ２の方向に垂直な方向の屈折率ｎｙ２、及び、前記第二光学異方性層の厚み方向の屈折率ｎｚ２が、式（１）を満たし、
波長４５０ｎｍにおける前記第一光学異方性層の面内レターデーションＲｅ１（４５０）、波長５５０ｎｍにおける前記第一光学異方性層の面内レターデーションＲｅ１（５５０）、及び、波長６５０ｎｍにおける前記第一光学異方性層の面内レターデーションＲｅ１（６５０）が、式（２）を満たし、
波長４５０ｎｍにおける前記第二光学異方性層の厚み方向のレターデーションＲｔｈ２（４５０）、波長５５０ｎｍにおける前記第二光学異方性層の厚み方向のレターデーションＲｔｈ２（５５０）、及び、波長６５０ｎｍにおける前記第二光学異方性層の厚み方向のレターデーションＲｔｈ２（６５０）が、式（３）を満たし、
波長５５０ｎｍにおける前記光学異方性積層体の面内レターデーションＲｅ０（５５０）が、式（４）を満たし、
波長４５０ｎｍにおける前記光学異方性積層体のＮＺ係数Ｎｚ（４５０）と、波長６５０ｎｍにおける前記光学異方性積層体のＮＺ係数Ｎｚ（６５０）との比Ｎｚ（４５０）／Ｎｚ（６５０）が、式（５）を満たし、
波長５５０ｎｍにおける前記光学異方性積層体の厚み方向のレターデーションＲｔｈ０（５５０）が、式（６）を満たす、光学異方性積層体。
ｎｚ２＞ｎｘ２≧ｎｙ２    式（１）
Ｒｅ１（４５０）＜Ｒｅ１（５５０）＜Ｒｅ１（６５０）    式（２）
Ｒｔｈ２（４５０）＜Ｒｔｈ２（５５０）≦Ｒｔｈ２（６５０）    式（３）
１３７ｎｍ＜Ｒｅ０（５５０）＜１５２ｎｍ    式（４）
０．７５＜Ｎｚ（４５０）／Ｎｚ（６５０）≦０．８４５    式（５）
−２ｎｍ＜Ｒｔｈ０（５５０）＜１４ｎｍ    式（６）
〔２〕  第一光学異方性層及び第二光学異方性層を備える、光学異方性積層体であって、
前記第二光学異方性層の面内方向であって最大の屈折率を与える方向の屈折率ｎｘ２、前記第二光学異方性層の前記面内方向であって前記ｎｘ２の方向に垂直な方向の屈折率ｎｙ２、及び、前記第二光学異方性層の厚み方向の屈折率ｎｚ２が、式（７）を満たし、
波長４５０ｎｍにおける前記第一光学異方性層の面内レターデーションＲｅ１（４５０）、波長５５０ｎｍにおける前記第一光学異方性層の面内レターデーションＲｅ１（５５０）、及び、波長６５０ｎｍにおける前記第一光学異方性層の面内レターデーションＲｅ１（６５０）が、式（８）を満たし、
波長４５０ｎｍにおける前記第二光学異方性層の厚み方向のレターデーションＲｔｈ２（４５０）、波長５５０ｎｍにおける前記第二光学異方性層の厚み方向のレターデーションＲｔｈ２（５５０）、及び、波長６５０ｎｍにおける前記第二光学異方性層の厚み方向のレターデーションＲｔｈ２（６５０）が、式（９）を満たし、
波長５５０ｎｍにおける前記光学異方性積層体の面内レターデーションＲｅ０（５５０）が、式（１０）を満たし、
波長４５０ｎｍにおける前記光学異方性積層体のＮＺ係数Ｎｚ（４５０）と、波長６５０ｎｍにおける前記光学異方性積層体のＮＺ係数Ｎｚ（６５０）との比Ｎｚ（４５０）／Ｎｚ（６５０）が、式（１１）を満たし、
波長５５０ｎｍにおける前記光学異方性積層体の厚み方向のレターデーションＲｔｈ０（５５０）が、式（１２）を満たす、光学異方性積層体。
ｎｚ２＞ｎｘ２≧ｎｙ２    式（７）
Ｒｅ１（４５０）＜Ｒｅ１（５５０）＜Ｒｅ１（６５０）    式（８）
Ｒｔｈ２（４５０）＜Ｒｔｈ２（５５０）＜Ｒｔｈ２（６５０）    式（９）
１３７ｎｍ＜Ｒｅ０（５５０）＜１５２ｎｍ    式（１０）
０．８４５＜Ｎｚ（４５０）／Ｎｚ（６５０）≦０．９１５    式（１１）
−９ｎｍ＜Ｒｔｈ０（５５０）＜２６ｎｍ    式（１２）
〔３〕  第一光学異方性層及び第二光学異方性層を備える、光学異方性積層体であって、
前記第二光学異方性層の面内方向であって最大の屈折率を与える方向の屈折率ｎｘ２、前記第二光学異方性層の前記面内方向であって前記ｎｘ２の方向に垂直な方向の屈折率ｎｙ２、及び、前記第二光学異方性層の厚み方向の屈折率ｎｚ２が、式（１３）を満たし、
波長４５０ｎｍにおける前記第一光学異方性層の面内レターデーションＲｅ１（４５０）、波長５５０ｎｍにおける前記第一光学異方性層の面内レターデーションＲｅ１（５５０）、及び、波長６５０ｎｍにおける前記第一光学異方性層の面内レターデーションＲｅ１（６５０）が、式（１４）を満たし、
波長４５０ｎｍにおける前記第二光学異方性層の厚み方向のレターデーションＲｔｈ２（４５０）、波長５５０ｎｍにおける前記第二光学異方性層の厚み方向のレターデーションＲｔｈ２（５５０）、及び、波長６５０ｎｍにおける前記第二光学異方性層の厚み方向のレターデーションＲｔｈ２（６５０）が、式（１５）を満たし、
波長５５０ｎｍにおける前記光学異方性積層体の面内レターデーションＲｅ０（５５０）が、式（１６）を満たし、
波長４５０ｎｍにおける前記光学異方性積層体のＮＺ係数Ｎｚ（４５０）と、波長６５０ｎｍにおける前記光学異方性積層体のＮＺ係数Ｎｚ（６５０）との比Ｎｚ（４５０）／Ｎｚ（６５０）が、式（１７）を満たし、
波長５５０ｎｍにおける前記光学異方性積層体の厚み方向のレターデーションＲｔｈ０（５５０）が、式（１８）を満たす、光学異方性積層体。
ｎｚ２＞ｎｘ２≧ｎｙ２    式（１３）
Ｒｅ１（４５０）＜Ｒｅ１（５５０）＜Ｒｅ１（６５０）    式（１４）
Ｒｔｈ２（４５０）＜Ｒｔｈ２（５５０）＜Ｒｔｈ２（６５０）    式（１５）
１３７ｎｍ＜Ｒｅ０（５５０）＜１５２ｎｍ    式（１６）
０．９１５＜Ｎｚ（４５０）／Ｎｚ（６５０）≦０．９７    式（１７）
−１１ｎｍ＜Ｒｔｈ０（５５０）＜２７ｎｍ    式（１８）
〔４〕  前記光学異方性積層体の前記比Ｎｚ（４５０）／Ｎｚ（６５０）が、式（１９）を満たし、
波長５５０ｎｍにおける前記光学異方性積層体の厚み方向のレターデーションＲｔｈ０（５５０）が、式（２０）を満たす、〔２〕記載の光学異方性積層体。
０．８９＜Ｎｚ（４５０）／Ｎｚ（６５０）≦０．９１    式（１９）
４ｎｍ＜Ｒｔｈ０（５５０）＜１０ｎｍ    式（２０）
〔５〕  前記光学異方性積層体の前記比Ｎｚ（４５０）／Ｎｚ（６５０）が、式（２１）を満たし、
波長５５０ｎｍにおける前記光学異方性積層体の厚み方向のレターデーションＲｔｈ０（５５０）が、式（２２）を満たす、〔３〕記載の光学異方性積層体。
０．９４＜Ｎｚ（４５０）／Ｎｚ（６５０）≦０．９６    式（２１）
４ｎｍ＜Ｒｔｈ０（５５０）＜１２ｎｍ    式（２２）
〔６〕  前記第二光学異方性層が、重合体と、配向状態が固定されていてもよいメソゲン骨格を有する化合物とを含み、
前記重合体の溶液を用いた塗工法により前記重合体の膜を形成した場合に、前記膜の面内方向であって最大の屈折率を与える方向の屈折率ｎｘ（Ｐ）、前記膜の前記面内方向であって前記ｎｘ（Ｐ）の方向に垂直な方向の屈折率ｎｙ（Ｐ）、及び、前記膜の厚み方向の屈折率ｎｚ（Ｐ）が、ｎｚ（Ｐ）＞ｎｘ（Ｐ）≧ｎｙ（Ｐ）を満たし、
前記メソゲン骨格を有する化合物が；液晶性を示し、且つ、ホモジニアス配向した場合に逆波長分散性の面内レターデーションを示す第一化合物；並びに、単独では液晶性を示さない第二化合物；からなる群より選ばれる少なくとも１種類の化合物であり、
ホモジニアス配向した場合に順波長分散性の面内レターデーションを示す評価用液晶化合物に前記第二化合物を、前記評価用液晶化合物及び前記第二化合物の合計１００重量部に対して３０重量部〜７０重量部の少なくともいずれかの割合で混合した混合物が、液晶性を示し、且つ、前記混合物がホモジニアス配向した場合に前記第二化合物が逆波長分散性の面内レターデーションを示し、
波長４５０ｎｍにおける前記第二光学異方性層の厚み方向のレターデーションＲｔｈ２（４５０）、波長５５０ｎｍにおける前記第二光学異方性層の厚み方向のレターデーションＲｔｈ２（５５０）、及び、波長６５０ｎｍにおける前記第二光学異方性層の厚み方向のレターデーションＲｔｈ２（６５０）が、式（２３）及び式（２４）を満たす、〔１〕〜〔５〕のいずれか一項に記載の光学異方性積層体。
０．５０＜Ｒｔｈ２（４５０）／Ｒｔｈ２（５５０）＜１．００    式（２３）
１．００≦Ｒｔｈ２（６５０）／Ｒｔｈ２（５５０）＜１．２５    式（２４）
〔７〕  前記メソゲン骨格を有する化合物が、前記メソゲン骨格を有する化合物の分子中に、主鎖メソゲン骨格と、前記主鎖メソゲン骨格に結合した側鎖メソゲン骨格とを含む、〔６〕記載の光学異方性積層体。
〔８〕  前記メソゲン骨格を有する化合物が、下記式（Ｉ）で表される、〔６〕又は〔７〕記載の光学異方性積層体。
【化１】
2018030244.tif 000003
〔式（Ｉ）中、
Ａｒ１は、Ｄ１を置換基として有する２価の芳香族炭化水素環基、または、Ｄ１を置換基として有する２価の芳香族複素環基を表し、
Ｄ１は、芳香族炭化水素環および芳香族複素環からなる群より選ばれる少なくとも１つの芳香環を有する炭素数１〜２０の有機基を表し、
Ｚ１１およびＺ１２は、それぞれ独立して、−ＣＯ−Ｏ−、−Ｏ−ＣＯ−、−ＮＲ３１−ＣＯ−、または、−ＣＯ−ＮＲ３２−を表し、Ｒ３１およびＲ３２は、それぞれ独立して、水素原子または炭素数１〜６のアルキル基を表し、
Ａ１１、Ａ１２、Ｂ１１およびＢ１２は、それぞれ独立して、置換基を有していてもよい環状脂肪族基、または、置換基を有していてもよい芳香族基を表し、
Ｙ１１、Ｙ１２、Ｌ１１およびＬ１２は、それぞれ独立して、単結合、−Ｏ−、−ＣＯ−、−ＣＯ−Ｏ−、−Ｏ−ＣＯ−、−ＮＲ２１−ＣＯ−、−ＣＯ−ＮＲ２２−、−Ｏ−ＣＯ−Ｏ−、−ＮＲ２３−ＣＯ−Ｏ−、−Ｏ−ＣＯ−ＮＲ２４−、または、−ＮＲ２５−ＣＯ−ＮＲ２６−を表し、Ｒ２１〜Ｒ２６は、それぞれ独立して、水素原子または炭素数１〜６のアルキル基を表し、
Ｒ１およびＲ２は、それぞれ独立して、水素原子、メチル基または塩素原子を表し、
ｍおよびｑは、それぞれ独立して、１〜２０の整数を表し、
ｎおよびｐは、それぞれ独立して、０または１を表す。〕
〔９〕  前記Ａｒ１−Ｄ１が、下記式（II）：
【化２】
2018030244.tif 000004
〔式（II）中、
Ａｘは、芳香族炭化水素環および芳香族複素環からなる群より選ばれる少なくとも１つの芳香環を有する炭素数２〜２０の有機基を表し、
Ｒａは、水素原子または置換基を有していてもよい炭素数１〜２０の有機基を表す。〕  で表される基である、〔８〕記載の光学異方性積層体。
〔１０〕  前記Ａｘが、下記式（III）：
【化３】
2018030244.tif 000005
〔式（III）中、
ＲＸは、水素原子、ハロゲン原子、炭素数１〜６のアルキル基、シアノ基、ニトロ基、炭素数１〜６のフルオロアルキル基、炭素数１〜６のアルコキシ基、または、−Ｃ（＝Ｏ）−Ｏ−Ｒｂを表し、Ｒｂは、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基を表し、
複数のＲＸ同士は、すべて同一であっても、相異なっていてもよく、
環を構成する少なくとも１つのＣ−ＲＸは、窒素原子に置き換えられていてもよい。〕
で表される基である、〔９〕に記載の光学異方性積層体。
〔１１〕  前記Ｒａが、置換基を有していてもよい炭素数１〜２０のアルキル基、置換基を有していてもよい炭素数２〜２０のアルケニル基、置換基を有していてもよい炭素数２〜２０のアルキニル基、または、置換基を有していてもよい炭素数６〜１８の芳香族基である、〔９〕または〔１０〕に記載の光学異方性積層体。
〔１２〕  前記重合体が、ポリビニルカルバゾール及びポリフマル酸エステルからなる群より選ばれる少なくとも１種類の重合体である、〔６〕〜〔１１〕のいずれか一項に記載の光学異方性積層体。
〔１３〕  前記第二光学異方性層の全固形分における前記メソゲン骨格を有する化合物の比率が、２０重量％〜６０重量％である、〔６〕〜〔１２〕のいずれか一項に記載の光学異方性積層体。
〔１４〕  直線偏光子と、〔１〕〜〔１３〕のいずれか一項に記載の光学異方性積層体とを備える、偏光板。
〔１５〕  〔１４〕記載の偏光板と、有機エレクトロルミネッセンス素子とを備える画像表示装置であって、
前記直線偏光子、光学異方性積層体、及び、前記有機エレクトロルミネッセンス素子を、この順に備える、画像表示装置。
【発明の効果】
【００１１】
本発明によれば、表示面を傾斜方向から見た場合に外光の反射を抑制して、色付きを効果的に抑制できる画像表示装置を実現できる光学異方性積層体及び偏光板；並びに、表示面を傾斜方向から見た場合に外光の反射を抑制して、色付きを効果的に抑制できる画像表示装置；を提供できる。
【図面の簡単な説明】
【００１２】
【図１】図１は、本発明の第一実施形態としての光学異方性積層体の断面を模式的に示す断面図である。
【図２】図２は、本発明の一実施形態に係る偏光板を模式的に示す断面図である。
【図３】図３は、本発明の一実施形態に係る画像表示装置を模式的に示す断面図である。
【図４】図４は、実施例及び比較例でのシミュレーションにおいて、色度の計算を行う際に設定した評価モデルの様子を模式的に示す斜視図である。
【発明を実施するための形態】
【００１３】
以下、本発明について実施形態及び例示物を示して詳細に説明する。ただし、本発明は以下に示す実施形態及び例示物に限定されるものではなく、本発明の請求の範囲及びその均等の範囲を逸脱しない範囲において任意に変更して実施しうる。
【００１４】
以下の説明において、「長尺」のフィルムとは、幅に対して、５倍以上の長さを有するフィルムをいい、好ましくは１０倍若しくはそれ以上の長さを有し、具体的にはロール状に巻き取られて保管又は運搬される程度の長さを有するフィルムをいう。長尺のフィルムの長さの上限は、特に制限は無く、例えば、幅に対して１０万倍以下としうる。
【００１５】
以下の説明において、フィルムの面内レターデーションＲｅは、別に断らない限り、Ｒｅ＝（ｎｘ−ｎｙ）×ｄで表される値である。また、フィルムの厚み方向のレターデーションＲｔｈは、別に断らない限り、Ｒｔｈ＝｛（ｎｘ＋ｎｙ）／２−ｎｚ｝×ｄで表される値である。さらに、フィルムのＮＺ係数は、別に断らない限り、（ｎｘ−ｎｚ）／（ｎｘ−ｎｙ）で表される値であり、０．５＋Ｒｔｈ／Ｒｅで計算しうる。ここで、ｎｘは、フィルムの厚み方向に垂直な方向（面内方向）であって最大の屈折率を与える方向の屈折率を表す。ｎｙは、フィルムの前記面内方向であってｎｘの方向に直交する方向の屈折率を表す。ｎｚはフィルムの厚み方向の屈折率を表す。ｄは、フィルムの厚みを表す。
【００１６】
以下の説明において、別に断らない限り、屈折率の測定波長は、５５０ｎｍである。
【００１７】
以下の説明において、フィルムの遅相軸とは、別に断らない限り、当該フィルムの面内における遅相軸を表す。
【００１８】
以下の説明において、長尺のフィルムの斜め方向とは、別に断らない限り、そのフィルムの面内方向であって、そのフィルムの幅方向に平行でもなく垂直でもない方向を示す。
【００１９】
以下の説明において、ある面の正面方向とは、別に断らない限り、当該面の法線方向を意味し、具体的には前記面の極角０°且つ方位角０°の方向を指す。
【００２０】
以下の説明において、ある面の傾斜方向とは、別に断らない限り、当該面に平行でも垂直でもない方向を意味し、具体的には前記面の極角が０°より大きく９０°より小さい範囲の方向を指す。
【００２１】
以下の説明において、要素の方向が「平行」、「垂直」及び「直交」とは、別に断らない限り、本発明の効果を損ねない範囲内、例えば±５°の範囲内での誤差を含んでいてもよい。
【００２２】
以下の説明において、「基材」及び「偏光板」とは、別に断らない限り、剛直な部材だけでなく、例えば樹脂製のフィルムのように可撓性を有する部材も含む。
【００２３】
以下の説明において、複数の層を備える部材における各層の光学軸（偏光吸収軸、偏光透過軸、遅相軸等）がなす角度は、別に断らない限り、前記の層を厚み方向から見たときの角度を表す。
【００２４】
以下の説明において、正の固有複屈折値を有する樹脂とは、延伸方向の屈折率がそれに直交する方向の屈折率よりも大きくなる樹脂を意味する。また、負の固有複屈折値を有する樹脂とは、延伸方向の屈折率がそれに直交する方向の屈折率よりも小さくなる樹脂を意味する。固有複屈折値は、誘電率分布から計算しうる。
【００２５】
［１．光学異方性積層体の概要］
図１は、本発明の第一実施形態としての光学異方性積層体１００の断面を模式的に示す断面図である。
図１に示すように、光学異方性積層体１００は、第一光学異方性層１１０及び第二光学異方性層１２０を備える。光学異方性積層体１００、第一光学異方性層１１０及び第二光学異方性層１２０は、下記の第一〜第三のいずれかの組み合わせで、光学特性に係る所定の要件を満たす。また、光学異方性積層体１００は、必要に応じて、任意の層（図示せず）を備えていてもよい。
【００２６】
［２．光学特性の第一の組み合わせ］
第一の組み合わせにおいて、第二光学異方性層の面内方向であって最大の屈折率を与える方向の屈折率ｎｘ２、第二光学異方性層の前記面内方向であって前記ｎｘ２の方向に垂直な方向の屈折率ｎｙ２、第二光学異方性層の厚み方向の屈折率ｎｚ２、波長４５０ｎｍにおける第一光学異方性層の面内レターデーションＲｅ１（４５０）、波長５５０ｎｍにおける第一光学異方性層の面内レターデーションＲｅ１（５５０）、波長６５０ｎｍにおける第一光学異方性層の面内レターデーションＲｅ１（６５０）、波長４５０ｎｍにおける第二光学異方性層の厚み方向のレターデーションＲｔｈ２（４５０）、波長５５０ｎｍにおける第二光学異方性層の厚み方向のレターデーションＲｔｈ２（５５０）、波長６５０ｎｍにおける第二光学異方性層の厚み方向のレターデーションＲｔｈ２（６５０）、波長５５０ｎｍにおける光学異方性積層体の面内レターデーションＲｅ０（５５０）、波長４５０ｎｍにおける光学異方性積層体のＮＺ係数Ｎｚ（４５０）、波長６５０ｎｍにおける光学異方性積層体のＮＺ係数Ｎｚ（６５０）、及び、波長５５０ｎｍにおける光学異方性積層体の厚み方向のレターデーションＲｔｈ０（５５０）が、下記の式（１）〜式（６）を満たす。
ｎｚ２＞ｎｘ２≧ｎｙ２    式（１）
Ｒｅ１（４５０）＜Ｒｅ１（５５０）＜Ｒｅ１（６５０）    式（２）
Ｒｔｈ２（４５０）＜Ｒｔｈ２（５５０）≦Ｒｔｈ２（６５０）    式（３）
１３７ｎｍ＜Ｒｅ０（５５０）＜１５２ｎｍ    式（４）
０．７５＜Ｎｚ（４５０）／Ｎｚ（６５０）≦０．８４５    式（５）
−２ｎｍ＜Ｒｔｈ０（５５０）＜１４ｎｍ    式（６）
【００２７】
前記の式（１）〜式（６）を満たす光学特性を有する光学異方性積層体を直線偏光子と組み合わせて得られる円偏光板を画像表示装置に設けることにより、その画像表示装置の表示面を傾斜方向から見た場合に外光の反射を抑制して、色付きを効果的に抑制できる。
【００２８】
式（１）に関して、第二光学異方性層の屈折率ｎｘ２、ｎｙ２及びｎｚ２の関係を、詳細に説明する。式（１）は、第二光学異方性層が、ポジティブＣプレートとして機能しうる層であることを表す。この際、前記の屈折率ｎｘ２と屈折率ｎｙ２とは、値が同じであるか近いことが好ましい。よって、第二光学異方性層の屈折率ｎｘ２、ｎｙ２及びｎｚ２は、ｎｚ２＞ｎｘ２≒ｎｙ２の関係を満たすことが好ましい。具体的には、屈折率ｎｘ２と屈折率ｎｙ２の差ｎｘ２−ｎｙ２は、好ましくは０．０００００〜０．００１００、より好ましくは０．０００００〜０．０００５０、特に好ましくは０．０００００〜０．０００２０である。屈折率差ｎｘ２−ｎｙ２が前記の範囲に収まることにより、表示面を傾斜方向から見た場合の反射光による色付きを効果的に抑制できる円偏光板を実現できる。
【００２９】
式（２）に関して、波長４５０ｎｍにおける第一光学異方性層の面内レターデーションＲｅ１（４５０）、波長５５０ｎｍにおける第一光学異方性層の面内レターデーションＲｅ１（５５０）、及び、波長６５０ｎｍにおける第一光学異方性層の面内レターデーションＲｅ１（６５０）の関係を、詳細に説明する。第一光学異方性層は、その面内に屈折率異方性を有する層であり、したがって、０ｎｍより大きい面内レターデーションを有する。式（２）で表されるように、第一光学異方性層の面内レターデーションは、逆波長分散性を示す。第一光学異方性層の面内レターデーションが逆波長分散性を示すことにより、当該第一光学異方性層を傾斜方向に透過する広い波長範囲の光の偏光状態を均一に変換することができる。よって、このような第一光学異方性層を含む光学異方性積層体を備えた円偏光板は、広い波長範囲において均一に外光の反射を抑制できるので、表示面の色付きの抑制が可能である。
【００３０】
式（３）に関して、波長４５０ｎｍにおける第二光学異方性層の厚み方向のレターデーションＲｔｈ２（４５０）、波長５５０ｎｍにおける第二光学異方性層の厚み方向のレターデーションＲｔｈ２（５５０）、及び、波長６５０ｎｍにおける第二光学異方性層の厚み方向のレターデーションＲｔｈ２（６５０）の関係を、詳細に説明する。式（３）で表されるように、第二光学異方性層の厚み方向のレターデーションは、逆波長分散性を示す。第二光学異方性層の厚み方向のレターデーションが逆波長分散性を示すことにより、当該第二光学異方性層を傾斜方向に透過する広い波長範囲の光の偏光状態を均一に変換することができる。よって、このような第二光学異方性層を含む光学異方性積層体を備えた円偏光板は、広い波長範囲において均一に外光の反射を抑制できるので、表示面の色付きの抑制が可能である。
【００３１】
中でも、第二光学異方性層の厚み方向のレターデーションＲｔｈ２（４５０）、Ｒｔｈ２（５５０）及びＲｔｈ２（６５０）は、下記の式（２３）及び式（２４）を満たすことが好ましい。
０．５０＜Ｒｔｈ２（４５０）／Ｒｔｈ２（５５０）＜１．００    式（２３）
１．００≦Ｒｔｈ２（６５０）／Ｒｔｈ２（５５０）＜１．２５    式（２４）
詳細には、比Ｒｔｈ２（４５０）／Ｒｔｈ２（５５０）は、好ましくは０．５０より大きく、より好ましくは０．６より大きく、特に好ましくは０．７より大きく、また、好ましくは１．００未満である。また、Ｒｔｈ２（６５０）／Ｒｔｈ２（５５０）は、好ましくは１．００以上であり、また、好ましくは１．２５未満、より好ましくは１．２２未満、特に好ましくは１．１９未満である。これにより、表示面の傾斜方向における外光の反射の抑制及び表示面の色付きの抑制を、特に効果的に実現できる。
【００３２】
式（４）に関して、波長５５０ｎｍにおける光学異方性積層体の面内レターデーションＲｅ０（５５０）を、詳細に説明する。光学異方性積層体の面内レターデーションＲｅ０（５５０）は、通常１３７ｎｍより大きく、好ましくは１３８ｎｍより大きく、より好ましくは１３９ｎｍより大きく、また、通常１５２ｎｍ未満、好ましくは１５１ｎｍ未満、より好ましくは１５０ｎｍ未満である。波長５５０ｎｍにおける光学異方性積層体の面内レターデーションＲｅ０（５５０）がこのような範囲に収まることにより、当該光学異方性積層体を直線偏光子と組み合わせて円偏光板を得ることができる。この円偏光板によれば、表示面の傾斜方向における外光の反射の抑制及び表示面の色付きの抑制が可能である。
【００３３】
式（５）に関して、波長４５０ｎｍにおける光学異方性積層体のＮＺ係数Ｎｚ（４５０）と、波長６５０ｎｍにおける光学異方性積層体のＮＺ係数Ｎｚ（６５０）との比Ｎｚ（４５０）／Ｎｚ（６５０）を、詳細に説明する。ＮＺ係数の比Ｎｚ（４５０）／Ｎｚ（６５０）は、通常０．７５より大きく、好ましくは０．７８より大きく、より好ましくは０．８１より大きく、また、通常０．８４５以下である。光学異方性積層体のＮＺ係数の比Ｎｚ（４５０）／Ｎｚ（６５０）がこのような範囲に収まることにより、その光学異方性積層体を備えた円偏光板によって、表示面の傾斜方向における外光の反射の抑制及び表示面の色付きの抑制が可能である。
【００３４】
式（６）に関して、波長５５０ｎｍにおける光学異方性積層体の厚み方向のレターデーションＲｔｈ０（５５０）を、詳細に説明する。光学異方性積層体の厚み方向のレターデーションＲｔｈ０（５５０）は、通常−２ｎｍより大きく、好ましくは−１ｎｍより大きく、また、通常１４ｎｍ未満、好ましくは１０ｎｍ未満、より好ましくは５ｎｍ未満である。波長５５０ｎｍにおける光学異方性積層体の厚み方向のレターデーションＲｔｈ０（５５０）がこのような範囲に収まることにより、その光学異方性積層体を備えた円偏光板によって、表示面の傾斜方向における外光の反射の抑制及び表示面の色付きの抑制が可能である。
【００３５】
光学特性の第一の組み合わせにおいて、波長５５０ｎｍにおける第一光学異方性層の面内レターデーションＲｅ１（５５０）は、好ましくは１３７ｎｍ以上、より好ましくは１３８ｎｍ以上、特に好ましくは１３９ｎｍ以上であり、好ましくは１５２ｎｍ以下、より好ましくは１５１ｎｍ以下、特に好ましくは１５０ｎｍ以下である。第一光学異方性層の面内レターデーションＲｅ１（５５０）が前記の範囲に収まることにより、当該第一光学異方性層を含む光学異方性積層体を備えた円偏光板によって、表示面の傾斜方向における外光の反射の抑制及び表示面の色付きの抑制を、効果的に実現できる。
【００３６】
光学特性の第一の組み合わせにおいて、波長５５０ｎｍにおける第一光学異方性層の厚み方向のレターデーションＲｔｈ１（５５０）は、好ましくは６８．５ｎｍ以上、より好ましくは６９ｎｍ以上、特に好ましくは６９．５ｎｍ以上であり、好ましくは７６ｎｍ以下、より好ましくは７５．５ｎｍ以下、特に好ましくは７５ｎｍ以下である。第一光学異方性層の厚み方向のレターデーションＲｔｈ１（５５０）が前記の範囲に収まることにより、当該第一光学異方性層を含む光学異方性積層体を備えた円偏光板によって、表示面の傾斜方向における外光の反射の抑制及び表示面の色付きの抑制を、効果的に実現できる。
【００３７】
光学特性の第一の組み合わせにおいて、波長５５０ｎｍにおける第二光学異方性層の面内レターデーションＲｅ２（５５０）は、好ましくは０ｎｍ〜１０ｎｍ、より好ましくは０ｎｍ〜５ｎｍ、特に好ましくは０ｎｍ〜３ｎｍである。第二光学異方性層の面内レターデーションＲｅ２（５５０）が前記の範囲に収まることにより、当該第二光学異方性層を含む光学異方性積層体を備えた円偏光板によって、表示面の傾斜方向における外光の反射の抑制及び表示面の色付きの抑制を、効果的に実現できる。
【００３８】
光学特性の第一の組み合わせにおいて、波長５５０ｎｍにおける第二光学異方性層の厚み方向のレターデーションＲｔｈ２（５５０）は、好ましくは−７５ｎｍ以上、より好ましくは−７２ｎｍ以上、特に好ましくは−６９ｎｍ以上であり、好ましくは−６０ｎｍ以下、より好ましくは−６１ｎｍ以下、特に好ましくは−６２ｎｍ以下である。第二光学異方性層の厚み方向のレターデーションＲｔｈ２（５５０）が前記の範囲に収まることにより、当該第二光学異方性層を含む光学異方性積層体を備えた円偏光板によって、表示面の傾斜方向における外光の反射の抑制及び表示面の色付きの抑制を、効果的に実現できる。
【００３９】
光学特性の第一の組み合わせにおいて、波長５５０ｎｍにおける光学異方性積層体のＮＺ係数Ｎｚ（５５０）は、好ましくは０．４８以上、より好ましくは０．５０以上、特に好ましくは０．５２以上であり、好ましくは０．５８以下、より好ましくは０．５７以下である。光学異方性積層体のＮＺ係数Ｎｚ（５５０）が前記の範囲に収まることにより、当該光学異方性積層体を備えた円偏光板によって、表示面の傾斜方向における外光の反射の抑制及び表示面の色付きの抑制を、効果的に実現できる。
【００４０】
［３．光学特性の第二の組み合わせ］
第二の組み合わせにおいて、第二光学異方性層の面内方向であって最大の屈折率を与える方向の屈折率ｎｘ２、第二光学異方性層の前記面内方向であって前記ｎｘ２の方向に垂直な方向の屈折率ｎｙ２、第二光学異方性層の厚み方向の屈折率ｎｚ２、波長４５０ｎｍにおける第一光学異方性層の面内レターデーションＲｅ１（４５０）、波長５５０ｎｍにおける第一光学異方性層の面内レターデーションＲｅ１（５５０）、波長６５０ｎｍにおける第一光学異方性層の面内レターデーションＲｅ１（６５０）、波長４５０ｎｍにおける第二光学異方性層の厚み方向のレターデーションＲｔｈ２（４５０）、波長５５０ｎｍにおける第二光学異方性層の厚み方向のレターデーションＲｔｈ２（５５０）、波長６５０ｎｍにおける第二光学異方性層の厚み方向のレターデーションＲｔｈ２（６５０）、波長５５０ｎｍにおける光学異方性積層体の面内レターデーションＲｅ０（５５０）、波長４５０ｎｍにおける光学異方性積層体のＮＺ係数Ｎｚ（４５０）、波長６５０ｎｍにおける光学異方性積層体のＮＺ係数Ｎｚ（６５０）、及び、波長５５０ｎｍにおける光学異方性積層体の厚み方向のレターデーションＲｔｈ０（５５０）が、下記の式（７）〜式（１２）を満たす。
ｎｚ２＞ｎｘ２≧ｎｙ２    式（７）
Ｒｅ１（４５０）＜Ｒｅ１（５５０）＜Ｒｅ１（６５０）    式（８）
Ｒｔｈ２（４５０）＜Ｒｔｈ２（５５０）＜Ｒｔｈ２（６５０）    式（９）
１３７ｎｍ＜Ｒｅ０（５５０）＜１５２ｎｍ    式（１０）
０．８４５＜Ｎｚ（４５０）／Ｎｚ（６５０）≦０．９１５    式（１１）
−９ｎｍ＜Ｒｔｈ０（５５０）＜２６ｎｍ    式（１２）
【００４１】
前記の式（７）〜式（１２）を満たす光学特性を有する光学異方性積層体を直線偏光子と組み合わせて得られる円偏光板を画像表示装置に設けることにより、その画像表示装置の表示面を傾斜方向から見た場合に外光の反射を抑制して、色付きを効果的に抑制できる。
【００４２】
式（７）に関して、第二光学異方性層の屈折率ｎｘ２、ｎｙ２及びｎｚ２の関係を、詳細に説明する。式（７）は、第二光学異方性層が、ポジティブＣプレートとして機能しうる層であることを表す。この際、前記の屈折率ｎｘ２と屈折率ｎｙ２とは、値が同じであるか近いことが好ましい。よって、第二光学異方性層の屈折率ｎｘ２、ｎｙ２及びｎｚ２は、ｎｚ２＞ｎｘ２≒ｎｙ２の関係を満たすことが好ましい。具体的には、屈折率ｎｘ２と屈折率ｎｙ２の差ｎｘ２−ｎｙ２は、前記［２．光学特性の第一の組み合わせ］で説明したのと同様の範囲に収まることが好ましい。屈折率差ｎｘ２−ｎｙ２が前記の範囲に収まることにより、表示面を傾斜方向から見た場合の反射光による色付きを効果的に抑制できる円偏光板を実現できる。
【００４３】
式（８）に関して、波長４５０ｎｍにおける第一光学異方性層の面内レターデーションＲｅ１（４５０）、波長５５０ｎｍにおける第一光学異方性層の面内レターデーションＲｅ１（５５０）、及び、波長６５０ｎｍにおける第一光学異方性層の面内レターデーションＲｅ１（６５０）の関係を、詳細に説明する。第一光学異方性層は、その面内に屈折率異方性を有する層であり、したがって、０ｎｍより大きい面内レターデーションを有する。式（８）で表されるように、第一光学異方性層の面内レターデーションは、逆波長分散性を示す。第一光学異方性層の面内レターデーションが逆波長分散性を示すことにより、当該第一光学異方性層を傾斜方向に透過する広い波長範囲の光の偏光状態を均一に変換することができる。よって、このような第一光学異方性層を含む光学異方性積層体を備えた円偏光板は、広い波長範囲において均一に外光の反射を抑制できるので、表示面の色付きの抑制が可能である。
【００４４】
式（９）に関して、波長４５０ｎｍにおける第二光学異方性層の厚み方向のレターデーションＲｔｈ２（４５０）、波長５５０ｎｍにおける第二光学異方性層の厚み方向のレターデーションＲｔｈ２（５５０）、及び、波長６５０ｎｍにおける第二光学異方性層の厚み方向のレターデーションＲｔｈ２（６５０）の関係を、詳細に説明する。式（９）で表されるように、第二光学異方性層の厚み方向のレターデーションは、逆波長分散性を示す。第二光学異方性層の厚み方向のレターデーションが逆波長分散性を示すことにより、当該第二光学異方性層を傾斜方向に透過する広い波長範囲の光の偏光状態を均一に変換することができる。よって、このような第二光学異方性層を含む光学異方性積層体を備えた円偏光板は、広い波長範囲において均一に外光の反射を抑制できるので、表示面の色付きの抑制が可能である。
【００４５】
中でも、第二光学異方性層の厚み方向のレターデーションの比Ｒｔｈ２（４５０）／Ｒｔｈ２（５５０）及びＲｔｈ２（６５０）／Ｒｔｈ２（５５０）は、前記［２．光学特性の第一の組み合わせ］で説明したのと同様の範囲に収まることが好ましい（式（２３）及び式（２４）参照）。これにより、表示面の傾斜方向における外光の反射の抑制及び表示面の色付きの抑制を、特に効果的に実現できる。
【００４６】
式（１０）に関して、波長５５０ｎｍにおける光学異方性積層体の面内レターデーションＲｅ０（５５０）を、詳細に説明する。光学異方性積層体の面内レターデーションＲｅ０（５５０）は、通常１３７ｎｍより大きく、好ましくは１３８ｎｍより大きく、より好ましくは１３９ｎｍより大きく、また、通常１５２ｎｍ未満、好ましくは１５１ｎｍ未満、より好ましくは１５０ｎｍ未満である。波長５５０ｎｍにおける光学異方性積層体の面内レターデーションＲｅ０（５５０）がこのような範囲に収まることにより、当該光学異方性積層体を直線偏光子と組み合わせて円偏光板を得ることができる。この円偏光板によれば、表示面の傾斜方向における外光の反射の抑制及び表示面の色付きの抑制が可能である。
【００４７】
式（１１）に関して、波長４５０ｎｍにおける光学異方性積層体のＮＺ係数Ｎｚ（４５０）と、波長６５０ｎｍにおける光学異方性積層体のＮＺ係数Ｎｚ（６５０）との比Ｎｚ（４５０）／Ｎｚ（６５０）を、詳細に説明する。前記の比Ｎｚ（４５０）／Ｎｚ（６５０）は、下記式（１９）を満たすことが好ましい。
０．８９＜Ｎｚ（４５０）／Ｎｚ（６５０）≦０．９１    式（１９）
より詳細には、ＮＺ係数の比Ｎｚ（４５０）／Ｎｚ（６５０）は、通常０．８４５より大きく、好ましくは０．８９より大きく、より好ましくは０．８９５より大きく、また、通常０．９１５以下、好ましくは０．９１以下である。光学異方性積層体のＮＺ係数の比Ｎｚ（４５０）／Ｎｚ（６５０）がこのような範囲に収まることにより、その光学異方性積層体を備えた円偏光板によって、表示面の傾斜方向における外光の反射の抑制及び表示面の色付きの抑制が可能である。
【００４８】
式（１２）に関して、波長５５０ｎｍにおける光学異方性積層体の厚み方向のレターデーションＲｔｈ０（５５０）を、詳細に説明する。光学異方性積層体の厚み方向のレターデーションＲｔｈ０（５５０）は、下記式（２０）を満たすことが好ましい。
４ｎｍ＜Ｒｔｈ０（５５０）＜１０ｎｍ    式（２０）
より詳細には、光学異方性積層体の厚み方向のレターデーションＲｔｈ０（５５０）は、通常−９ｎｍより大きく、好ましくは４ｎｍより大きく、より好ましくは７ｎｍより大きく、また、通常２６ｎｍ未満、好ましくは１０ｎｍ未満である。波長５５０ｎｍにおける光学異方性積層体の厚み方向のレターデーションＲｔｈ０（５５０）がこのような範囲に収まることにより、その光学異方性積層体を備えた円偏光板によって、表示面の傾斜方向における外光の反射の抑制及び表示面の色付きの抑制が可能である。
【００４９】
光学特性の第二の組み合わせにおいて、波長５５０ｎｍにおける第一光学異方性層の面内レターデーションＲｅ１（５５０）は、前記［２．光学特性の第一の組み合わせ］で説明したのと同様の範囲に収まることが好ましい。第一光学異方性層の面内レターデーションＲｅ１（５５０）が前記の範囲に収まることにより、当該第一光学異方性層を含む光学異方性積層体を備えた円偏光板によって、表示面の傾斜方向における外光の反射の抑制及び表示面の色付きの抑制を、効果的に実現できる。
【００５０】
光学特性の第二の組み合わせにおいて、波長５５０ｎｍにおける第一光学異方性層の厚み方向のレターデーションＲｔｈ１（５５０）は、前記［２．光学特性の第一の組み合わせ］で説明したのと同様の範囲に収まることが好ましい。第一光学異方性層の厚み方向のレターデーションＲｔｈ１（５５０）が前記の範囲に収まることにより、当該第一光学異方性層を含む光学異方性積層体を備えた円偏光板によって、表示面の傾斜方向における外光の反射の抑制及び表示面の色付きの抑制を、効果的に実現できる。
【００５１】
光学特性の第二の組み合わせにおいて、波長５５０ｎｍにおける第二光学異方性層の面内レターデーションＲｅ２（５５０）は、前記［２．光学特性の第一の組み合わせ］で説明したのと同様の範囲に収まることが好ましい。第二光学異方性層の面内レターデーションＲｅ２（５５０）が前記の範囲に収まることにより、当該第二光学異方性層を含む光学異方性積層体を備えた円偏光板によって、表示面の傾斜方向における外光の反射の抑制及び表示面の色付きの抑制を、効果的に実現できる。
【００５２】
光学特性の第二の組み合わせにおいて、波長５５０ｎｍにおける第二光学異方性層の厚み方向のレターデーションＲｔｈ２（５５０）は、好ましくは−７９ｎｍ以上、より好ましくは−７６ｎｍ以上、特に好ましくは−７３ｎｍ以上であり、好ましくは−４５ｎｍ以下、より好ましくは−５０ｎｍ以下、特に好ましくは−５５ｎｍ以下である。第二光学異方性層の厚み方向のレターデーションＲｔｈ２（５５０）が前記の範囲に収まることにより、当該第二光学異方性層を含む光学異方性積層体を備えた円偏光板によって、表示面の傾斜方向における外光の反射の抑制及び表示面の色付きの抑制を、効果的に実現できる。
【００５３】
光学特性の第二の組み合わせにおいて、波長５５０ｎｍにおける光学異方性積層体のＮＺ係数Ｎｚ（５５０）は、好ましくは０．４４以上、より好ましくは０．４８以上、特に好ましくは０．５２以上であり、好ましくは０．６８以下、より好ましくは０．６４以下、特に好ましくは０．６以下である。光学異方性積層体のＮＺ係数Ｎｚ（５５０）が前記の範囲に収まることにより、当該光学異方性積層体を備えた円偏光板によって、表示面の傾斜方向における外光の反射の抑制及び表示面の色付きの抑制を、効果的に実現できる。
【００５４】
［４．光学特性の第三の組み合わせ］
第三の組み合わせにおいて、第二光学異方性層の面内方向であって最大の屈折率を与える方向の屈折率ｎｘ２、第二光学異方性層の前記面内方向であって前記ｎｘ２の方向に垂直な方向の屈折率ｎｙ２、第二光学異方性層の厚み方向の屈折率ｎｚ２、波長４５０ｎｍにおける第一光学異方性層の面内レターデーションＲｅ１（４５０）、波長５５０ｎｍにおける第一光学異方性層の面内レターデーションＲｅ１（５５０）、波長６５０ｎｍにおける第一光学異方性層の面内レターデーションＲｅ１（６５０）、波長４５０ｎｍにおける第二光学異方性層の厚み方向のレターデーションＲｔｈ２（４５０）、波長５５０ｎｍにおける第二光学異方性層の厚み方向のレターデーションＲｔｈ２（５５０）、波長６５０ｎｍにおける第二光学異方性層の厚み方向のレターデーションＲｔｈ２（６５０）、波長５５０ｎｍにおける光学異方性積層体の面内レターデーションＲｅ０（５５０）、波長４５０ｎｍにおける光学異方性積層体のＮＺ係数Ｎｚ（４５０）、波長６５０ｎｍにおける光学異方性積層体のＮＺ係数Ｎｚ（６５０）、及び、波長５５０ｎｍにおける光学異方性積層体の厚み方向のレターデーションＲｔｈ０（５５０）が、下記の式（１３）〜式（１８）を満たす。
ｎｚ２＞ｎｘ２≧ｎｙ２    式（１３）
Ｒｅ１（４５０）＜Ｒｅ１（５５０）＜Ｒｅ１（６５０）    式（１４）
Ｒｔｈ２（４５０）＜Ｒｔｈ２（５５０）＜Ｒｔｈ２（６５０）    式（１５）
１３７ｎｍ＜Ｒｅ０（５５０）＜１５２ｎｍ    式（１６）
０．９１５＜Ｎｚ（４５０）／Ｎｚ（６５０）≦０．９７    式（１７）
−１１ｎｍ＜Ｒｔｈ０（５５０）＜２７ｎｍ    式（１８）
【００５５】
前記の式（１３）〜式（１８）を満たす光学特性を有する光学異方性積層体を直線偏光子と組み合わせて得られる円偏光板を画像表示装置に設けることにより、その画像表示装置の表示面を傾斜方向から見た場合に外光の反射を抑制して、色付きを効果的に抑制できる。
【００５６】
式（１３）に関して、第二光学異方性層の屈折率ｎｘ２、ｎｙ２及びｎｚ２の関係を、詳細に説明する。式（１３）は、第二光学異方性層が、ポジティブＣプレートとして機能しうる層であることを表す。この際、前記の屈折率ｎｘ２と屈折率ｎｙ２とは、値が同じであるか近いことが好ましい。よって、第二光学異方性層の屈折率ｎｘ２、ｎｙ２及びｎｚ２は、ｎｚ２＞ｎｘ２≒ｎｙ２の関係を満たすことが好ましい。具体的には、屈折率ｎｘ２と屈折率ｎｙ２の差ｎｘ２−ｎｙ２は、前記［２．光学特性の第一の組み合わせ］で説明したのと同様の範囲に収まることが好ましい。屈折率差ｎｘ２−ｎｙ２が前記の範囲に収まることにより、表示面を傾斜方向から見た場合の反射光による色付きを効果的に抑制できる円偏光板を実現できる。
【００５７】
式（１４）に関して、波長４５０ｎｍにおける第一光学異方性層の面内レターデーションＲｅ１（４５０）、波長５５０ｎｍにおける第一光学異方性層の面内レターデーションＲｅ１（５５０）、及び、波長６５０ｎｍにおける第一光学異方性層の面内レターデーションＲｅ１（６５０）の関係を、詳細に説明する。第一光学異方性層は、その面内に屈折率異方性を有する層であり、したがって、０ｎｍより大きい面内レターデーションを有する。式（１４）で表されるように、第一光学異方性層の面内レターデーションは、逆波長分散性を示す。第一光学異方性層の面内レターデーションが逆波長分散性を示すことにより、当該第一光学異方性層を傾斜方向に透過する広い波長範囲の光の偏光状態を均一に変換することができる。よって、このような第一光学異方性層を含む光学異方性積層体を備えた円偏光板は、広い波長範囲において均一に外光の反射を抑制できるので、表示面の色付きの抑制が可能である。
【００５８】
式（１５）に関して、波長４５０ｎｍにおける第二光学異方性層の厚み方向のレターデーションＲｔｈ２（４５０）、波長５５０ｎｍにおける第二光学異方性層の厚み方向のレターデーションＲｔｈ２（５５０）、及び、波長６５０ｎｍにおける第二光学異方性層の厚み方向のレターデーションＲｔｈ２（６５０）の関係を、詳細に説明する。式（１５）で表されるように、第二光学異方性層の厚み方向のレターデーションは、逆波長分散性を示す。第二光学異方性層の厚み方向のレターデーションが逆波長分散性を示すことにより、当該第二光学異方性層を傾斜方向に透過する広い波長範囲の光の偏光状態を均一に変換することができる。よって、このような第二光学異方性層を含む光学異方性積層体を備えた円偏光板は、広い波長範囲において均一に外光の反射を抑制できるので、表示面の色付きの抑制が可能である。
【００５９】
中でも、第二光学異方性層の厚み方向のレターデーションの比Ｒｔｈ２（４５０）／Ｒｔｈ２（５５０）及びＲｔｈ２（６５０）／Ｒｔｈ２（５５０）は、前記［２．光学特性の第一の組み合わせ］で説明したのと同様の範囲に収まることが好ましい（式（２３）及び式（２４）参照）。これにより、表示面の傾斜方向における外光の反射の抑制及び表示面の色付きの抑制を、特に効果的に実現できる。
【００６０】
式（１６）に関して、波長５５０ｎｍにおける光学異方性積層体の面内レターデーションＲｅ０（５５０）を、詳細に説明する。光学異方性積層体の面内レターデーションＲｅ０（５５０）は、通常１３７ｎｍより大きく、好ましくは１３８ｎｍより大きく、より好ましくは１３９ｎｍより大きく、また、通常１５２ｎｍ未満、好ましくは１５１ｎｍ未満、より好ましくは１５０ｎｍ未満である。波長５５０ｎｍにおける光学異方性積層体の面内レターデーションＲｅ０（５５０）がこのような範囲に収まることにより、当該光学異方性積層体を直線偏光子と組み合わせて円偏光板を得ることができる。この円偏光板によれば、表示面の傾斜方向における外光の反射の抑制及び表示面の色付きの抑制が可能である。
【００６１】
式（１７）に関して、波長４５０ｎｍにおける光学異方性積層体のＮＺ係数Ｎｚ（４５０）と、波長６５０ｎｍにおける光学異方性積層体のＮＺ係数Ｎｚ（６５０）との比Ｎｚ（４５０）／Ｎｚ（６５０）を、詳細に説明する。前記の比Ｎｚ（４５０）／Ｎｚ（６５０）は、下記式（２１）を満たすことが好ましい。
０．９４＜Ｎｚ（４５０）／Ｎｚ（６５０）≦０．９６    式（２１）
より詳細には、ＮＺ係数の比Ｎｚ（４５０）／Ｎｚ（６５０）は、通常０．９１５より大きく、好ましくは０．９４より大きく、より好ましくは０．９４５より大きく、また、通常０．９７以下、好ましくは０．９６以下、より好ましくは０．９５５以下である。光学異方性積層体のＮＺ係数の比Ｎｚ（４５０）／Ｎｚ（６５０）がこのような範囲に収まることにより、その光学異方性積層体を備えた円偏光板によって、表示面の傾斜方向における外光の反射の抑制及び表示面の色付きの抑制が可能である。
【００６２】
式（１８）に関して、波長５５０ｎｍにおける光学異方性積層体の厚み方向のレターデーションＲｔｈ０（５５０）を、詳細に説明する。光学異方性積層体の厚み方向のレターデーションＲｔｈ０（５５０）は、下記式（２２）を満たすことが好ましい。
４ｎｍ＜Ｒｔｈ０（５５０）＜１２ｎｍ    式（２２）
より詳細には、光学異方性積層体の厚み方向のレターデーションＲｔｈ０（５５０）は、通常−１１ｎｍより大きく、好ましくは４ｎｍより大きく、より好ましくは５ｎｍより大きく、また、通常２７ｎｍ未満、好ましくは１２ｎｍ未満、より好ましくは１１ｎｍ未満である。波長５５０ｎｍにおける光学異方性積層体の厚み方向のレターデーションＲｔｈ０（５５０）がこのような範囲に収まることにより、その光学異方性積層体を備えた円偏光板によって、表示面の傾斜方向における外光の反射の抑制及び表示面の色付きの抑制が可能である。
【００６３】
光学特性の第三の組み合わせにおいて、波長５５０ｎｍにおける第一光学異方性層の面内レターデーションＲｅ１（５５０）は、前記［２．光学特性の第一の組み合わせ］で説明したのと同様の範囲に収まることが好ましい。第一光学異方性層の面内レターデーションＲｅ１（５５０）が前記の範囲に収まることにより、当該第一光学異方性層を含む光学異方性積層体を備えた円偏光板によって、表示面の傾斜方向における外光の反射の抑制及び表示面の色付きの抑制を、効果的に実現できる。
【００６４】
光学特性の第三の組み合わせにおいて、波長５５０ｎｍにおける第一光学異方性層の厚み方向のレターデーションＲｔｈ１（５５０）は、前記［２．光学特性の第一の組み合わせ］で説明したのと同様の範囲に収まることが好ましい。第一光学異方性層の厚み方向のレターデーションＲｔｈ１（５５０）が前記の範囲に収まることにより、当該第一光学異方性層を含む光学異方性積層体を備えた円偏光板によって、表示面の傾斜方向における外光の反射の抑制及び表示面の色付きの抑制を、効果的に実現できる。
【００６５】
光学特性の第三の組み合わせにおいて、波長５５０ｎｍにおける第二光学異方性層の面内レターデーションＲｅ２（５５０）は、前記［２．光学特性の第一の組み合わせ］で説明したのと同様の範囲に収まることが好ましい。第二光学異方性層の面内レターデーションＲｅ２（５５０）が前記の範囲に収まることにより、当該第二光学異方性層を含む光学異方性積層体を備えた円偏光板によって、表示面の傾斜方向における外光の反射の抑制及び表示面の色付きの抑制を、効果的に実現できる。
【００６６】
光学特性の第三の組み合わせにおいて、波長５５０ｎｍにおける第二光学異方性層の厚み方向のレターデーションＲｔｈ２（５５０）は、好ましくは−８３ｎｍ以上、より好ましくは−８０ｎｍ以上、特に好ましくは−７７ｎｍ以上であり、好ましくは−４５ｎｍ以下、より好ましくは−５０ｎｍ以下、特に好ましくは−５５ｎｍ以下である。第二光学異方性層の厚み方向のレターデーションＲｔｈ２（５５０）が前記の範囲に収まることにより、当該第二光学異方性層を含む光学異方性積層体を備えた円偏光板によって、表示面の傾斜方向における外光の反射の抑制及び表示面の色付きの抑制を、効果的に実現できる。
【００６７】
光学特性の第三の組み合わせにおいて、波長５５０ｎｍにおける光学異方性積層体のＮＺ係数Ｎｚ（５５０）は、好ましくは０．４３以上、より好ましくは０．４７以上、特に好ましくは０．５１以上であり、好ましくは０．６９以下、より好ましくは０．６５以下、特に好ましくは０．６１以下である。光学異方性積層体のＮＺ係数Ｎｚ（５５０）が前記の範囲に収まることにより、当該光学異方性積層体を備えた円偏光板によって、表示面の傾斜方向における外光の反射の抑制及び表示面の色付きの抑制を、効果的に実現できる。
【００６８】
［５．第二光学異方性層の構造］
第二光学異方性層としては、所定の重合体と、メソゲン骨格を有する所定の化合物とを含む層を用いうる。この第二光学異方性層が含む前記の重合体を、以下、適宜「ポジＣ重合体」ということがある。また、第二光学異方性層が含むメソゲン骨格を有する化合物を、以下、適宜「メソゲン化合物」ということがある。
【００６９】
〔５．１．ポジＣ重合体〕
ポジＣ重合体は、当該ポジＣ重合体の溶液を用いた塗工法によりポジＣ重合体の膜を形成した場合に、その膜の屈折率ｎｘ（Ｐ）、ｎｙ（Ｐ）及びｎｚ（Ｐ）が、ｎｚ（Ｐ）＞ｎｘ（Ｐ）≧ｎｙ（Ｐ）を満たす重合体である。ここで、ｎｘ（Ｐ）は、前記膜の面内方向であって最大の屈折率を与える方向の屈折率を表し、ｎｙ（Ｐ）は、前記膜の前記面内方向であって前記ｎｘ（Ｐ）の方向に垂直な方向の屈折率を表し、ｎｚ（Ｐ）は、前記膜の厚み方向の屈折率を表す。
【００７０】
ある重合体が、ポジＣ重合体に該当するか否かは、下記の方法によって確認できる。
まず、試料としての重合体を、メチルエチルケトン（ＭＥＫ）、１，３−ジオキソラン、Ｎ−メチルピロリドン（ＮＭＰ）等の溶媒に、重合体の濃度が１０重量％〜２０重量％になるように加え、室温にて溶解させて、重合体溶液を得る。
この重合体溶液を、樹脂からなる未延伸フィルム上に、アプリケーターを用いて塗工して、重合体溶液の層を形成する。その後、８５℃オーブンで１０分ほど乾燥させて、溶媒を蒸発させることにより、厚み１０μｍ程度の重合体膜を得る。
そして、この重合体膜の屈折率ｎｘ（Ｐ）、屈折率ｎｙ（Ｐ）及び屈折率ｎｚ（Ｐ）が、ｎｚ（Ｐ）＞ｎｘ（Ｐ）≧ｎｙ（Ｐ）を満たすか否かを評価し、満たす場合に、その試料としての重合体は、ポジＣ重合体に該当すると判定できる。
【００７１】
中でも、前記の屈折率ｎｘ（Ｐ）と屈折率ｎｙ（Ｐ）とは、値が同じであるか近いことが好ましい。具体的には、屈折率ｎｘ（Ｐ）と屈折率ｎｙ（Ｐ）の差ｎｘ（Ｐ）−ｎｙ（Ｐ）は、好ましくは０．０００００〜０．００１００、より好ましくは０．０００００〜０．０００５０、特に好ましくは０．０００００〜０．０００２０である。屈折率差ｎｘ（Ｐ）−ｎｙ（Ｐ）が前記の範囲に収まることにより、第二光学異方性層を容易に得ることができる。
【００７２】
ポジＣ重合体としては、前記の式ｎｚ（Ｐ）＞ｎｘ（Ｐ）≧ｎｙ（Ｐ）を満たす屈折率を有する任意の重合体を用いうる。中でも、ポジＣ重合体としては、ポリビニルカルバゾール及びポリフマル酸エステルからなる群より選ばれる少なくとも１種類の重合体が好ましい。これらの重合体をポジＣ重合体として用いることにより、塗工によって厚み方向のレターデーションＲｔｈが大きい第二光学異方性層を、容易に得ることができる。
【００７３】
ポジＣ重合体の具体例としては、ポリ（９−ビニルカルバゾール）；フマル酸ジイソプロピルとアクリル酸３−エチル−３−オキセタニルメチルとの共重合体；フマル酸ジイソプロピルとケイ皮酸エステルとの共重合体；などが挙げられる。
また、ポジＣ重合体は、１種類を単独で用いてもよく、２種類以上を任意の比率で組み合わせて用いてもよい。
【００７４】
第二光学異方性層の全固形分におけるポジＣ重合体の比率は、好ましくは４０重量％以上、より好ましくは４５重量％以上、特に好ましくは５０重量％以上であり、好ましくは８０重量％以下、より好ましくは７０重量％以下、特に好ましくは６０重量％以下である。ポジＣ重合体の比率が、前記範囲の下限値以上であることにより、第二光学異方性層において、メソゲン化合物を均一に分散させたり、第二光学異方性層の機械的強度を高くしたりでき、また、前記範囲の上限値以下であることにより、第二光学異方性層の厚み方向のレターデーションの波長分散性を逆分散性に近づけ易くできる。ここで、ある層の固形分とは、その層を乾燥した場合に残留する成分のことをいう。
【００７５】
〔５．２．メソゲン化合物〕
メソゲン化合物は、メソゲン骨格を有する化合物である。ここで、メソゲン骨格とは、その引力及び斥力的相互作用の異方性によって、低分子量又は高分子量の物質中で、液晶（ＬＣ：ｌｉｑｕｉｄ−ｃｒｙｓｔａｌｌｉｎｅ）相の発生に本質的に寄与する分子骨格を意味する。メソゲン骨格を含有するメソゲン化合物は、それ自身では、必ずしも液晶相への相転移を生じうる液晶性を有していなくてもよい。よって、メソゲン化合物は、単独で液晶相への相転移を生じうる液晶化合物であってもよく、単独では液晶相への相転移を生じない非液晶化合物であってもよい。メソゲン骨格の例としては、剛直な棒状又は円盤状の形状のユニットが挙げられる。メソゲン骨格については、Ｐｕｒｅ  Ａｐｐｌ．Ｃｈｅｍ．２００１、７３巻（５号）、８８８頁およびＣ．Ｔｓｃｈｉｅｒｓｋｅ、Ｇ．Ｐｅｌｚｌ、Ｓ．Ｄｉｅｌｅ、Ａｎｇｅｗ．Ｃｈｅｍ．２００４年、１１６巻、６３４０〜６３６８頁を参照しうる。
【００７６】
第二光学異方性層において、メソゲン化合物は、その配向状態が固定されていてもよい。例えば、メソゲン化合物は、重合によって、当該メソゲン化合物の配向状態が固定されていてもよい。通常、重合により、メソゲン化合物は、そのメソゲン化合物の配向状態を維持したまま重合体となりうるので、前記の重合により、メソゲン化合物の配向状態が固定される。よって、用語「配向状態が固定されたメソゲン化合物」には、メソゲン化合物の重合体が包含される。したがって、メソゲン化合物が液晶性を有する液晶化合物である場合、この液晶化合物は、第二光学異方性層において、液晶相を呈していてもよく、配向状態が固定化されることによって液晶相を呈していなくてもよい。
【００７７】
前記の所定のメソゲン化合物としては、第一化合物としての逆波長分散液晶化合物、及び、第二化合物としての逆波長メソゲン化合物からなる群より選ばれる少なくとも１種類の化合物を用いる。
【００７８】
ここで、逆波長分散液晶化合物とは、下記要件（Ａ１）及び（Ａ２）を満たす化合物を意味する。
（Ａ１）逆波長分散液晶化合物は、液晶性を示す。
（Ａ２）逆波長分散液晶化合物は、ホモジニアス配向した場合に、逆波長分散性の面内レターデーションを示す。
【００７９】
また、逆波長メソゲン化合物とは、下記要件（Ａ３）〜（Ａ５）を満たす化合物を意味する。
（Ａ３）逆波長メソゲン化合物は、単独では液晶性を示さない。
（Ａ４）評価用混合物が、液晶性を示す。ここで「評価用混合物」とは、ホモジニアス配向した場合に順波長分散性の面内レターデーションを示す評価用液晶化合物に、前記の逆波長メソゲン化合物を、評価用液晶化合物及び逆波長メソゲン化合物の合計１００重量部に対して３０重量部〜７０重量部の少なくともいずれかの割合で混合した混合物を表す。
（Ａ５）前記評価用混合物がホモジニアス配向した場合に、前記逆波長メソゲン化合物が、逆波長分散性の面内レターデーションを示す。
【００８０】
以下、逆波長分散液晶化合物について説明する。
逆波長分散液晶化合物は、ホモジニアス配向した場合に、逆波長分散性の面内レターデーションを示す。ここで、液晶化合物をホモジニアス配向させる、とは、当該液晶化合物を含む層を形成し、その層における液晶化合物の分子のメソゲン骨格の長軸方向を、前記層の面に平行なある一の方向に配向させることをいう。液晶化合物が配向方向の異なる複数種類のメソゲン骨格を含む場合は、それらのうち最も長い種類のメソゲンが配向する方向が、前記の配向方向となる。液晶化合物がホモジニアス配向しているか否か、及びその配向方向は、ＡｘｏＳｃａｎ（Ａｘｏｍｅｔｒｉｃｓ社製）に代表されるような位相差計を用いた遅相軸方向の測定と、遅相軸方向における入射角毎のレターデーション分布の測定とにより確認しうる。
【００８１】
また、面内レターデーションが逆波長分散性を示す、とは、波長４５０ｎｍ及び５５０ｎｍにおける面内レターデーションＲｅ（４５０）及びＲｅ（５５０）が、Ｒｅ（４５０）／Ｒｅ（５５０）＜１．００を満たすことをいう。
【００８２】
よって、逆波長分散液晶化合物を含む液晶層を形成し、その液晶層における液晶化合物の分子のメソゲン骨格の長軸方向を、前記液晶層の面に平行なある一の方向に配向させた場合には、その液晶層の波長４５０ｎｍ及び５５０ｎｍにおける面内レターデーションＲｅ（Ｌ４５０）及びＲｅ（Ｌ５５０）は、通常、Ｒｅ（Ｌ４５０）／Ｒｅ（Ｌ５５０）＜１．００を満たす。さらに、波長４５０ｎｍ、５５０ｎｍ及び６５０ｎｍにおける前記の液晶層の面内レターデーションＲｅ（Ｌ４５０）、Ｒｅ（Ｌ５５０）及びＲｅ（Ｌ６５０）は、所望の第二光学異方性層を容易に得る観点から、Ｒｅ（Ｌ４５０）＜Ｒｅ（Ｌ５５０）≦Ｒｅ（Ｌ６５０）を満たすことがより好ましい。
【００８３】
逆波長分散液晶化合物としては、例えば、当該逆波長分散液晶化合物の分子中に、主鎖メソゲン骨格と、前記主鎖メソゲン骨格に結合した側鎖メソゲン骨格とを含む化合物を用いうる。主鎖メソゲン骨格及び側鎖メソゲン骨格を含む前記の逆波長分散液晶化合物は、当該逆波長分散液晶化合物が配向した状態において、側鎖メソゲン骨格が主鎖メソゲン骨格と異なる方向に配向しうる。このような場合、複屈折は主鎖メソゲン骨格に対応する屈折率と側鎖メソゲン骨格に対応する屈折率との差として発現するので、結果として、逆波長分散液晶化合物は、ホモジニアス配向した場合に、逆波長分散性の面内レターデーションを示すことができる。
【００８４】
例えば主鎖メソゲン骨格及び側鎖メソゲン骨格を有する前記化合物のように、逆波長分散液晶化合物は、通常、一般的な順波長分散液晶化合物の立体形状とは異なる特異的な立体形状を有する。ここで、「順波長分散液晶化合物」とは、ホモジニアス配向した場合に、順波長分散性の面内レターデーションを示しうる液晶化合物をいう。また、順波長分散性の面内レターデーションとは、測定波長が大きいほど面内レターデーションが小さくなる面内レターデーションを表す。逆波長分散液晶化合物がこのように特異的な立体形状を有することで、ポジＣ重合体と逆波長分散液晶化合物との組み合わせによって第二光学異方性層を容易に得られる。
【００８５】
さらに、逆波長分散液晶化合物は、重合性を有することが好ましい。よって、逆波長分散液晶化合物は、重合性基を有することが好ましい。このように重合性基を有する逆波長分散液晶化合物を用いれば、重合によって逆波長分散液晶化合物の配向状態を容易に固定することが可能である。そのため、安定な光学特性を有する第二光学異方性層を容易に得ることができる。
【００８６】
逆波長分散液晶化合物のＣＮ点は、好ましくは２５℃以上、より好ましくは４５℃以上、特に好ましくは６０℃以上であり、好ましくは１２０℃以下、より好ましくは１１０℃以下、特に好ましくは１００℃以下である。ここで、「ＣＮ点」とは、結晶−ネマチック相転移温度のことをいう。前記の範囲にＣＮ点を有する逆波長分散液晶化合物を用いることにより、第二光学異方性層を容易に製造することが可能である。
【００８７】
逆波長分散液晶化合物の分子量は、単量体である場合は、好ましくは３００以上、より好ましくは７００以上、特に好ましくは１０００以上であり、好ましくは２０００以下、より好ましくは１７００以下、特に好ましくは１５００以下である。逆波長分散液晶化合物が前記のような分子量を有することにより、第二光学異方性層を形成するための塗工液の塗工性を特に良好にできる。
【００８８】
前記の逆波長分散液晶化合物は、１種類を単独で用いてもよく、２種類以上を任意の比率で組み合わせて用いてもよい。
【００８９】
逆波長分散液晶化合物としては、例えば特開２０１４−１２３１３４号公報に記載されたものなどが挙げられるが、特に好適な具体例としては、下記式（Ｉ）で表される化合物のうち、液晶性を示す化合物が挙げられる。以下の説明において、式（Ｉ）で表される化合物を、適宜「化合物（Ｉ）」ということがある。
【００９０】
【化４】
2018030244.tif 000006
【００９１】
化合物（Ｉ）は、通常、下記式で表すように、基−Ｙ１１−[Ｂ１１−Ｌ１１]ｎ−Ａ１１−Ｚ１１−Ａｒ１−Ｚ１２−Ａ１２−[Ｌ１２−Ｂ１２]ｐ−Ｙ１２からなる主鎖メソゲン骨格１ａ、及び、基＞Ａｒ１−Ｄ１からなる側鎖メソゲン骨格１ｂの２つのメソゲン骨格を含む。また、これらの主鎖メソゲン骨格１ａ及び側鎖メソゲン骨格１ｂは、互いに交差している。上記の主鎖メソゲン骨格１ａ及び側鎖メソゲン骨格１ｂをあわせて１つのメソゲン骨格とすることもできるが、本発明では、２つのメソゲン骨格に分けて表記する。
【００９２】
【化５】
2018030244.tif 000007
【００９３】
主鎖メソゲン骨格１ａの長軸方向における屈折率をｎ１、側鎖メソゲン骨格１ｂの長軸方向における屈折率をｎ２とする。この際、屈折率ｎ１の絶対値及び波長分散性は、通常、主鎖メソゲン骨格１ａの分子構造に依存する。また、屈折率ｎ２の絶対値及び波長分散性は、通常、側鎖メソゲン骨格１ｂの分子構造に依存する。ここで、液晶相において化合物（Ｉ）は、通常、主鎖メソゲン骨格１ａの長軸方向を回転軸として回転運動を行うので、ここでいう屈折率ｎ１及びｎ２とは、回転体としての屈折率を表している。
【００９４】
主鎖メソゲン骨格１ａ及び側鎖メソゲン骨格１ｂの分子構造に由来して、屈折率ｎ１の絶対値は屈折率ｎ２の絶対値より大きい。さらに、屈折率ｎ１及びｎ２は、通常、順波長分散性を示す。ここで、順波長分散性の屈折率とは、測定波長が大きいほど当該屈折率の絶対値が小さくなる屈折率を表す。主鎖メソゲン骨格１ａの屈折率ｎ１は、小さい程度の順波長分散性を示す。よって、長波長で測定した屈折率ｎ１は、短波長で測定した屈折率ｎ１よりも小さくなるが、それらの差は小さい。これに対し、側鎖メソゲン骨格１ｂの屈折率ｎ２は、大きな程度の順波長分散性を示す。よって、長波長で測定した屈折率ｎ２は、短波長で測定した屈折率ｎ２よりも小さくなり、且つ、それらの差は大きい。そのため、測定波長が短いと屈折率ｎ１と屈折率ｎ２との差Δｎは小さく、測定波長が長いと屈折率ｎ１と屈折率ｎ２との差Δｎが大きくなる。このようにして、主鎖メソゲン骨格１ａ及び側鎖メソゲン骨格１ｂに由来して、化合物（Ｉ）は、ホモジニアス配向した場合に、逆波長分散性の面内レターデーションを示しうる。
【００９５】
ここで、式（Ｉ）中、ｍおよびｑは、それぞれ独立して、１〜２０の整数を表し、２〜１２の整数が好ましく、４〜８の整数がより好ましい。
また、式（Ｉ）中、ｎおよびｐは、それぞれ独立して、０または１を表し、１が好ましい。
【００９６】
式（Ｉ）中、Ａｒ１は、Ｄ１を置換基として有する２価の芳香族炭化水素環基、または、Ｄ１を置換基として有する２価の芳香族複素環基を表す。
また、式（Ｉ）中、Ｄ１は、芳香族炭化水素環および芳香族複素環からなる群より選ばれる少なくとも１つの芳香環を有する炭素数１〜２０の有機基を表す。
【００９７】
ここで、Ｄ１を置換基として有する２価の芳香族炭化水素環基またはＤ１を置換基として有する２価の芳香族複素環基とは、Ｄ１が結合している芳香族炭化水素環またはＤ１が結合している芳香族複素環の環部分から、Ｄ１が結合している炭素以外の炭素に結合している水素原子を２個、取り除いた基である。よって、式（Ｉ）に示すＡｒ１は、式（Ｉ）に示すＤ１と結合した芳香族炭化水素環基または芳香族複素環基を表すのであって、式（Ｉ）に示すＤ１とは別のＤ１を含むものでは無い。
【００９８】
そして、Ａｒ１の２価の芳香族炭化水素環基としては、例えば、１，４−フェニレン基、１，３−フェニレン基、１，４−ナフチレン基、２，６−ナフチレン基、１，５−ナフチレン基、アントラセニル−９，１０−ジイル基、アントラセニル−１，４−ジイル基、アントラセニル−２，６−ジイル基等が挙げられる。
これらの中でも、２価の芳香族炭化水素環基としては、１，４−フェニレン基、１，４−ナフチレン基及び２，６−ナフチレン基が好ましい。
【００９９】
また、Ａｒ１の２価の芳香族複素環基としては、例えば、ベンゾチアゾール−４，７−ジイル基、１，２−ベンゾイソチアゾール−４，７−ジイル基、ベンゾオキサゾール−４，７−ジイル基、インドーニル−４，７−ジイル基、ベンゾイミダゾール−４，７−ジイル基、ベンゾピラゾール−４，７−ジイル基、１−ベンゾフラン−４，７−ジイル基、２−ベンゾフラン−４，７−ジイル基、ベンゾ［１，２−ｄ：４，５−ｄ’］ジチアゾリル−４，８−ジイル基、ベンゾ［１，２−ｄ：５，４−ｄ’］ジチアゾリル−４，８−ジイル基、ベンゾチオフェニル−４，７−ジイル基、１Ｈ−イソインドール−１，３（２Ｈ）−ジオン−４，７−ジイル基、ベンゾ［１，２−ｂ：５，４−ｂ’］ジチオフェニル−４，８−ジイル基、ベンゾ［１，２−ｂ：４，５−ｂ’］ジチオフェニル−４，８−ジイル基、ベンゾ［１，２−ｂ：５，４−ｂ’］ジフラニル−４，８−ジイル基、ベンゾ［１，２−ｂ：４，５−ｂ’］ジフラニル−４，８−ジイル基、ベンゾ［２，１−ｂ：４，５−ｂ’］ジピロール−４，８−ジイル基、ベンゾ［１，２−ｂ：５，４−ｂ’］ジピロール−４，８−ジイル基、ベンゾ［１，２−ｄ：４，５−ｄ’］ジイミダゾール−４，８−ジイル基等が挙げられる。
これらの中でも、２価の芳香族複素環基としては、ベンゾチアゾール−４，７−ジイル基、ベンゾオキサゾール−４，７−ジイル基、１−ベンゾフラン−４，７−ジイル基、２−ベンゾフラン−４，７−ジイル基、ベンゾ［１，２−ｄ：４，５−ｄ’］ジチアゾリル−４，８−ジイル基、ベンゾ［１，２−ｄ：５，４−ｄ’］ジチアゾリル−４，８−ジイル基、ベンゾチオフェニル−４，７−ジイル基、１Ｈ−イソインドール−１，３（２Ｈ）−ジオン−４，７−ジイル基、ベンゾ［１，２−ｂ：５，４−ｂ’］ジチオフェニル−４，８−ジイル基、ベンゾ［１，２−ｂ：４，５−ｂ’］ジチオフェニル−４，８−ジイル基、ベンゾ［１，２−ｂ：５，４−ｂ’］ジフラニル−４，８−ジイル基及びベンゾ［１，２−ｂ：４，５−ｂ’］ジフラニル−４，８−ジイル基が好ましい。
【０１００】
Ａｒ１の２価の芳香族炭化水素環基および２価の芳香族複素環基は、Ｄ１の他に、メチル基、エチル基、プロピル基、イソプロピル基、ブチル基、ｓｅｃ−ブチル基、ターシャリーブチル基等の炭素数１〜６のアルキル基から選ばれる少なくとも１つの置換基を有していてもよい。置換基が複数の場合は、複数の置換基は、互いに同一でも異なっていてもよい。２価の芳香族炭化水素環基および２価の芳香族複素環基のＤ１以外の置換基としては、メチル基、エチル基、プロピル基、ｓｅｃ−ブチル基およびターシャリーブチル基から選ばれる少なくとも１つの置換基が好ましい。
【０１０１】
式（Ｉ）中、Ｄ１は、「芳香族炭化水素環および芳香族複素環からなる群から選ばれる少なくとも１つの芳香環を有する、炭素数１〜２０の有機基」を表す。ここで「芳香環」とは、Ｈｕｃｋｅｌ則に従う広義の芳香族性を有する環状構造、すなわち、π電子を（４ｎ＋２）個有する環状共役構造、および、チオフェン、フラン、ベンゾチアゾール等に代表される、硫黄、酸素、窒素等のヘテロ原子の孤立電子対がπ電子系に関与して芳香族性を示す環状構造を意味する。
【０１０２】
そして、Ｄ１が有する芳香環は、１または複数の置換基を有していてもよい。
また、前記Ａｒ１およびＤ１の中に含まれるπ電子の合計数は、通常１２以上であり、好ましくは１２以上２２以下であり、より好ましくは１２以上２０以下である。
【０１０３】
Ｄ１の芳香族炭化水素環としては、例えば、ベンゼン環、ナフタレン環、アントラセン環、フェナントレン環、ピレン環、フルオレン環等が挙げられる。
これらの中でも、芳香族炭化水素環としては、ベンゼン環、ナフタレン環が好ましい。
【０１０４】
また、Ｄ１の芳香族複素環としては、例えば、１Ｈ−イソインドール−１，３（２Ｈ）−ジオン環、１−ベンゾフラン環、２−ベンゾフラン環、アクリジン環、イソキノリン環、イミダゾール環、インドール環、オキサジアゾール環、オキサゾール環、オキサゾロピラジン環、オキサゾロピリジン環、オキサゾロピリダジル環、オキサゾロピリミジン環、キナゾリン環、キノキサリン環、キノリン環、シンノリン環、チアジアゾール環、チアゾール環、チアゾロピラジン環、チアゾロピリジン環、チアゾロピリダジン環、チアゾロピリミジン環、チオフェン環、トリアジン環、トリアゾール環、ナフチリジン環、ピラジン環、ピラゾール環、ピラノン環、ピラン環、ピリジン環、ピリダジン環、ピリミジン環、ピロール環、フェナントリジン環、フタラジン環、フラン環、ベンゾ［ｃ］チオフェン環、ベンゾイソオキサゾール環、ベンゾイソチアゾール環、ベンゾイミダゾール環、ベンゾオキサジアゾール環、ベンゾオキサゾール環、ベンゾチアジアゾール環、ベンゾチアゾール環、ベンゾチオフェン環、ベンゾトリアジン環、ベンゾトリアゾール環、ベンゾピラゾール環、ペンゾピラノン環、ジヒドロピラン環、テトラヒドロピラン環、ジヒドロフラン環、テトラヒドロフラン環等が挙げられる。
これらの中でも、芳香族複素環としては、ベンゾチアゾール環、ベンゾオキサゾール環、１−ベンゾフラン環、２−ベンゾフラン環、ベンゾチオフェン環、１Ｈ−イソインドール−１，３（２Ｈ）−ジオン環、チオフェン環、フラン環、ベンゾ［ｃ］チオフェン環、オキサゾール環、チアゾール環、オキサジアゾール環、ピラン環、ベンゾイソオキサゾール環、チアジアゾール環、ベンゾオキサジアゾール環、ベンゾチアジアゾール環が好ましい。
【０１０５】
そして、Ｄ１である、芳香族炭化水素環および芳香族複素環からなる群から選ばれる少なくとも一つの芳香環を有する炭素数１〜２０の有機基としては、特に限定されることない。Ｄ１としては、例えば、置換基を有していてもよい芳香族炭化水素環基、置換基を有していてもよい芳香族複素環基、または、式：−ＲｆＣ（＝Ｎ−ＮＲｇＲｈ）で表される基が挙げられる。
なお、上記式中、Ｒｆは、水素原子、または、メチル基、エチル基、プロピル基、イソプロピル基等の炭素数１〜６のアルキル基を表す。
また、上記式中、Ｒｇは、水素原子、または、置換基を有していてもよい炭素数１〜２０の有機基を表す。ここで、炭素数１〜２０の有機基およびその置換基の具体例としては、後述するＲａの炭素数１〜２０の有機基およびその置換基の具体例として列記したものと同じものが挙げられる。
さらに、上記式中、Ｒｈは、芳香族炭化水素環および芳香族複素環からなる群より選ばれる少なくとも１つの芳香環を有する炭素数２〜２０の有機基を表す。ここで、炭素数２〜２０の有機基およびその置換基の具体例としては、後述するＡｘの炭素数２〜２０の有機基およびその置換基の具体例として列記したものと同じものが挙げられる。
【０１０６】
具体的には、Ｄ１となる芳香族炭化水素環基としては、例えば、フェニル基、ナフチル基、アントラセニル基、フェナントレニル基、ピレニル基、フルオレニル基等が挙げられる。
これらの中でも、芳香族炭化水素環基としては、フェニル基、ナフチル基が好ましい。
【０１０７】
また、Ｄ１となる芳香族複素環基としては、例えば、フタルイミド基、１−ベンゾフラニル基、２−ベンゾフラニル基、アクリジニル基、イソキノリニル基、イミダゾリル基、インドリニル基、フラザニル基、オキサゾリル基、オキサゾロピラジニル基、オキサゾロピリジニル基、オキサゾロピリダジニル基、オキサゾロピリミジニル基、キナゾリニル基、キノキサリニル基、キノリル基、シンノリニル基、チアジアゾリル基、チアゾリル基、チアゾロピラジニル基、チアゾロピリジル基、チアゾロピリダジニル基、チアゾロピリミジニル基、チエニル基、トリアジニル基、トリアゾリル基、ナフチリジニル基、ピラジニル基、ピラゾリル基、ピラノンニル基、ピラニル基、ピリジル基、ピリダジニル基、ピリミジニル基、ピロリル基、フェナントリジニル基、フタラジニル基、フラニル基、ベンゾ［ｃ］チエニル基、ベンゾイソオキサゾリル基、ベンゾイソチアゾリル基、ベンゾイミダゾリル基、ベンゾオキサゾリル基、ベンゾオキサゾリル基、ベンゾチアジアゾリル基、ベンゾチアゾリル基、ベンゾチエニル基、ベンゾトリアジニル基、ベンゾトリアゾリル基、ベンゾピラゾリル基、ペンゾピラノンニル基、ジヒドロピラニル基、テトラヒドロピラニル基、ジヒドロフラニル基、テトラヒドロフラニル基等が挙げられる。
これらの中でも、芳香族複素環基としては、フラニル基、チエニル基、オキサゾリル基、チアゾリル基、ベンゾチアゾリル基、ベンゾオキサゾリル基、１−ベンゾフラニル基、２−ベンゾフラニル基、ベンゾチエニル基、チアゾロピリジル基が好ましい。
【０１０８】
Ｄ１となる芳香族炭化水素環基および芳香族複素環基は、メチル基、エチル基、プロピル基、イソプロピル基、ブチル基、ｓｅｃ−ブチル基等の炭素数１〜２０の脂肪族炭化水素基；フッ素原子、塩素原子等のハロゲン原子；シアノ基；ジメチルアミノ基等の置換アミノ基；メトキシ基、エトキシ基、イソプロポキシ基等の炭素数１〜６のアルコキシ基；ニトロ基；シクロペンチル基、シクロヘキシル基等の炭素数３〜８のシクロアルキル基；トリフルオロメチル基等の炭素数１〜６のハロゲン化アルキル基；−Ｃ（＝Ｏ）−Ｒｂ’；−Ｃ（＝Ｏ）−ＯＲｂ’；−ＳＲｂ’；−ＳＯ２Ｒｄ’；水酸基；等から選ばれる少なくとも１つの置換基を有していてもよい。ここで、Ｒｂ’は、置換基を有していてもよい炭素数１〜２０のアルキル基、置換基を有していてもよい炭素数２〜２０のアルケニル基、置換基を有していてもよい炭素数３〜１２のシクロアルキル基または置換基を有していてもよい炭素数５〜１２の芳香族炭化水素環基を表す。また、Ｒｄ’は、メチル基、エチル基等の炭素数１〜６のアルキル基；フェニル基、４−メチルフェニル基、４−メトキシフェニル基等の、置換基を有していてもよい炭素数６〜２０の芳香族炭化水素環基を表す。なお、芳香族炭化水素環基および芳香族複素環基が複数の置換基を有する場合、置換基は、同一でも相異なっていてもよい。
【０１０９】
Ｒｂ’の、置換基を有していてもよい炭素数１〜２０のアルキル基、置換基を有していてもよい炭素数２〜２０のアルケニル基、および、置換基を有していてもよい炭素数５〜１２の芳香族炭化水素環基の置換基としては、例えば、フッ素原子、塩素原子等のハロゲン原子；シアノ基；メトキシ基、エトキシ基、イソプロポキシ基、ブトキシ基等の炭素数１〜２０のアルコキシ基；ニトロ基；フェニル基、ナフチル基等の炭素数６〜２０の芳香族炭化水素環基；フラニル基、チオフェニル基等の炭素数２〜２０の芳香族複素環基；シクロプロピル基、シクロペンチル基、シクロヘキシル基等の炭素数３〜８のシクロアルキル基；トリフルオロメチル基、ペンタフルオロエチル基、−ＣＨ２ＣＦ３等の、少なくとも１個の水素原子がフッ素原子で置換された炭素数１〜１２のフルオロアキル基；等が挙げられる。Ｒｂ’の炭素数１〜２０のアルキル基、炭素数２〜２０のアルケニル基、および、炭素数５〜１２の芳香族炭化水素環基は、上述した置換基から選ばれる１または複数の置換基を有していてもよく、複数の置換基を有する場合は、複数の置換基は、互いに同一でも相異なっていてもよい。
【０１１０】
また、Ｒｂ’の、炭素数３〜１２のシクロアルキル基の置換基としては、例えば、フッ素原子、塩素原子等のハロゲン原子；シアノ基；メチル基、エチル基、プロピル基等の炭素数１〜６のアルキル基；メトキシ基、エトキシ基、イソプロポキシ基等の炭素数１〜６のアルコキシ基；ニトロ基；および、フェニル基、ナフチル基等の炭素数６〜２０の芳香族炭化水素基；等が挙げられる。Ｒｂ’の炭素数３〜１２のシクロアルキル基は、上述した置換基から選ばれる１または複数の置換基を有していてもよく、複数の置換基を有する場合は、複数の置換基は、互いに同一でも相異なっていてもよい。
【０１１１】
そして、Ａｒ１およびＤ１の組み合わせ（Ａｒ１−Ｄ１）としては、式：−ＲｆＣ（＝Ｎ−ＮＲｇＲｈ）で表される基で置換されたフェニレン基、１−ベンゾフラン−２−イル基で置換されたベンゾチアゾール−４，７−ジイル基、５−（２−ブチル）−１−ベンゾフラン−２−イル基で置換されたベンゾチアゾール−４，７−ジイル基、４，６−ジメチル−１−ベンゾフラン−２−イル基で置換されたベンゾチアゾール−４，７−ジイル基、６−メチル−１−ベンゾフラン−２−イル基で置換されたベンゾチアゾール−４，７−ジイル基、４，６，７−トリメチル−１−ベンゾフラン−２−イル基で置換されたベンゾチアゾール−４，７−ジイル基、４，５，６−トリメチル−１−ベンゾフラン−２−イル基で置換されたベンゾチアゾール−４，７−ジイル基、５−メチル−１−ベンゾフラン−２−イル基で置換されたベンゾチアゾール−４，７−ジイル基、５−プロピル−１−ベンゾフラン−２−イル基で置換されたベンゾチアゾール−４，７−ジイル基、７−プロピル−１−ベンゾフラン−２−イル基で置換されたベンゾチアゾール−４，７−ジイル基、５−フルオロ−１−ベンゾフラン−２−イル基で置換されたベンゾチアゾール−４，７−ジイル基、フェニル基で置換されたベンゾチアゾール−４，７−ジイル基、４−フルオロフェニル基で置換されたベンゾチアゾール−４，７−ジイル基、４−ニトロフェニル基で置換されたベンゾチアゾール−４，７−ジイル基、４−トリフルオロメチルフェニル基で置換されたベンゾチアゾール−４，７−ジイル基、４−シアノフェニル基で置換されたベンゾチアゾール−４，７−ジイル基、４−メタンスルホニルフェニル基で置換されたベンゾチアゾール−４，７−ジイル基、チオフェン−２−イル基で置換されたベンゾチアゾール−４，７−ジイル基、チオフェン−３−イル基で置換されたベンゾチアゾール−４，７−ジイル基、５−メチルチオフェン−２−イル基で置換されたベンゾチアゾール−４，７−ジイル基、５−クロロチオフェン−２−イル基で置換されたベンゾチアゾール−４，７−ジイル基、チエノ［３，２−ｂ］チオフェン−２−イル基で置換されたベンゾチアゾール−４，７−ジイル基、２−ベンゾチアゾリル基で置換されたベンゾチアゾール−４，７−ジイル基、４−ビフェニル基で置換されたベンゾチアゾール−４，７−ジイル基、４−プロピルビフェニル基で置換されたベンゾチアゾール−４，７−ジイル基、４−チアゾリル基で置換されたベンゾチアゾール−４，７−ジイル基、１−フェニルエチレン−２−イル基で置換されたベンゾチアゾール−４，７−ジイル基、４−ピリジル基で置換されたベンゾチアゾール−４，７−ジイル基、２−フリル基で置換されたベンゾチアゾール−４，７−ジイル基、ナフト［１，２−ｂ］フラン−２−イル基で置換されたベンゾチアゾール−４，７−ジイル基、５−メトキシ−２−ベンゾチアゾリル基で置換された１Ｈ−イソインドール−１，３（２Ｈ）−ジオン−４，７−ジイル基、フェニル基で置換された１Ｈ−イソインドール−１，３（２Ｈ）−ジオン−４，７−ジイル基、４−ニトロフェニル基で置換された１Ｈ−イソインドール−１，３（２Ｈ）−ジオン−４，７−ジイル基、または、２−チアゾリル基で置換された１Ｈ−イソインドール−１，３（２Ｈ）−ジオン−４，７−ジイル基等が挙げられる。ここで、Ｒｆ、Ｒｇ、Ｒｈは前記と同じ意味を表す。
【０１１２】
これらの中でも、Ａｒ１−Ｄ１としては、下記式（II）で表される基がより好ましい。
【化６】
2018030244.tif 000008
【０１１３】
〔式（II）中、Ａｘは、芳香族炭化水素環および芳香族複素環からなる群より選ばれる少なくとも１つの芳香環を有する炭素数２〜２０の有機基を表し、Ｒａは、水素原子または置換基を有していてもよい炭素数１〜２０の有機基を表す。〕
【０１１４】
なお、本明細書において、下記式（ｉ）で示される部分構造は、下記式（ｉａ）および／または（ｉｂ）で示される部分構造を意味する。
【化７】
2018030244.tif 000009
【０１１５】
ここで、Ａｘの、「芳香族炭化水素環および芳香族複素環からなる群から選ばれる少なくとも一つの芳香環を有する、炭素数２〜２０の有機基」において、「芳香環」とは、Ｈｕｃｋｅｌ則に従う広義の芳香族性を有する環状構造、すなわち、π電子を（４ｎ＋２）個有する環状共役構造、および、チオフェン、フラン、ベンゾチアゾール等に代表される、硫黄、酸素、窒素等のヘテロ原子の孤立電子対がπ電子系に関与して芳香族性を示す環状構造を意味する。
【０１１６】
Ａｘの、芳香族炭化水素環および芳香族複素環からなる群から選ばれる少なくとも一つの芳香環を有する炭素数２〜２０の有機基は、芳香環を複数個有するものであってもよく、芳香族炭化水素環および芳香族複素環を組み合わせて有するものであってもよい。
【０１１７】
Ａｘの芳香族炭化水素環としては、例えば、ベンゼン環、ナフタレン環、アントラセン環、フェナントレン環、ピレン環、フルオレン環等が挙げられる。
これらの中でも、芳香族炭化水素環としては、ベンゼン環、ナフタレン環が好ましい。
【０１１８】
また、Ａｘの芳香族複素環としては、例えば、１Ｈ−イソインドール−１，３（２Ｈ）−ジオン環、１−ベンゾフラン環、２−ベンゾフラン環、アクリジン環、イソキノリン環、イミダゾール環、インドール環、オキサジアゾール環、オキサゾール環、オキサゾロピラジン環、オキサゾロピリジン環、オキサゾロピリダジル環、オキサゾロピリミジン環、キナゾリン環、キノキサリン環、キノリン環、シンノリン環、チアジアゾール環、チアゾール環、チアゾロピラジン環、チアゾロピリジン環、チアゾロピリダジン環、チアゾロピリミジン環、チオフェン環、トリアジン環、トリアゾール環、ナフチリジン環、ピラジン環、ピラゾール環、ピラノン環、ピラン環、ピリジン環、ピリダジン環、ピリミジン環、ピロール環、フェナントリジン環、フタラジン環、フラン環、ベンゾ［ｃ］チオフェン環、ベンゾイソオキサゾール環、ベンゾイソチアゾール環、ベンゾイミダゾール環、ベンゾオキサジアゾール環、ベンゾオキサゾール環、ベンゾチアジアゾール環、ベンゾチアゾール環、ベンゾチオフェン環、ベンゾトリアジン環、ベンゾトリアゾール環、ベンゾピラゾール環、ペンゾピラノン環、ジヒドロピラン環、テトラヒドロピラン環、ジヒドロフラン環、テトラヒドロフラン環等が挙げられる。
これらの中でも、芳香族複素環としては、フラン環、チオフェン環、オキサゾール環、チアゾール環等の単環の芳香族複素環；ベンゾチアゾール環、ベンゾオキサゾール環、キノリン環、１−ベンゾフラン環、２−ベンゾフラン環、ベンゾチオフェン環、チアゾロピリジン環、チアゾロピラジン環等の縮合環の芳香族複素環が好ましい。
【０１１９】
Ａｘが有する芳香環は、置換基を有していてもよい。かかる置換基としては、例えば、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の炭素数１〜６のハロゲン化アルキル基；ジメチルアミノ基等の置換アミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−Ｃ（＝Ｏ）−Ｒｂ；−Ｃ（＝Ｏ）−ＯＲｂ；−ＳＯ２Ｒｄ；等が挙げられる。ここで、Ｒｂは、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基を表す。また、Ｒｄは、メチル基、エチル基等の炭素数１〜６のアルキル基；フェニル基、４−メチルフェニル基、４−メトキシフェニル基等の、置換基を有していてもよい炭素数６〜２０の芳香族炭化水素環基を表す。これらの中でも、Ａｘが有する芳香環の置換基としては、ハロゲン原子、シアノ基、炭素数１〜６のアルキル基、および、炭素数１〜６のアルコキシ基が好ましい。
なお、Ａｘは、上述した置換基から選ばれる複数の置換基を有していてもよい。Ａｘが複数の置換基を有する場合、置換基は、同一でも相異なっていてもよい。
【０１２０】
Ｒｂの、置換基を有していてもよい炭素数１〜２０のアルキル基の炭素数１〜２０のアルキル基としては、例えば、メチル基、エチル基、ｎ−プロピル基、イソプロピル基、ｎ−ブチル基、イソブチル基、１−メチルペンチル基、１−エチルペンチル基、ｓｅｃ−ブチル基、ｔ−ブチル基、ｎ−ペンチル基、イソペンチル基、ネオペンチル基、ｎ−へキシル基、イソヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコシル基等が挙げられる。なお、置換基を有してもよい炭素数１〜２０のアルキル基の炭素数は、１〜１２であることが好ましく、４〜１０であることが更に好ましい。
【０１２１】
Ｒｂの、置換基を有していてもよい炭素数２〜２０のアルケニル基の炭素数２〜２０のアルケニル基としては、例えば、ビニル基、プロペニル基、イソプロペニル基、ブテニル基、イソブテニル基、ペンテニル基、ヘキセニル基、ヘプテニル基、オクテニル基、デセニル基、ウンデセニル基、ドデセニル基、トリデセニル基、テトラデセニル基、ペンタデセニル基、ヘキサデセニル基、ヘプタデセニル基、オクタデセニル基、ノナデセニル基、イコセニル基等が挙げられる。
置換基を有していてもよい炭素数２〜２０のアルケニル基の炭素数は、２〜１２であることが好ましい。
【０１２２】
Ｒｂの、炭素数１〜２０のアルキル基および炭素数２〜２０のアルケニル基の置換基としては、例えば、フッ素原子、塩素原子等のハロゲン原子；シアノ基；ジメチルアミノ基等の置換アミノ基；メトキシ基、エトキシ基、イソプロポキシ基、ブトキシ基等の炭素数１〜２０のアルコキシ基；メトキシメトキシ基、メトキシエトキシ基等の、炭素数１〜１２のアルコキシ基で置換された炭素数１〜１２のアルコキシ基；ニトロ基；フェニル基、ナフチル基等の炭素数６〜２０の芳香族炭化水素環基；トリアゾリル基、ピロリル基、フラニル基、チオフェニル基等の、炭素数２〜２０の芳香族複素環基；シクロプロピル基、シクロペンチル基、シクロヘキシル基等の炭素数３〜８のシクロアルキル基；シクロペンチルオキシ基、シクロヘキシルオキシ基等の炭素数３〜８のシクロアルキルオキシ基；テトラヒドロフラニル基、テトラヒドロピラニル基、ジオキソラニル基、ジオキサニル基等の炭素数２〜１２の環状エーテル基；フェノキシ基、ナフトキシ基等の炭素数６〜１４のアリールオキシ基；トリフルオロメチル基、ペンタフルオロエチル基、−ＣＨ２ＣＦ３等の、少なくとも１個の水素原子がフッ素原子で置換された炭素数１〜１２のフルオロアキル基；ベンゾフリル基；ベンゾピラニル基；ベンゾジオキソリル基；ベンゾジオキサニル基等が挙げられる。これらの中でも、Ｒｂの炭素数１〜２０のアルキル基および炭素数２〜２０のアルケニル基の置換基としては、フッ素原子、塩素原子等のハロゲン原子；シアノ基；メトキシ基、エトキシ基、イソプロポキシ基、ブトキシ基等の炭素数１〜２０のアルコキシ基；ニトロ基；フェニル基、ナフチル基等の炭素数６〜２０の芳香族炭化水素環基；フラニル基、チオフェニル基等の、炭素数２〜２０の芳香族複素環基；シクロプロピル基、シクロペンチル基、シクロヘキシル基等の炭素数３〜８のシクロアルキル基；トリフルオロメチル基、ペンタフルオロエチル基、−ＣＨ２ＣＦ３等の、少なくとも１個の水素原子がフッ素原子で置換された炭素数１〜１２のフルオロアキル基が好ましい。
なお、Ｒｂの炭素数１〜２０のアルキル基、炭素数２〜２０のアルケニル基は、上述した置換基から選ばれる複数の置換基を有していてもよい。Ｒｂの炭素数１〜２０のアルキル基、炭素数２〜２０のアルケニル基が複数の置換基を有する場合、複数の置換基は、互いに同一でも相異なっていてもよい。
【０１２３】
Ｒｂの、置換基を有していてもよい炭素数３〜１２のシクロアルキル基の炭素数３〜１２のシクロアルキル基としては、例えば、シクロプロピル基、シクロブチル基、シクロペンチル基、シクロヘキシル基、シクロオクチル基等が挙げられる。これらの中でも、シクロペンチル基、シクロヘキシル基が好ましい。
【０１２４】
Ｒｂの、炭素数３〜１２のシクロアルキル基の置換基としては、例えば、フッ素原子、塩素原子等のハロゲン原子；シアノ基；ジメチルアミノ基等の置換アミノ基；メチル基、エチル基、プロピル基等の炭素数１〜６のアルキル基；メトキシ基、エトキシ基、イソプロポキシ基等の炭素数１〜６のアルコキシ基；ニトロ基；フェニル基、ナフチル基等の炭素数６〜２０の芳香族炭化水素基等が挙げられる。中でも、Ｒｂの炭素数３〜１２のシクロアルキル基の置換基としては、フッ素原子、塩素原子等のハロゲン原子；シアノ基；メチル基、エチル基、プロピル基等の炭素数１〜６のアルキル基；メトキシ基、エトキシ基、イソプロポキシ基等の炭素数１〜６のアルコキシ基；ニトロ基；フェニル基、ナフチル基等の炭素数６〜２０の芳香族炭化水素基が好ましい。
なお、Ｒｂの炭素数３〜１２のシクロアルキル基は、複数の置換基を有していてもよい。Ｒｂの炭素数３〜１２のシクロアルキル基が複数の置換基を有する場合、複数の置換基は、互いに同一でも相異なっていてもよい。
【０１２５】
Ｒｂの、置換基を有していてもよい炭素数５〜１２の芳香族炭化水素環基の炭素数５〜１２の芳香族炭化水素環基としては、例えば、フェニル基、１−ナフチル基、２−ナフチル基等が挙げられる。これらの中でも、フェニル基が好ましい。
【０１２６】
Ｒｂの、置換基を有していてもよい炭素数５〜１２の芳香族炭化水素環基の置換基としては、例えば、フッ素原子、塩素原子等のハロゲン原子；シアノ基；ジメチルアミノ基等の置換アミノ基；メトキシ基、エトキシ基、イソプロポキシ基、ブトキシ基等の炭素数１〜２０のアルコキシ基；メトキシメトキシ基、メトキシエトキシ基等の、炭素数１〜１２のアルコキシ基で置換された炭素数１〜１２のアルコキシ基；ニトロ基；フェニル基、ナフチル基等の炭素数６〜２０の芳香族炭化水素環基；トリアゾリル基、ピロリル基、フラニル基、チオフェニル基等の、炭素数２〜２０の芳香族複素環基；シクロプロピル基、シクロペンチル基、シクロヘキシル基等の炭素数３〜８のシクロアルキル基；シクロペンチルオキシ基、シクロヘキシルオキシ基等の炭素数３〜８のシクロアルキルオキシ基；テトラヒドロフラニル基、テトラヒドロピラニル基、ジオキソラニル基、ジオキサニル基等の炭素数２〜１２の環状エーテル基；フェノキシ基、ナフトキシ基等の炭素数６〜１４のアリールオキシ基；トリフルオロメチル基、ペンタフルオロエチル基、−ＣＨ２ＣＦ３等の、少なくとも１個の水素原子がフッ素原子で置換された炭素数１〜１２のフルオロアキル基；ベンゾフリル基；ベンゾピラニル基；ベンゾジオキソリル基；ベンゾジオキサニル基等が挙げられる。中でも、炭素数５〜１２の芳香族炭化水素環基の置換基としては、フッ素原子、塩素原子等のハロゲン原子；シアノ基；メトキシ基、エトキシ基、イソプロポキシ基、ブトキシ基等の炭素数１〜２０のアルコキシ基；ニトロ基；フェニル基、ナフチル基等の炭素数６〜２０の芳香族炭化水素環基；フラニル基、チオフェニル基等の、炭素数２〜２０の芳香族複素環基；シクロプロピル基、シクロペンチル基、シクロヘキシル基等の炭素数３〜８のシクロアルキル基；トリフルオロメチル基、ペンタフルオロエチル基、−ＣＨ２ＣＦ３等の、少なくとも１個の水素原子がフッ素原子で置換された炭素数１〜１２のフルオロアキル基から選ばれる少なくとも１つの置換基；が好ましい。
なお、炭素数５〜１２の芳香族炭化水素環基は、複数の置換基を有していてもよい。炭素数５〜１２の芳香族炭化水素環基が複数の置換基を有する場合、置換基は、同一でも相異なっていてもよい。
【０１２７】
ここで、Ａｘが有する芳香環は、同一の、または、相異なる置換基を複数有していてもよく、隣り合った二つの置換基が一緒になって結合して環を形成していてもよい。形成される環は、単環であっても縮合多環であってもよく、不飽和環であっても飽和環であってもよい。
なお、Ａｘの炭素数２〜２０の有機基の「炭素数」は、置換基の炭素原子を含まない有機基全体の総炭素数を意味する。
【０１２８】
そして、Ａｘの、芳香族炭化水素環および芳香族複素環からなる群から選ばれる少なくとも一つの芳香環を有する、炭素数２〜２０の有機基としては、例えば、フェニル基、ナフチル基、アントラセニル基、フェナントレニル基、ピレニル基、フルオレニル基等の炭素数６〜２０の芳香族炭化水素環基；フタルイミド基、１−ベンゾフラニル基、２−ベンゾフラニル基、アクリジニル基、イソキノリニル基、イミダゾリル基、インドリニル基、フラザニル基、オキサゾリル基、オキサゾロピラジニル基、オキサゾロピリジニル基、オキサゾロピリダジニル基、オキサゾロピリミジニル基、キナゾリニル基、キノキサリニル基、キノリル基、シンノリニル基、チアジアゾリル基、チアゾリル基、チアゾロピラジニル基、チアゾロピリジニル基、チアゾロピリダジニル基、チアゾロピリミジニル基、チエニル基、トリアジニル基、トリアゾリル基、ナフチリジニル基、ピラジニル基、ピラゾリル基、ピラノンニル基、ピラニル基、ピリジル基、ピリダジニル基、ピリミジニル基、ピロリル基、フェナントリジニル基、フタラジニル基、フラニル基、ベンゾ［ｃ］チエニル基、ベンゾイソオキサゾリル基、ベンゾイソチアゾリル基、ベンゾイミダゾリル基、ベンゾオキサゾリル基、ベンゾオキサゾリル基、ベンゾチアジアゾリル基、ベンゾチアゾリル基、ベンゾチオフェニル基、ベンゾトリアジニル基、ベンゾトリアゾリル基、ベンゾピラゾリル基、ペンゾピラノンニル基、ジヒドロピラニル基、テトラヒドロピラニル基、ジヒドロフラニル基、テトラヒドロフラニル基等の炭素数２〜２０の芳香族複素環基；芳香族炭化水素環および芳香族複素環からなる群から選ばれる少なくとも１つの芳香環を有する炭化水素環基；芳香族炭化水素環および芳香族複素環からなる群から選ばれる少なくとも一つの芳香環を有する複素環基；芳香族炭化水素環および芳香族複素環からなる群から選ばれる少なくとも一つの芳香環を有する、炭素数３〜２０のアルキル基；芳香族炭化水素環および芳香族複素環からなる群から選ばれる少なくとも一つの芳香環を有する、炭素数４〜２０のアルケニル基；芳香族炭化水素環および芳香族複素環からなる群から選ばれる少なくとも一つの芳香環を有する、炭素数４〜２０のアルキニル基；等が挙げられる。
【０１２９】
芳香族炭化水素環および芳香族複素環からなる群から選ばれる少なくとも１つの芳香環を有する炭化水素環基；芳香族炭化水素環および芳香族複素環からなる群から選ばれる少なくとも一つの芳香環を有する複素環基；芳香族炭化水素環および芳香族複素環からなる群から選ばれる少なくとも一つの芳香環を有する、炭素数３〜２０のアルキル基；芳香族炭化水素環および芳香族複素環からなる群から選ばれる少なくとも一つの芳香環を有する、炭素数４〜２０のアルケニル基；芳香族炭化水素環および芳香族複素環からなる群から選ばれる少なくとも一つの芳香環を有する、炭素数４〜２０のアルキニル基；の、芳香族炭化水素環および芳香族複素環の具体例としては、上記Ｄ１の、芳香族炭化水素環および芳香族複素環の具体例として列記したものと同じものが挙げられる。
【０１３０】
なお、上記の有機基は、１または複数の置換基を有していてもよい。複数の置換基を有する場合は、複数の置換基は、互いに同一でも相異なっていてもよい。
【０１３１】
かかる置換基としては、例えば、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の炭素数１〜６のハロゲン化アルキル基；ジメチルアミノ基等の置換アミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−Ｃ（＝Ｏ）−Ｒｂ；−Ｃ（＝Ｏ）−ＯＲｂ；−ＳＯ２Ｒｄ；等が挙げられる。ここでＲｂ、Ｒｄは、前記と同じ意味を表す。
これらの中でも、Ａｘの有機基が有する置換基としては、ハロゲン原子、シアノ基、炭素数１〜６のアルキル基、および、炭素数１〜６のアルコキシ基から選ばれる少なくとも１つの置換基が好ましい。
【０１３２】
Ａｘとしての、芳香族炭化水素環および芳香族複素環からなる群から選ばれる少なくとも一つの芳香環を有する炭素数２〜２０の有機基の好ましい具体例を以下に示す。但し、本発明は、以下に示すものに限定されるものではない。なお、下記式中、「−」は環の任意の位置からのびるＮ原子（即ち、式（II）においてＡｘと結合するＮ原子）との結合手を表す。
【０１３３】
１）芳香族炭化水素環基
【化８】
2018030244.tif 000010
【０１３４】
２）芳香族複素環基
【化９】
2018030244.tif 000011
【０１３５】
【化１０】
2018030244.tif 000012
【０１３６】
【化１１】
2018030244.tif 000013
〔各式中、Ｅは、−ＮＲｚ−、酸素原子または硫黄原子を表す。ここで、Ｒｚは、水素原子；または、メチル基、エチル基、プロピル基等の炭素数１〜６のアルキル基；を表す。〕
【０１３７】
【化１２】
2018030244.tif 000014
〔各式中、ＸおよびＹは、それぞれ独立して、−ＮＲｚ−、酸素原子、硫黄原子、−ＳＯ−または−ＳＯ２−を表す。ここで、Ｒｚは、水素原子；または、メチル基、エチル基、プロピル基等の炭素数１〜６のアルキル基；を表す。〕
【０１３８】
【化１３】
2018030244.tif 000015
〔各式中、Ｘは、前記と同じ意味を表す。〕
【０１３９】
３）少なくとも１つの芳香環を有する炭化水素環基
【化１４】
2018030244.tif 000016
【０１４０】
４）少なくとも１つの芳香環を有する複素環基
【化１５】
2018030244.tif 000017
〔各式中、ＸおよびＹは、前記と同じ意味を表し、Ｚは、−ＮＲｚ−、酸素原子または硫黄原子を表す。ここで、Ｒｚは、前記と同じ意味を表す（但し、各式中において、酸素原子、硫黄原子、−ＳＯ−、−ＳＯ２−は、それぞれ隣接しないものとする。）。〕
【０１４１】
５）芳香族炭化水素環および芳香族複素環からなる群から選ばれる少なくとも一つの芳香環を有する、アルキル基
【化１６】
2018030244.tif 000018
【０１４２】
６）芳香族炭化水素環および芳香族複素環からなる群から選ばれる少なくとも一つの芳香環を有する、アルケニル基
【化１７】
2018030244.tif 000019
【０１４３】
７）芳香族炭化水素環及び芳香族複素環からなる群から選ばれる少なくとも一つの芳香環を有する、アルキニル基
【化１８】
2018030244.tif 000020
【０１４４】
なお、上述したＡｘの好ましい具体例が有する環は、１または複数の置換基を有していてもよい。そして、複数の置換基を有する場合は、複数の置換基は、互いに同一でも相異なっていてもよい。かかる置換基としては、例えば、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の炭素数１〜６のハロゲン化アルキル基；ジメチルアミノ基等の置換アミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−Ｃ（＝Ｏ）−Ｒｂ；−Ｃ（＝Ｏ）−ＯＲｂ；−ＳＯ２Ｒｄ；等が挙げられる。
ここで、ＲｂおよびＲｄは、前記と同じ意味を表す。これらの中でも、Ａｘが有する上記環が有する置換基としては、ハロゲン原子、シアノ基、炭素数１〜６のアルキル基、および、炭素数１〜６のアルコキシ基が好ましい。
【０１４５】
ここで、Ａｘの更に好ましい具体例を以下に示す。但し、Ａｘは、以下に示すものに限定されるものではない。
【化１９】
2018030244.tif 000021
〔各式中、Ｘは、前記と同じ意味を表す。〕
【０１４６】
なお、前述した通り、上記環は、１または複数の置換基を有していてもよい。複数の置換基を有する場合は、複数の置換基は、互いに同一でも相異なっていてもよい。かかる置換基としては、例えば、フッ素原子、塩素原子、臭素原子等のハロゲン原子；メチル基、エチル基、プロピル基等の炭素数１〜６のアルキル基；シアノ基；ビニル基、アリル基等の炭素数２〜６のアルケニル基；トリフルオロメチル基、ペンタフルオロエチル基等の炭素数１〜６のハロゲン化アルキル基；ジメチルアミノ基等の置換アミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−Ｃ（＝Ｏ）−Ｒｂ；−Ｃ（＝Ｏ）−ＯＲｂ；−ＳＯ２Ｒｄ；等が挙げられる。ここで、ＲｂおよびＲｄは、前記と同じ意味を表す。
これらの中でも、上記環が有する置換基としては、ハロゲン原子、シアノ基、炭素数１〜６のアルキル基、および、炭素数１〜６のアルコキシ基が好ましい。
【０１４７】
そして、Ａｘとしては、下記式（III）で表される基が更に好ましい。
【０１４８】
【化２０】
2018030244.tif 000022
【０１４９】
ここで、上記式（III）中、ＲＸは、水素原子；フッ素原子、塩素原子、臭素原子等のハロゲン原子；メチル基、エチル基、プロピル基等の炭素数１〜６のアルキル基；シアノ基；ニトロ基；トリフルオロメチル基、ペンタフルオロエチル基等の炭素数１〜６のフルオロアルキル基；メトキシ基、エトキシ基、イソプロポキシ基等の炭素数１〜６のアルコキシ基；または、−Ｃ（＝Ｏ）−Ｏ−Ｒｂを表し、Ｒｂは、前記した通り、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基を表す。
【０１５０】
なお、複数のＲＸ同士は、すべて同一であっても、相異なっていてもよく、環を構成する任意のＣ−ＲＸは、窒素原子に置き換えられていてもよい。
【０１５１】
ここで、上記式（III）で表される基のＣ−ＲＸが窒素原子に置き換えられた基の具体例を下記に示す。但し、Ｃ−ＲＸが窒素原子に置き換えられた基は、これらに限定されるものではない。
【０１５２】
【化２１】
2018030244.tif 000023
〔各式中、ＲＸは、前記と同じ意味を表す。〕
【０１５３】
これらの中でも、Ａｘとしては、上記式（III）で表される基のＲＸがすべて水素原子であるものが好ましい。
【０１５４】
また、上記式（II）で表される２価の基のＲａの、置換基を有していてもよい炭素数１〜２０の有機基としては、特に制限されることなく、例えば、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数３〜１２のシクロアルキル基、−Ｃ（＝Ｏ）−Ｒｂ、−ＳＯ２−Ｒｄ、−Ｃ（＝Ｓ）ＮＨ−Ｒｉ、置換基を有していてもよい炭素数６〜２０の芳香族炭化水素環基、または、置換基を有していてもよい炭素数２〜２０の芳香族複素環基が挙げられる。
【０１５５】
ここで、ＲｂおよびＲｄは、前記と同じ意味を表す。また、Ｒｉは、置換基を有していてもよい炭素数１〜２０のアルキル基、置換基を有していてもよい炭素数２〜２０のアルケニル基、置換基を有していてもよい炭素数３〜１２のシクロアルキル基、置換基を有していてもよい炭素数５〜２０の芳香族炭化水素環基、または、置換基を有していてもよい炭素数５〜２０の芳香族複素環基を表す。
【０１５６】
そして、Ｒｉの、置換基を有していてもよい炭素数１〜２０のアルキル基の炭素数１〜２０のアルキル基およびその置換基、置換基を有していてもよい炭素数２〜２０のアルケニル基の炭素数２〜２０のアルケニル基およびその置換基、並びに、置換基を有していてもよい炭素数３〜１２のシクロアルキル基の炭素数３〜１２のシクロアルキル基およびその置換基の具体例としては、Ｒｂの炭素数１〜２０のアルキル基およびその置換基、炭素数２〜２０のアルケニル基およびその置換基、並びに、炭素数３〜１２のシクロアルキル基およびその置換基の具体例として列記したのと同じものが挙げられる。また、Ｒｉの、置換基を有していてもよい炭素数５〜２０の芳香族炭化水素環基としては、例えば、フェニル基、１−ナフチル基、２−ナフチル基等が挙げられる。さらに、置換基を有していてもよい炭素数５〜２０の芳香族複素環基としては、例えば、ピリジニル基、キノリル基等が挙げられる。さらに、これらの芳香族炭化水素環基および芳香族複素環基の置換基の例としては、Ａｘの炭素数２〜２０の有機基の置換基として例示したものと同じものが挙げられる。
【０１５７】
Ｒａの、置換基を有していてもよい炭素数１〜２０のアルキル基の炭素数１〜２０のアルキル基としては、例えば、メチル基、エチル基、ｎ−プロピル基、イソプロピル基、ｎ−ブチル基、イソブチル基、１−メチルペンチル基、１−エチルペンチル基、ｓｅｃ−ブチル基、ｔ−ブチル基、ｎ−ペンチル基、イソペンチル基、ネオペンチル基、ｎ−へキシル基、イソヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコシル基等が挙げられる。そして、置換基を有してもよい炭素数１〜２０のアルキル基の炭素数は、１〜１２であることが好ましく、１〜１０であることが更に好ましい。
【０１５８】
また、Ｒａの、置換基を有していてもよい炭素数２〜２０のアルケニル基の炭素数２〜２０のアルケニル基としては、例えば、ビニル基、プロペニル基、イソプロペニル基、ブテニル基、イソブテニル基、ペンテニル基、ヘキセニル基、ヘプテニル基、オクテニル基、デセニル基、ウンデセニル基、ドデセニル基、トリデセニル基、テトラデセニル基、ペンタデセニル基、ヘキサデセニル基、ヘプタデセニル基、オクタデセニル基、ノナデセニル基、イコセニル基等が挙げられる。
置換基を有していてもよい炭素数２〜２０のアルケニル基の炭素数は、２〜１２であることが好ましい。
【０１５９】
さらに、Ｒａの、置換基を有していてもよい炭素数２〜２０のアルキニル基の炭素数２〜２０のアルキニル基としては、例えば、エチニル基、プロピニル基、２−プロピニル基（プロパルギル基）、ブチニル基、２−ブチニル基、３−ブチニル基、ペンチニル基、２−ペンチニル基、ヘキシニル基、５−ヘキシニル基、ヘプチニル基、オクチニル基、２−オクチニル基、ノナニル基、デカニル基、７−デカニル基等が挙げられる。
【０１６０】
また、Ｒａの、置換基を有していてもよい炭素数３〜１２のシクロアルキル基の炭素数３〜１２のシクロアルキル基としては、例えば、シクロプロピル基、シクロブチル基、シクロペンチル基、シクロヘキシル基、シクロオクチル基等が挙げられる。
【０１６１】
そして、Ｒａの炭素数１〜２０のアルキル基、炭素数２〜２０のアルケニル基、および、炭素数２〜２０のアルキニル基の置換基としては、例えば、フッ素原子、塩素原子等のハロゲン原子；シアノ基；ジメチルアミノ基等の置換アミノ基；メトキシ基、エトキシ基、イソプロポキシ基、ブトキシ基等の炭素数１〜２０のアルコキシ基；メトキシメトキシ基、メトキシエトキシ基等の、炭素数１〜１２のアルコキシ基で置換された炭素数１〜１２のアルコキシ基；ニトロ基；フェニル基、ナフチル基等の炭素数６〜２０の芳香族炭化水素環基；トリアゾリル基、ピロリル基、フラニル基、チオフェニル基等の、炭素数２〜２０の芳香族複素環基；シクロプロピル基、シクロペンチル基、シクロヘキシル基等の炭素数３〜８のシクロアルキル基；シクロペンチルオキシ基、シクロヘキシルオキシ基等の炭素数３〜８のシクロアルキルオキシ基；テトラヒドロフラニル基、テトラヒドロピラニル基、ジオキソラニル基、ジオキサニル基等の炭素数２〜１２の環状エーテル基；フェノキシ基、ナフトキシ基等の炭素数６〜１４のアリールオキシ基；トリフルオロメチル基、ペンタフルオロエチル基、−ＣＨ２ＣＦ３等の、少なくとも１個の水素原子がフッ素原子で置換された炭素数１〜１２のフルオロアキル基；ベンゾフリル基；ベンゾピラニル基；ベンゾジオキソリル基；ベンゾジオキサニル基；−Ｃ（＝Ｏ）−Ｒｂ；−Ｃ（＝Ｏ）−ＯＲｂ；−ＳＯ２Ｒｄ；−ＳＲｂ；−ＳＲｂで置換された炭素数１〜１２のアルコキシ基；水酸基；等が挙げられる。ここで、ＲｂおよびＲｄは、前記と同じ意味を表す。
なお、Ｒａの炭素数１〜２０のアルキル基、炭素数２〜２０のアルケニル基、および、炭素数２〜２０のアルキニル基は、上述した置換基を複数有していてもよく、複数の置換基を有する場合は、複数の置換基は、互いに同一でも相異なっていてもよい。
【０１６２】
また、Ｒａの炭素数３〜１２のシクロアルキル基の置換基としては、例えば、フッ素原子、塩素原子等のハロゲン原子；シアノ基；ジメチルアミノ基等の置換アミノ基；メチル基、エチル基、プロピル基等の炭素数１〜６のアルキル基；メトキシ基、エトキシ基、イソプロポキシ基等の炭素数１〜６のアルコキシ基；ニトロ基；フェニル基、ナフチル基等の炭素数６〜２０の芳香族炭化水素環基；シクロプロピル基、シクロペンチル基、シクロヘキシル基等の炭素数３〜８のシクロアルキル基；−Ｃ（＝Ｏ）−Ｒｂ；−Ｃ（＝Ｏ）−ＯＲｂ；−ＳＯ２Ｒｄ；水酸基；等が挙げられる。ここで、ＲｂおよびＲｄは、前記と同じ意味を表す。
なお、Ｒａの炭素数３〜１２のシクロアルキル基は、上述した置換基を複数有していてもよく、複数の置換基を有する場合は、複数の置換基は、互いに同一でも相異なっていてもよい。
【０１６３】
また、Ｒａの、炭素数６〜２０の芳香族炭化水素環基および炭素数２〜２０の芳香族複素環基、並びに、それらの置換基としては、それぞれＡｘの芳香族炭化水素環基および芳香族複素環基、並びに、それらの置換基として列記したものと同じものが挙げられる。
【０１６４】
上述した中でも、Ｒａとしては、水素原子、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数５〜２０のシクロアルキル基、置換基を有していてもよい炭素数６〜１８の芳香族炭化水素環基、置換基を有していてもよい炭素数５〜１８の芳香族複素環基が好ましく、水素原子、置換基を有していてもよい炭素数１〜１０のアルキル基、置換基を有していてもよい炭素数２〜１０のアルケニル基、置換基を有していてもよい炭素数２〜１０のアルキニル基、置換基を有していてもよい炭素数５〜１０のシクロアルキル基、炭素数６〜１２の芳香族炭化水素環基がより好ましい。もしくは、Ｒａは、置換基を有していてもよい炭素数１〜２０のアルキル基、置換基を有していてもよい炭素数２〜２０のアルケニル基、置換基を有していてもよい炭素数２〜２０のアルキニル基、または、置換基を有していてもよい炭素数６〜１８の芳香族基であることが好ましい。
【０１６５】
また、前述した式（Ｉ）中、Ｚ１１およびＺ１２は、それぞれ独立して、−ＣＯ−Ｏ−、−Ｏ−ＣＯ−、−ＮＲ３１−ＣＯ−、または、−ＣＯ−ＮＲ３２−を表す。ここで、Ｒ３１およびＲ３２は、それぞれ独立して、水素原子または炭素数１〜６のアルキル基を表す。中でも、Ｚ１１は、−ＣＯ−Ｏ−であることが好ましい。また、Ｚ１２は、−Ｏ−ＣＯ−であることが好ましい。
【０１６６】
さらに、式（Ｉ）中、Ａ１１およびＡ１２は、それぞれ独立して、置換基を有していてもよい環状脂肪族基、または、置換基を有していてもよい芳香族基を表す。中でも、Ａ１１およびＡ１２は、置換基を有していてもよい環状脂肪族基であることが好ましい。
【０１６７】
置換基を有していてもよい環状脂肪族基は、無置換の２価の環状脂肪族基、または、置換基を有する２価の環状脂肪族基である。そして、２価の環状脂肪族基は、炭素数が通常は５〜２０である、環状構造を有する２価の脂肪族基である。
Ａ１１およびＡ１２の２価の環状脂肪族基の具体例としては、シクロペンタン−１，３−ジイル、シクロヘキサン−１，４−ジイル、１，４−シクロヘプタン−１，４−ジイル、シクロオクタン−１，５−ジイル等の炭素数５〜２０のシクロアルカンジイル基；デカヒドロナフタレン−１，５−ジイル、デカヒドロナフタレン−２，６−ジイル等の炭素数５〜２０のビシクロアルカンジイル基等が挙げられる。
【０１６８】
また、置換基を有していてもよい芳香族基は、無置換の２価の芳香族基、または、置換基を有する２価の芳香族基である。そして、２価の芳香族基は、炭素数が通常は２〜２０である、芳香環構造を有する２価の芳香族基である。
Ａ１１およびＡ１２の２価の芳香族基の具体例としては、１，４−フェニレン基、１，４−ナフチレン基、１，５−ナフチレン基、２，６−ナフチレン基、４，４’−ビフェニレン基等の、炭素数６〜２０の２価の芳香族炭化水素環基；フラン−２，５−ジイル、チオフェン−２，５−ジイル、ピリジン−２，５−ジイル、ピラジン−２，５−ジイル等の、炭素数２〜２０の２価の芳香族複素環基；等が挙げられる。
【０１６９】
さらに、Ａ１１およびＡ１２の２価の環状脂肪族基および２価の芳香族基の置換基としては、例えば、フッ素原子、塩素原子、臭素原子等のハロゲン原子；メチル基、エチル基等の炭素数１〜６のアルキル基；メトキシ基、イソプロポキシ基等の炭素数１〜５のアルコキシ基；ニトロ基；シアノ基；等が挙げられる。前記環状脂肪族基および芳香族基は、上述した置換基から選ばれる少なくとも１つの置換基を有していてもよい。なお、置換基を複数有する場合は、各置換基は、同一でも相異なっていてもよい。
【０１７０】
また、式（Ｉ）中、Ｌ１１およびＬ１２は、それぞれ独立して、単結合、−Ｏ−、−ＣＯ−、−ＣＯ−Ｏ−、−Ｏ−ＣＯ−、−ＮＲ２１−ＣＯ−、−ＣＯ−ＮＲ２２−、−Ｏ−ＣＯ−Ｏ−、−ＮＲ２３−ＣＯ−Ｏ−、−Ｏ−ＣＯ−ＮＲ２４−、または、−ＮＲ２５−ＣＯ−ＮＲ２６−を表す。ここで、Ｒ２１〜Ｒ２６は、それぞれ独立して、水素原子または炭素数１〜６のアルキル基を表す。中でも、Ｌ１１およびＬ１２は、それぞれ独立して、−Ｏ−、−ＣＯ−Ｏ−、または、−Ｏ−ＣＯ−であることが好ましい。
なお、前記Ｒ２１〜Ｒ２６の炭素数１〜６のアルキル基としては、例えば、メチル基、エチル基、プロピル基、イソプロピル基等が挙げられる。
【０１７１】
また、式（Ｉ）中、Ｂ１１およびＢ１２は、それぞれ独立して、置換基を有していてもよい環状脂肪族基、または、置換基を有していてもよい芳香族基を表す。中でも、Ｂ１１およびＢ１２は、置換基を有していてもよい芳香族基であることが好ましい。
【０１７２】
ここで、置換基を有していてもよい環状脂肪族基は、無置換の２価の環状脂肪族基、または、置換基を有する２価の環状脂肪族基である。そして、２価の環状脂肪族基は、炭素数が通常は５〜２０である、環状構造を有する２価の脂肪族基である。
Ｂ１１およびＢ１２の２価の環状脂肪族基の具体例としては、前記Ａ１１およびＡ２２の２価の環状脂肪族基として例示したものと同じものが挙げられる。
【０１７３】
また、置換基を有していてもよい芳香族基は、無置換の２価の芳香族基、または、置換基を有する２価の芳香族基である。そして、２価の芳香族基は、炭素数が通常は２〜２０である、芳香環構造を有する２価の芳香族基である。
Ｂ１１およびＢ１２の２価の芳香族基の具体例としては、前記Ａ１１およびＡ２２の２価の芳香族基として例示したものと同じものが挙げられる。
【０１７４】
更に、Ｂ１１およびＢ１２の２価の環状脂肪族基および２価の芳香族基の置換基としては、前記Ａ１１およびＡ２２の２価の環状脂肪族基および２価の芳香族基の置換基として例示したものと同じものが挙げられる。
【０１７５】
また、式（Ｉ）中、Ｙ１１およびＹ１２は、それぞれ独立して、単結合、−Ｏ−、−ＣＯ−、−ＣＯ−Ｏ−、−Ｏ−ＣＯ−、−ＮＲ２１−ＣＯ−、−ＣＯ−ＮＲ２２−、−Ｏ−ＣＯ−Ｏ−、−ＮＲ２３−ＣＯ−Ｏ−、−Ｏ−ＣＯ−ＮＲ２４−、または、−ＮＲ２５−ＣＯ−ＮＲ２６−を表す。ここで、Ｒ２１〜Ｒ２６は、それぞれ独立して、水素原子または炭素数１〜６のアルキル基を表す。中でも、Ｙ１１およびＹ１２は、それぞれ独立して、−Ｏ−、−ＣＯ−Ｏ−、または、−Ｏ−ＣＯ−であることが好ましい。
なお、Ｒ２１〜Ｒ２６の炭素数１〜６のアルキル基としては、例えば、メチル基、エチル基、プロピル基、イソプロピル基等が挙げられる。
【０１７６】
式（Ｉ）中、Ｒ１およびＲ２は、それぞれ独立して、水素原子、メチル基または塩素原子を表し、水素原子またはメチル基であるのが好ましい。なお、Ｒ１及びＲ２は同一であることがより好ましく、Ｒ１およびＲ２は共に水素原子でことがさらに好ましい。
【０１７７】
なお、逆波長分散性に優れる第二光学異方性層を得る観点からは、化合物（Ｉ）は、Ａｒ１−Ｄ１を中心として左右が対称な構造を有することが好ましい。具体的には、化合物（Ｉ）では、Ｒ１、ｍおよびｎが、それぞれ、Ｒ２、ｑおよびｐと同じであり、−Ｙ１１−［Ｂ１１−Ｌ１１］ｎ−Ａ１１−Ｚ１１−（＊）と、（＊）−Ｚ１２−Ａ１２−［Ｌ１２−Ｂ１２］ｐ−Ｙ１２−とが、Ａｒ１に結合する側（＊）を対称中心とした対称構造を有することが好ましい。
なお、「（＊）を対称中心とした対称構造を有する」とは、例えば、−ＣＯ−Ｏ−（＊）と（＊）−Ｏ−ＣＯ−；−Ｏ−（＊）と（＊）−Ｏ−；−Ｏ−ＣＯ−（＊）と（＊）−ＣＯ−Ｏ−；などの構造を有することを意味する。
【０１７８】
上記化合物（Ｉ）は、既知の合成反応を組み合わせて製造することができる。即ち、様々な文献（例えば、ＭＡＲＣＨ’Ｓ  ＡＤＶＡＮＣＥＤ  ＯＲＧＡＮＩＣ  ＣＨＥＭＩＳＴＲＹ（ＷＩＬＥＹ）、サンドラー・カロ「官能基別有機化合物合成法」稲本直樹共訳（廣川書店））に記載の方法を参照して合成できる。
【０１７９】
ここで、ｎおよびｐが１である重合性化合物（Ｉ）の好ましい例としては、特に限定されることなく、下記式（IVａ）に示される化合物（以下、「化合物（IVａ）」ということがある。）が挙げられる。
【０１８０】
【化２２】
2018030244.tif 000024
【０１８１】
〔式（IVａ）中、Ｒ１、Ｒ２、Ｒａ、Ｒｘ、ｍおよびｑは、前記と同じ意味を表す。〕
化合物（IVａ）としては、ＲＸがすべて水素原子であるものが、好ましい。
【０１８２】
化合物（Ｉ）は、例えば、国際公開第２０１２／１４７９０４号に記載される、ヒドラジン化合物とカルボニル化合物との反応により製造しうる。また、特に化合物（IVａ）は、例えば国際公開第２０１４／０１０３２５号に記載の方法などの従来公知の方法にて製造することができる。
【０１８３】
次に、逆波長メソゲン化合物について説明する。
逆波長メソゲン化合物は、単独では液晶性を示さず、評価用液晶化合物と所定の混合割合で混合した評価用混合物が液晶性を示す化合物である。評価用液晶化合物としては、ホモジニアス配向した場合に順波長分散性の面内レターデーションを示す液晶化合物である順波長分散液晶化合物を用いる。評価用液晶化合物として順波長分散液晶化合物を用いることにより、評価用混合物をホモジニアス配向させた場合の逆波長メソゲン化合物の面内レターデーションの波長分散性の評価を容易に行うことができる。中でも、評価用液晶化合物としては、１００℃において液晶相となりうる棒状構造を有する液晶化合物が好ましい。特に好ましい評価用液晶化合物の具体例としては、下記式（Ｅ１）に示す構造を有する順波長分散液晶化合物「ＬＣ２４２」、下記式（Ｅ２）に示す構造を有する順波長分散液晶化合物等が挙げられる。下記の式において、Ｍｅはメチル基を表す。
【０１８４】
【化２３】
2018030244.tif 000025
【０１８５】
【化２４】
2018030244.tif 000026
【０１８６】
また、前記の評価用混合物を得るために評価用液晶化合物と混合する逆波長メソゲン化合物の混合割合は、評価用液晶化合物及び逆波長メソゲン化合物の合計１００重量部に対して、通常、３０重量部〜７０重量部の少なくともいずれかである。よって、評価用液晶化合物及び逆波長メソゲン化合物の合計１００重量部に対して逆波長メソゲン化合物を３０重量部〜７０重量部の範囲に含まれる少なくとも一の混合割合で混合して、液晶性を示す評価用混合物が得られる限り、評価用液晶化合物及び逆波長メソゲン化合物の合計１００重量部に対して逆波長メソゲン化合物を３０重量部〜７０重量部の範囲に含まれる別の混合割合で混合して得た混合物が、液晶性を示さなくてもよい。
【０１８７】
評価用混合物が液晶性を示すことは、下記の方法によって確認しうる。
基材上に評価用混合物を塗布及び乾燥させて、基材及び評価用混合物の層を備えるサンプルフィルムを得る。このサンプルフィルムをホットステージ上に設置する。偏光顕微鏡によってサンプルフィルムを観察しながら、サンプルフィルムを昇温させる。評価用混合物の層の液晶相への相転移が観察された場合、評価用混合物が液晶性を示すと判定できる。
【０１８８】
また、前記の評価用混合物をホモジニアス配向させた場合に、その評価用混合物中の逆波長メソゲン化合物は、逆波長分散性の面内レターデーションを示す。ここで、評価用混合物をホモジニアス配向させる、とは、当該評価用混合物の層を形成し、その層における評価用液晶化合物をホモジニアス配向させることをいう。よって、ホモジニアス配向した評価用混合物において、評価用液晶化合物の分子のメソゲン骨格の長軸方向は、通常、前記層の面に平行なある一の方向に配向している。
【０１８９】
また、ホモジニアス配向した評価用混合物中の逆波長メソゲン化合物が逆波長分散性の面内レターデーションを示す、とは、評価用混合物に含まれる逆波長メソゲン化合物の波長４５０ｎｍ及び５５０ｎｍにおける面内レターデーションＲｅ（４５０）及びＲｅ（５５０）が、Ｒｅ（４５０）／Ｒｅ（５５０）＜１．００を満たすことをいう。
【０１９０】
ただし、評価用混合物の層において、逆波長メソゲン化合物の面内レターデーションだけを選択的に測定することは、難しい。そこで、評価用液晶化合物が順波長分散液晶化合物であることを利用して、下記の確認方法により、評価用混合物中の逆波長メソゲン化合物が逆波長分散性の面内レターデーションを示すことを確認しうる。
順波長分散液晶化合物としての評価用液晶化合物を含む液晶層を形成し、その液晶層において評価用液晶化合物をホモジニアス配向させる。そして、その液晶層の波長４５０ｎｍ及び５５０ｎｍにおける面内レターデーションＲｅ（Ｘ４５０）及びＲｅ（Ｘ５５０）の比Ｒｅ（Ｘ４５０）／Ｒｅ（Ｘ５５０）を測定する。
また、前記の評価用液晶化合物及び逆波長メソゲン化合物を含む評価用混合物の層を形成し、その評価用混合物の層において評価用混合物をホモジニアス配向させる。そして、その評価用混合物の層の波長４５０ｎｍ及び５５０ｎｍにおける面内レターデーションＲｅ（Ｙ４５０）及びＲｅ（Ｙ５５０）の比Ｒｅ（Ｙ４５０）／Ｒｅ（Ｙ５５０）を測定する。
測定の結果、逆波長メソゲン化合物を含まない液晶層のレターデーション比Ｒｅ（Ｘ４５０）／Ｒｅ（Ｘ５５０）よりも、逆波長メソゲン化合物を含む評価用混合物の層のレターデーション比Ｒｅ（Ｙ４５０）／Ｒｅ（Ｙ５５０）が小さい場合、その逆波長メソゲン化合物は、逆波長分散性の面内レターデーションを示すと判定できる。
また、本発明の所望の効果をより良好に発現させる観点から、前記の確認方法において、液晶層の面内レターデーション比Ｒｅ（Ｘ６５０）／Ｒｅ（Ｘ５５０）よりも、評価用混合物の層の面内レターデーション比Ｒｅ（Ｙ６５０）／Ｒｅ（Ｙ５５０）の方が、大きいことが好ましい。ここで、Ｒｅ（Ｘ５５０）は、波長５５０ｎｍにおける液晶層の面内レターデーションを表し、Ｒｅ（Ｘ６５０）は、波長６５０ｎｍにおける液晶層の面内レターデーションを表し、Ｒｅ（Ｙ５５０）は、波長５５０ｎｍにおける評価用混合物の層の面内レターデーションを表し、Ｒｅ（Ｙ６５０）は、波長６５０ｎｍにおける評価用混合物の層の面内レターデーションを表す。
【０１９１】
逆波長メソゲン化合物としては、例えば、当該逆波長メソゲン化合物の分子中に、主鎖メソゲン骨格と、前記主鎖メソゲン骨格に結合した側鎖メソゲン骨格とを含む化合物を用いうる。
【０１９２】
さらに、逆波長メソゲン化合物は、重合性を有することが好ましい。よって、逆波長メソゲン化合物は、重合性基を有することが好ましい。このように重合性基を有する逆波長メソゲン化合物を用いれば、重合によって逆波長メソゲン化合物の配向状態を容易に固定することが可能である。そのため、安定な光学特性を有する第二光学異方性層を容易に得ることができる。
【０１９３】
逆波長メソゲン化合物の分子量は、単量体である場合は、好ましくは３００以上、より好ましくは７００以上、特に好ましくは１０００以上であり、好ましくは２０００以下、より好ましくは１７００以下、特に好ましくは１５００以下である。逆波長メソゲン化合物が前記のような分子量を有することにより、第二光学異方性層を形成するための塗工液の塗工性を特に良好にできる。
【０１９４】
前記の逆波長メソゲン化合物は、１種類を単独で用いてもよく、２種類以上を任意の比率で組み合わせて用いてもよい。
【０１９５】
逆波長メソゲン化合物としては、例えば前記式（Ｉ）で表される化合物のうち、液晶性を示さない化合物が挙げられる。中でも好ましい逆波長メソゲン化合物としては、下記の化合物が挙げられる。
【０１９６】
【化２５】
2018030244.tif 000027
【０１９７】
上述したメソゲン化合物の中でも、本発明の所望の効果をより良好に発現させる観点から、当該メソゲン化合物の分子中に、ベンゾチアゾール環（下記式（１０Ａ）の環）；並びに、シクロヘキシル環（下記式（１０Ｂ）の環）及びフェニル環（下記式（１０Ｃ）の環）の組み合わせ；からなる群より選ばれる少なくとも１種を含有するものが好ましい。
【０１９８】
【化２６】
2018030244.tif 000028
【０１９９】
第二光学異方性層の全固形分におけるメソゲン化合物の比率は、好ましくは２０重量％以上、より好ましくは３０重量％以上、特に好ましくは４０重量％以上であり、好ましくは６０重量％以下、より好ましくは５５重量％以下、特に好ましくは５０重量％以下である。メソゲン化合物の比率が、前記範囲の下限値以上であることにより、第二光学異方性層の厚み方向のレターデーションの波長分散性を逆分散性に近づけ易くでき、また、前記範囲の上限値以下であることにより、第二光学異方性層において、メソゲン化合物を均一に分散させたり、第二光学異方性層の機械的強度を高くしたりできる。
【０２００】
〔５．３．任意の成分〕
第二光学異方性層は、ポジＣ重合体及びメソゲン化合物に組み合わせて、更に、任意の成分を含みうる。
【０２０１】
〔５．４．第二光学異方性層の物性及び厚み〕
第二光学異方性層の全光線透過率は、好ましくは８０％以上、より好ましくは８５％以上、特に好ましくは９０％以上である。全光線透過率は、紫外・可視分光計を用いて、波長４００ｎｍ〜７００ｎｍの範囲で測定しうる。
【０２０２】
第二光学異方性層のヘイズは、好ましくは５％以下、より好ましくは３％以下、特に好ましくは１％以下であり、理想的には０％である。ここで、ヘイズは、ＪＩＳ  Ｋ７３６１−１９９７に準拠して、日本電色工業社製「濁度計  ＮＤＨ−３００Ａ」を用いて、５箇所測定し、それから求めた平均値を採用しうる。
【０２０３】
第二光学異方性層は、液晶性を示さないことが好ましい。第二光学異方性層が液晶性を示さないことにより、第二光学異方性層においてポジＣ重合体及びメソゲン化合物の分散を良好にできる。また、液晶性を有さない第二光学異方性層は、塗工液を用いて第二光学異方性層を製造する際に、乾燥風等の空気の揺らぎの影響による、メソゲン化合物の配向ムラの発生を抑制できる。
【０２０４】
第二光学異方性層の厚みは、所望のレターデーションが得られるように、適切に調整しうる。第二光学異方性層の具体的な厚みは、好ましくは１．０μｍ以上、より好ましくは３．０μｍ以上であり、好ましくは５０μｍ以下、より好ましくは４０μｍ以下、特に好ましくは３０μｍ以下である。
【０２０５】
〔５．５．第二光学異方性層の製造方法〕
第二光学異方性層は、ポジＣ重合体、メソゲン化合物及び溶媒を含む塗工液を用意する工程と；この塗工液を支持面上に塗工して、塗工液層を得る工程と；塗工液層を乾燥させる工程と；を含む製造方法によって、製造しうる。
【０２０６】
塗工液を用意する工程では、通常、ポジＣ重合体、メソゲン化合物及び溶媒を混合して、塗工液を得る。塗工液の全固形分におけるポジＣ重合体及びメソゲン化合物の比率は、第二光学異方性層の全固形分におけるポジＣ重合体及びメソゲン化合物の比率と同様の範囲に調整しうる。
【０２０７】
溶媒としては、通常、有機溶媒を用いる。かかる有機溶媒の例としては、シクロペンタン、シクロヘキサン等の炭化水素溶媒；シクロペンタノン、シクロヘキサノン、メチルエチルケトン、アセトン、メチルイソブチルケトン、Ｎ−メチルピロリドン等のケトン溶媒；酢酸ブチル、酢酸アミル等の酢酸エステル溶媒；クロロホルム、ジクロロメタン、ジクロロエタン等のハロゲン化炭化水素溶媒；１，４−ジオキサン、シクロペンチルメチルエーテル、テトラヒドロフラン、テトラヒドロピラン、１，３−ジオキソラン、１，２−ジメトキシエタン等のエーテル溶媒；トルエン、キシレン、メシチレン等の芳香族炭化水素溶媒；及びこれらの混合物が挙げられる。溶媒の沸点は、取り扱い性に優れる観点から、６０℃〜２５０℃であることが好ましく、６０℃〜１５０℃であることがより好ましい。また、溶媒は、１種類を単独で用いてもよく、２種類以上を任意の比率で組み合わせて用いてもよい。
【０２０８】
溶媒の量は、塗工液の固形分濃度を所望の範囲にできるように調整することが好ましい。塗工液の固形分濃度は、好ましくは６重量％以上、より好ましくは８重量％以上、特に好ましくは１０重量％以上であり、好ましくは２０重量％以下、より好ましくは１８重量％以下、特に好ましくは１５重量％以下である。塗工液の固形分濃度を前記の範囲に収めることにより、所望の光学特性を有する第二光学異方性層を容易に形成できる。
【０２０９】
第二光学異方性層を形成するための塗工液は、ポジＣ重合体、メソゲン化合物及び溶媒に組み合わせて、任意の成分を含んでいてもよい。また、任意の成分は、１種類を単独で用いてもよく、２種類以上を任意の比率で組み合わせて用いてもよい。
【０２１０】
塗工液は、例えば、任意の成分として、可塑剤を含みうる。可塑剤としては、リン酸トリフェニル、グリセリルトリアセテート等が挙げられる。また、可塑剤は、１種類を単独で用いてもよく、２種類以上を任意の比率で組み合わせて用いてもよい。
【０２１１】
可塑剤の量は、ポジＣ重合体１００重量部に対して、好ましくは２重量部以上、より好ましくは５重量部以上、特に好ましくは８重量部以上であり、好ましくは１５重量部以下、より好ましくは１２重量部以下、特に好ましくは１０重量部以下である。可塑剤の量を前記の範囲に調整することにより、第二光学異方性層の脆化を抑制して、機械的強度を高めることができる。
【０２１２】
塗工液は、例えば、任意の成分として、重合開始剤を含みうる。重合開始剤の種類は、塗工液中の重合性化合物が有する重合性基の種類に応じて適宜選択しうる。ここで、重合性化合物とは、重合性を有する化合物の総称である。中でも、光重合開始剤が好ましい。光重合開始剤としては、ラジカル重合開始剤、アニオン重合開始剤、カチオン重合開始剤などが挙げられる。市販の光重合開始剤の具体的な例としては、ＢＡＳＦ社製の、商品名：Ｉｒｇａｃｕｒｅ９０７、商品名：Ｉｒｇａｃｕｒｅ１８４、商品名：Ｉｒｇａｃｕｒｅ３６９、品名：Ｉｒｇａｃｕｒｅ６５１、商品名：Ｉｒｇａｃｕｒｅ８１９、商品名：Ｉｒｇａｃｕｒｅ９０７、商品名：Ｉｒｇａｃｕｒｅ３７９、商品名：Ｉｒｇａｃｕｒｅ３７９ＥＧ、及び商品名：Ｉｒｇａｃｕｒｅ  ＯＸＥ０２；ＡＤＥＫＡ社製の、商品名：アデカオプトマーＮ１９１９等が挙げられる。また、重合開始剤は、１種類を単独で用いてもよく、２種類以上を任意の比率で組み合わせて用いてもよい。
【０２１３】
重合開始剤の量は、重合性化合物１００重量部に対し、好ましくは０．１重量部以上、より好ましくは０．５重量部以上であり、好ましくは３０重量部以下、より好ましくは１０重量部以下である。
【０２１４】
塗工液は、任意の成分として、金属、金属錯体、染料、顔料、蛍光材料、燐光材料、レベリング剤、チキソ剤、ゲル化剤、多糖類、界面活性剤、紫外線吸収剤、赤外線吸収剤、抗酸化剤、イオン交換樹脂、酸化チタン等の金属酸化物等の任意の添加剤を含みうる。かかる任意の添加剤の割合は、ポジＣ重合体１００重量部に対し、好ましくは、各々０．１重量部〜２０重量部である。
【０２１５】
塗工液は、液晶性を示さないことが好ましい。液晶性を示さない塗工液を用いることにより、第二光学異方性層においてポジＣ重合体及びメソゲン化合物の分散を良好にできる。また、液晶性を有さない塗工液を用いることにより、乾燥風等の空気の揺らぎの影響による、メソゲン化合物の配向ムラの発生を抑制できる。
【０２１６】
前記のような塗工液を用意した後で、この塗工液を支持面上に塗工して、塗工液層を得る工程を行う。支持面としては、塗工液層を支持できる任意の面を用いうる。この支持面としては、第二光学異方性層の面状態を良好にする観点から、通常、凹部及び凸部の無い平坦面を用いる。前記の支持面としては、長尺の基材の表面を用いることが好ましい。長尺の基材を用いる場合、連続的に搬送される基材上に、塗工液を連続的に塗工することが可能である。よって、長尺の基材を用いることにより、第二光学異方性層を連続的に製造できるので、生産性を向上させることが可能である。
【０２１７】
塗工液を基材上に塗工する場合、基材に適度の張力（通常、１００Ｎ／ｍ〜５００Ｎ／ｍ）を掛けて、基材の搬送ばたつきを少なくし、平面性を維持したまま塗布することが好ましい。平面性とは、基材の幅方向および搬送方向に垂直な上下方向の振れ量であり、理想的には０ｍｍであるが、通常、１ｍｍ以下である。
【０２１８】
基材としては、通常、基材フィルムを用いる。基材フィルムとしては、光学的な積層体の基材として用いうるフィルムを、適切に選択して用いうる。中でも、基材フィルムを、光学異方性積層体が含む任意の層として使用可能にする観点から、基材フィルムとしては透明なフィルムが好ましい。具体的には、基材フィルムの全光線透過率は、好ましくは８０％以上、より好ましくは８５％以上、特に好ましくは８８％以上である。
【０２１９】
基材フィルムの材料は、特に限定されず、種々の樹脂を用いうる。樹脂の例としては、各種の重合体を含む樹脂が挙げられる。当該重合体としては、脂環式構造含有重合体、セルロースエステル、ポリビニルアルコール、ポリイミド、ＵＶ透過アクリル、ポリカーボネート、ポリスルホン、ポリエーテルスルホン、エポキシ重合体、ポリスチレン、及びこれらの組み合わせが挙げられる。これらの中でも、透明性、低吸湿性、寸法安定性及び軽量性の観点から、脂環式構造含有重合体及びセルロースエステルが好ましく、脂環式構造含有重合体がより好ましい。
【０２２０】
脂環式構造含有重合体は、繰り返し単位中に脂環式構造を有する重合体であり、通常は非晶質の重合体である。脂環式構造含有重合体としては、主鎖中に脂環式構造を含有する重合体及び側鎖に脂環式構造を含有する重合体のいずれも用いうる。
脂環式構造としては、例えば、シクロアルカン構造、シクロアルケン構造等が挙げられるが、熱安定性等の観点からシクロアルカン構造が好ましい。
１つの脂環式構造の繰り返し単位を構成する炭素数に特に制限はないが、好ましくは４個以上、より好ましくは５個以上、特に好ましくは６個以上であり、好ましくは３０個以下、より好ましくは２０個以下、特に好ましくは１５個以下である。
【０２２１】
脂環式構造含有重合体中の脂環式構造を有する繰り返し単位の割合は、使用目的に応じて適宜選択されうるが、好ましくは５０重量％以上、より好ましくは７０重量％以上、特に好ましくは９０重量％以上である。脂環式構造を有する繰り返し単位を前記のように多くすることにより、基材フィルムの耐熱性を高くできる。
【０２２２】
脂環式構造含有重合体は、例えば、（１）ノルボルネン重合体、（２）単環の環状オレフィン重合体、（３）環状共役ジエン重合体、（４）ビニル脂環式炭化水素重合体、及びこれらの水素添加物などが挙げられる。これらの中でも、透明性及び成形性の観点から、ノルボルネン重合体がより好ましい。
【０２２３】
ノルボルネン重合体としては、例えば、ノルボルネンモノマーの開環重合体、ノルボルネンモノマーと開環共重合可能なその他のモノマーとの開環共重合体、及びそれらの水素添加物；ノルボルネンモノマーの付加重合体、ノルボルネンモノマーと共重合可能なその他のモノマーとの付加共重合体などが挙げられる。これらの中でも、透明性の観点から、ノルボルネンモノマーの開環重合体水素添加物が特に好ましい。
【０２２４】
上記の脂環式構造含有重合体は、例えば特開２００２−３２１３０２号公報等に開示されている公知の重合体から選ばれる。
【０２２５】
脂環式構造含有重合体のガラス転移温度は、好ましくは８０℃以上、より好ましくは１００℃〜２５０℃の範囲である。ガラス転移温度がこのような範囲にある脂環式構造含有重合体は、高温下での使用における変形及び応力を生じ難く、耐久性に優れる。
【０２２６】
脂環式構造含有重合体の重量平均分子量（Ｍｗ）は、好ましくは１０，０００〜１００，０００、より好ましくは２５，０００〜８０，０００、さらにより好ましくは２５，０００〜５０，０００である。重量平均分子量がこのような範囲にあるときに、基材フィルムの機械的強度及び成形加工性が高度にバランスされ好適である。前記の重量平均分子量は、溶媒としてシクロヘキサンを用いたゲル・パーミエーション・クロマトグラフィー（以下、「ＧＰＣ」と略す。）により、ポリイソプレン換算の値で測定しうる。また、前記のゲル・パーミエーション・クロマトグラフィーにおいて、試料としての樹脂がシクロヘキサンに溶解しない場合、溶媒としてトルエンを用いてもよい。また、溶媒がトルエンのとき、前記のゲル・パーミエーション・クロマトグラフィーでは、重量平均分子量は、ポリスチレン換算の値で測定しうる。
【０２２７】
脂環式構造含有重合体の分子量分布（重量平均分子量（Ｍｗ）／数平均分子量（Ｍｎ））は、好ましくは１以上、より好ましくは１．２以上であり、好ましくは１０以下、より好ましくは４以下、特に好ましくは３．５以下である。
【０２２８】
基材フィルムの材質として脂環式構造含有重合体を含む樹脂を用いた場合の、基材フィルムの厚みは、生産性の向上、薄型化及び軽量化を容易にする観点から、好ましくは１μｍ〜１０００μｍ、より好ましくは５μｍ〜３００μｍ、特に好ましくは３０μｍ〜１００μｍである。
【０２２９】
脂環式構造含有重合体を含む樹脂は、脂環式構造含有重合体のみからなってもよいが、本発明の効果を著しく損なわない限り、任意の配合剤を含んでもよい。脂環式構造含有重合体を含む樹脂中の、脂環式構造含有重合体の割合は、好ましくは７０重量％以上、より好ましくは８０重量％以上である。
脂環式構造含有重合体を含む樹脂の好適な具体例としては、日本ゼオン社製「ゼオノア」を挙げうる。
【０２３０】
セルロースエステルとしては、セルロースの低級脂肪酸エステル（例：セルロースアセテート、セルロースアセテートブチレートおよびセルロースアセテートプロピオネート）が代表的である。低級脂肪酸は、１分子あたりの炭素原子数６以下の脂肪酸を意味する。セルロースアセテートには、トリアセチルセルロース（ＴＡＣ）及びセルロースジアセテート（ＤＡＣ）が含まれる。
【０２３１】
セルロースアセテートの酢化度は、５０％〜７０％が好ましく、特に５５％〜６５％が好ましい。重量平均分子量７００００〜１２００００が好ましく、特に８００００〜１０００００が好ましい。また、上記セルロースアセテートは、酢酸だけでなく、一部プロピオン酸、酪酸等の脂肪酸でエステル化されていてもよい。また、基材フィルムを構成する樹脂は、セルロースアセテートと、セルロースアセテート以外のセルロースエステル（セルロースプロピオネート及びセルロースブチレート等）とを組み合わせて含んでもよい。その場合、これらのセルロースエステルの全体が、上記酢化度を満足することが好ましい。
【０２３２】
基材フィルムとして、トリアセチルセルロースのフィルムを用いる場合、かかるフィルムとしては、トリアセチルセルロースを低温溶解法あるいは高温溶解法によってジクロロメタンを実質的に含まない溶媒に溶解することで調製されたトリアセチルセルロースドープを用いて作製されたトリアセチルセルロースフィルムが、環境保全の観点から特に好ましい。トリアセチルセルロースのフィルムは、共流延法により作製しうる。共流延法は、トリアセチルセルロースの原料フレーク及び溶媒並びに必要に応じて任意の添加剤を含む溶液（ドープ）を調製し、当該ドープをドープ供給器（ダイ）から支持体の上に流延し、流延物をある程度乾燥して剛性が付与された時点でフィルムとして支持体から剥離し、当該フィルムをさらに乾燥して溶媒を除去することにより行いうる。原料フレークを溶解する溶媒の例としては、ハロゲン化炭化水素溶媒（ジクロロメタン等）、アルコール溶媒（メタノール、エタノール、ブタノール等）、エステル溶媒（蟻酸メチル、酢酸メチル等）、エーテル溶媒（ジオキサン、ジオキソラン、ジエチルエーテル等）等が挙げられる。ドープが含む添加剤の例としては、レターデーション上昇剤、可塑剤、紫外線吸収剤、劣化抑制剤、滑り剤、剥離促進剤等が挙げられる。ドープを流延する支持体の例としては、水平式のエンドレスの金属ベルト、及び回転するドラムが挙げられる。流延に際しては、単一のドープを単層流延することもできるが、複数の層を共流延することもできる。複数の層を共流延する場合、例えば、低濃度のセルロースエステルドープの層と、そのおもて面及び裏面に接して設けられた高濃度のセルロースエステルドープの層が形成されるよう、複数のドープを順次流延しうる。フィルムを乾燥して溶媒を除去する方法の例としては、フィルムを搬送して、内部を乾燥に適した条件に設定した乾燥部を通過させる方法が挙げられる。
【０２３３】
トリアセチルセルロースのフィルムの好ましい例としては、富士写真フィルム社製「ＴＡＣ−ＴＤ８０Ｕ」、及び、発明協会公開技報公技番号２００１−１７４５号にて公開されたものが挙げられる。トリアセチルセルロースのフィルムの厚みは特に限定されないが、２０μｍ〜１５０μｍが好ましく、４０μｍ〜１３０μｍがより好ましく、７０μｍ〜１２０μｍが更に好ましい。
【０２３４】
塗工液の塗工方法の例としては、カーテンコーティング法、押し出しコーティング法、ロールコーティング法、スピンコーティング法、ディップコーティング法、バーコーティング法、スプレーコーティング法、スライドコーティング法、印刷コーティング法、グラビアコーティング法、ダイコーティング法、ギャップコーティング法、及びディッピング法が挙げられる。塗工される塗工液の厚みは、第二光学異方性層に求められる所望の厚さに応じて適切に設定しうる。
【０２３５】
塗工液を支持面上に塗工して塗工液層を得た後で、塗工液層を乾燥させる工程を行う。乾燥により、塗工液層から溶媒が除去されて、第二光学異方性層が得られる。乾燥方法としては、加熱乾燥、減圧乾燥、加熱減圧乾燥、自然乾燥など、任意の乾燥方法を採用しうる。
【０２３６】
上述した第二光学異方性層の製造方法は、ポジＣ重合体及びメソゲン化合物を組み合わせて含む塗工液を塗工し、乾燥するというシンプルな操作によって、第二光学異方性層を製造できる。そのため、配向膜が不要であるので、メソゲン化合物と配向膜との相性の調整、配向膜の形成、といった操作が必要なく、第二光学異方性層を容易に製造できる。
【０２３７】
さらに、ポジＣ重合体及びメソゲン化合物を組み合わせて含む塗工液は、乾燥の際、空気の揺らぎの影響による、メソゲン化合物の配向ムラの発生を抑制できる。そのため、面内方向の広い範囲において配向状態が均一な第二光学異方性層を容易に得ることができるので、面状態に優れる第二光学異方性層を得やすい。
【０２３８】
ここで、ポジＣ重合体及びメソゲン化合物を組み合わせることにより、所望の第二光学異方性層が得られる仕組みを説明する。ただし、本発明の技術的範囲は、下記に説明する仕組みによって制限されるものでは無い。
ポジＣ重合体は、一般に、主鎖に対して交差したナフタレン環及びビフェニル基等の剛直な構造を有する側鎖を含む。そして、ポジＣ重合体を含む第二光学異方性層では、ポジＣ重合体の主鎖が第二光学異方性層の面内方向に平行に横たわり、その側鎖が第二光学異方性層の厚み方向に立つ。そのため、ポジＣ重合体とメソゲン化合物とを組み合わせると、ポジＣ重合体の側鎖によってメソゲン化合物の分子の向きが矯正されることにより、メソゲン化合物の分子は、分子の長軸方向が第二光学異方性層の厚み方向と平行になるように配向する。よって、第二光学異方性層の厚み方向に大きな屈折率が発現する。さらに、逆波長分散液晶化合物及び逆波長メソゲン化合物といったメソゲン化合物は、逆波長分散性の面内レターデーションを示しうるものである。よって、分子が厚み方向に配向したメソゲン化合物を含むことによって、第二光学異方性層の厚み方向のレターデーションは、逆波長分散性を示すことができる。
【０２３９】
前記の第二光学異方性層の製造方法は、上述した工程に加えて、更に任意の工程を含みうる。例えば、第二光学異方性層の製造方法は、乾燥後に得られた第二光学異方性層において、メソゲン化合物の配向状態を固定する工程を行ってもよい。この工程では、通常、メソゲン化合物を重合させることにより、メソゲン化合物の配向状態を固定する。
【０２４０】
メソゲン化合物の重合は、重合性化合物及び重合開始剤等の、塗工液が含む成分の性質に適合した方法を適切に選択しうる。例えば、光を照射する方法が好ましい。ここで、照射される光には、可視光線、紫外線、及び赤外線等の光が含まれうる。なかでも、操作が簡便なことから、紫外線を照射する方法が好ましい。紫外線照射強度は、好ましくは０．１ｍＷ／ｃｍ２〜１０００ｍＷ／ｃｍ２の範囲、より好ましくは０．５ｍＷ／ｃｍ２〜６００ｍＷ／ｃｍ２の範囲である。紫外線照射時間は、好ましくは１秒〜３００秒の範囲、より好ましくは５秒〜１００秒の範囲である。紫外線積算光量（ｍＪ／ｃｍ２）は、紫外線照射強度（ｍＷ／ｃｍ２）×照射時間（秒）で求められる。紫外線照射光源としては、高圧水銀灯、メタルハライドランプ、低圧水銀灯を用いることができる。メソゲン化合物の重合は、窒素雰囲気下等の不活性ガス雰囲気下で行ったほうが、残留モノマー割合が低減される傾向にあるので、好ましい。
【０２４１】
上述した製造方法により、第二光学異方性層は、基材及び第二光学異方性層を備える光学異方性転写体の状態で得られうる。ここで、光学異方性転写体とは、複数の層を含む部材であって、かかる複数の層のうち一部の層を転写して、かかる一部の層を含む製品の製造に供するものである。第二光学異方性層の製造方法は、例えば、光学異方性転写体から基材を剥離する工程を含んでいてもよい。
【０２４２】
［６．第一光学異方性層の構造］
第一光学異方性層としては、配向状態が固定されていてもよい液晶化合物（以下、適宜「第一層光学異方性層用液晶化合物」ということがある。）を含む液晶層を用いうる。この際、第一層光学異方性層用液晶化合物としては、ホモジニアス配向した前記の逆波長分散液晶化合物を用いることが好ましい。これにより、第二光学異方性層の項において説明したのと同様の利点を、第一光学異方性層においても得ることができる。中でも、第一光学異方性層としての液晶層は、配向状態が固定されていてもよい下記式（Ｖ）で表される液晶化合物を含むことが、特に好ましい。
【０２４３】
【化２７】
2018030244.tif 000029
【０２４４】
前記式（Ｖ）において、Ｒ１、Ｒ２、Ｙ１１、Ｙ１２、Ｂ１１、Ｂ１２、Ｌ１１、Ｌ１２、Ａ１１、Ａ１２、Ｚ１１、Ｚ１２、Ａｒ１、Ｄ１、ｍ、ｎ、ｐ及びｑは、式（Ｉ）における意味と同様の意味を表す。よって、式（Ｖ）で表される液晶化合物は、式（Ｉ）で表される液晶化合物と同様の化合物を表す。
【０２４５】
第一光学異方性層の面内の遅相軸方向は、任意であり、光学異方性積層体の用途に応じて任意に設定しうる。中でも、光学異方性積層体が長尺のフィルムである場合、第一光学異方性層の遅相軸とフィルム幅方向とがなす角度は、０°超９０°未満であることが好ましい。また、ある態様において、第一光学異方性層の面内の遅相軸とフィルム幅方向とがなす角度は、好ましくは１５°±５°、２２．５°±５°、４５°±５°、又は７５°±５°、より好ましくは１５°±４°、２２．５°±４°、４５°±４°、又は７５°±４°、さらにより好ましくは１５°±３°、２２．５°±３°、４５°±３°、又は７５°±３°といった特定の範囲としうる。このような角度関係を有することにより、長尺の直線偏光子に光学異方性積層体をロールツーロールで貼り合わせて、円偏光板の効率的な製造が可能となる。
【０２４６】
第一光学異方性層の全光線透過率は、好ましくは８０％以上、より好ましくは８５％以上、特に好ましくは９０％以上である。また、第一光学異方性層のヘイズは、好ましくは５％以下、より好ましくは３％以下、特に好ましくは１％以下であり、理想的には０％である。
【０２４７】
第一光学異方性層の厚みは、特に限定されず、レターデーションなどの特性を所望の範囲とできるように適切に調整しうる。具体的な厚みは、好ましくは０．５μｍ以上、より好ましくは１．０μｍ以上であり、好ましくは１０μｍ以下、より好ましくは７μｍ以下、特に好ましくは５μｍ以下である。
【０２４８】
第一光学異方性層としての液晶層は、例えば、第一光学異方性層用液晶化合物を含む液晶組成物を用意する工程；支持体上に液晶組成物を塗工して、液晶組成物の層を得る工程；及び、液晶組成物の層に含まれる第一光学異方性層用液晶化合物を配向させる工程；を含む方法によって、製造しうる。
【０２４９】
液晶組成物を用意する工程では、通常、第一光学異方性層用液晶化合物と、必要に応じて用いられる任意の成分とを混合して、液晶組成物を得る。
【０２５０】
液晶組成物は、任意の成分として、重合性モノマーを含みうる。「重合性モノマー」とは、重合能を有しモノマーとして働きうる化合物のうち、特に、上述した第一光学異方性層用液晶化合物以外の化合物をいう。重合性モノマーとしては、例えば、１分子当たり１以上の重合性基を有するものを用いうる。重合性モノマーが１分子当たり２以上の重合性基を有する架橋性モノマーである場合、架橋的な重合を達成することができる。かかる重合性基の例としては、例えば、アクリロイル基、メタクリロイル基、及びエポキシ基を挙げることができる。また、重合性モノマーは、１種類を単独で用いてもよく、２種類以上を任意の比率で組み合わせて用いてもよい。
液晶組成物において、重合性モノマーの割合は、第一光学異方性層用液晶化合物１００重量部に対し、好ましくは１重量部〜１００重量部、より好ましくは５重量部〜５０重量部である。
【０２５１】
液晶組成物は、任意の成分として、光重合開始剤を含みうる。重合開始剤としては、例えば、第二光学異方性層の製造のための塗工液が含みうる重合開始剤と同様のものが挙げられる。また、重合開始剤は、１種類を単独で用いてもよく、２種類以上を任意の比率で組み合わせて用いてもよい。
液晶組成物において、重合開始剤の割合は、重合性化合物１００重量部に対し、好ましくは０．１重量部〜３０重量部、より好ましくは０．５重量部〜１０重量部である。
【０２５２】
液晶組成物は、任意の成分として、界面活性剤を含みうる。界面活性剤としては、ノニオン系界面活性剤が好ましい。ノニオン系界面活性剤としては、市販品を用いうる。例えば、分子量が数千程度のオリゴマーであるノニオン系界面活性剤を用いうる。これらの界面活性剤の具体例としては、ＯＭＮＯＶＡ社ＰｏｌｙＦｏｘの「ＰＦ−１５１Ｎ」、「ＰＦ−６３６」、「ＰＦ−６３２０」、「ＰＦ−６５６」、「ＰＦ−６５２０」、「ＰＦ−３３２０」、「ＰＦ−６５１」、「ＰＦ−６５２」；ネオス社フタージェントの「ＦＴＸ−２０９Ｆ」、「ＦＴＸ−２０８Ｇ」、「ＦＴＸ−２０４Ｄ」、「６０１ＡＤ」；セイミケミカル社サーフロンの「ＫＨ−４０」、「Ｓ−４２０」等を用いることができる。また、界面活性剤は、１種類を単独で用いてもよく、２種類以上を任意の比率で組み合わせて用いてもよい。
液晶組成物において、界面活性剤の割合は、重合性化合物１００重量部に対し、好ましくは０．０１重量部〜１０重量部、より好ましくは０．１重量部〜２重量部である。
【０２５３】
液晶組成物は、任意の成分として、溶媒を含みうる。溶媒としては、例えば、第二光学異方性層の製造のための塗工液が含みうる溶媒と同様のものが挙げられる。また、溶媒は、１種類を単独で用いてもよく、２種類以上を任意の比率で組み合わせて用いてもよい。
液晶組成物において、溶媒の割合は、重合性化合物１００重量部に対し、好ましくは１００重量部〜１０００重量部である。
【０２５４】
液晶組成物は、さらに、任意の成分として、金属、金属錯体、染料、顔料、蛍光材料、燐光材料、レベリング剤、チキソ剤、ゲル化剤、多糖類、紫外線吸収剤、赤外線吸収剤、抗酸化剤、イオン交換樹脂、酸化チタン等の金属酸化物等の添加剤を含みうる。かかる添加剤の割合は、重合性化合物１００重量部に対し、好ましくは、各々０．１重量部〜２０重量部である。
【０２５５】
前記のような液晶組成物を用意した後で、この液晶組成物を、支持体上に塗工して、液晶組成物の層を得る工程を行う。支持体としては、長尺の支持体を用いることが好ましい。長尺の支持体を用いる場合、連続的に搬送される支持体上に、液晶組成物を連続的に塗工することが可能である。よって、長尺の支持体を用いることにより、第一光学異方性層を連続的に製造できるので、生産性を向上させることが可能である。
【０２５６】
液晶組成物を支持体上に塗工する場合、支持体に適度の張力（通常、１００Ｎ／ｍ〜５００Ｎ／ｍ）を掛けて、支持体の搬送ばたつきを少なくし、平面性を維持したまま塗布することが好ましい。平面性とは、支持体の幅方向および搬送方向に垂直な上下方向の振れ量であり、理想的には０ｍｍであるが、通常、１ｍｍ以下である。
【０２５７】
支持体としては、通常、支持体フィルムを用いる。支持体フィルムとしては、光学的な積層体の支持体として用いうるフィルムを、適切に選択して用いうる。中でも、支持体フィルムを、光学異方性積層体が含む任意の層として使用可能にする観点から、支持体フィルムとしては透明なフィルムが好ましい。具体的には、支持体フィルムの全光線透過率は、好ましくは８０％以上、より好ましくは８５％以上、特に好ましくは８８％以上である。
【０２５８】
支持体フィルムの材料は、特に限定されず、種々の樹脂を用いうる。樹脂の例としては、第二光学異方性層の形成に用いうる基材の材料として説明した重合体を含む樹脂が挙げられる。これらの中でも、透明性、低吸湿性、寸法安定性及び軽量性の観点から、樹脂が含む重合体としては、脂環式構造含有重合体及びセルロースエステルが好ましく、脂環式構造含有重合体がより好ましい。
【０２５９】
支持体としては、配向規制力を有するものを用いうる。支持体の配向規制力とは、支持体の上に塗工された液晶組成物中の第一光学異方性層用液晶化合物を配向させうる、支持体の性質をいう。
【０２６０】
配向規制力は、支持体の材料となるフィルム等の部材に、配向規制力を付与する処理を施すことにより付与しうる。かかる処理の例としては、延伸処理及びラビング処理が挙げられる。
【０２６１】
好ましい態様において、支持体は延伸フィルムである。かかる延伸フィルムとすることにより、延伸方向に応じた配向規制力を有する支持体としうる。
【０２６２】
延伸フィルムの延伸方向は、任意である。よって、延伸方向は、長手方向でもよく、幅方向でもよく、斜め方向でもよい。さらに、これらの延伸方向のうち、２以上の方向に延伸が施されていてもよい。延伸倍率は、支持体の表面に配向規制力が生じる範囲で適宜設定しうる。支持体の材料が正の固有複屈折値を有する樹脂である場合、延伸方向に分子が配向して延伸方向に遅相軸が発現する。延伸は、テンター延伸機などの既知の延伸機を用いて行いうる。
【０２６３】
更に好ましい態様において、支持体は斜め延伸フィルムである。支持体が斜め延伸フィルムである場合の、延伸方向と延伸フィルムの幅方向とがなす角度は、具体的には０°超９０°未満としうる。このような斜め延伸フィルムを支持体として用いることにより、光学異方性積層体を、円偏光板の効率的な製造を可能にする材料とすることができる。
【０２６４】
また、ある態様において、延伸方向と延伸フィルムの幅方向とがなす角度を、好ましくは１５°±５°、２２．５±５°、４５°±５°、又は７５°±５°、より好ましくは１５°±４°、２２．５°±４°、４５°±４°、又は７５°±４°、さらにより好ましくは１５°±３°、２２．５°±３°、４５°±３°、又は７５°±３°といった特定の範囲としうる。このような角度関係を有することにより、光学異方性積層体を、円偏光板の効率的な製造を可能にする材料とすることができる。
【０２６５】
液晶組成物の塗工方法の例としては、カーテンコーティング法、押し出しコーティング法、ロールコーティング法、スピンコーティング法、ディップコーティング法、バーコーティング法、スプレーコーティング法、スライドコーティング法、印刷コーティング法、グラビアコーティング法、ダイコーティング法、ギャップコーティング法、及びディッピング法が挙げられる。塗工される液晶組成物の層の厚みは、第一光学異方性層に求められる所望の厚さに応じて適切に設定しうる。
【０２６６】
支持体上に液晶組成物を塗工して液晶組成物の層を得た後で、液晶組成物の層に含まれる第一光学異方性層用液晶化合物を配向させる工程を行う。これにより、液晶組成物の層に含まれる第一光学異方性層用液晶化合物は、支持体の配向規制力に応じた配向方向に配向する。例えば、支持体として延伸フィルムを用いた場合、延伸フィルムの延伸方向と平行に、液晶組成物の層に含まれる第一光学異方性層用液晶化合物が配向する。
【０２６７】
第一光学異方性層用液晶化合物の配向は、塗工により直ちに達成される場合もありえるが、必要に応じて、塗工の後に、加温などの配向処理を施すことにより達成される場合もありえる。配向処理の条件は、使用する液晶組成物の性質に応じて適宜設定しうるが、例えば、５０℃〜１６０℃の温度条件において３０秒間〜５分間処理する条件としうる。
【０２６８】
上述したように液晶組成物の層において第一光学異方性層用液晶化合物を配向させることで、液晶組成物の層において所望の光学特性が発現するので、第一光学異方性層が液晶層として得られる。
【０２６９】
上述した第一光学異方性層の製造方法は、更に、任意の工程を含みうる。第一光学異方性層の製造方法は、例えば、液晶組成物の層又は液晶層を乾燥させる工程を行なってもよい。かかる乾燥は、自然乾燥、加熱乾燥、減圧乾燥、減圧加熱乾燥等の乾燥方法で達成しうる。
【０２７０】
また、第一光学異方性層の製造方法は、例えば、液晶組成物に含まれる第一光学異方性層用液晶化合物を配向させた後で、第一光学異方性層用液晶化合物の配向状態を固定する工程を行ってもよい。この工程では、通常、第一光学異方性層用液晶化合物を重合させることにより、第一光学異方性層用液晶化合物の配向状態を固定する。また、第一光学異方性層用液晶化合物を重合させることにより、第一光学異方性層の剛性を高めて、機械的強度を向上させることができる。
【０２７１】
第一光学異方性層用液晶化合物の重合は、液晶組成物の成分の性質に適合した方法を適切に選択しうる。例えば、光を照射する方法が好ましい。なかでも、操作が簡便なことから、紫外線を照射する方法が好ましい。紫外線照射強度、紫外線照射時間、紫外線積算光量、及び、紫外線照射光源などの照射条件は、第二光学異方性層の製造方法における照射条件と同様の範囲に調整しうる。
【０２７２】
重合の際、第一光学異方性層用液晶化合物は、通常、その分子の配向を維持したままで重合する。よって、前記の重合により、重合前の液晶組成物に含まれていた第一光学異方性層用液晶化合物の配向方向と平行な方向に配向した第一光学異方性層用液晶化合物の重合体を含む液晶層が、第一光学異方性層として得られる。したがって、例えば、支持体として延伸フィルムを用いた場合には、延伸フィルムの延伸方向と平行な配向方向を有する液晶層を得ることができる。ここで平行とは、延伸フィルムの延伸方向と第一光学異方性層用液晶化合物の重合体の配向方向のズレが、通常±３°、好ましくは±１°、理想的には０°をいう。
【０２７３】
上述した製造方法で製造された第一光学異方性層において、第一光学異方性層用液晶化合物から得られた重合体の分子は、好ましくは、支持体フィルムに対して水平配向した配向規則性を有する。例えば、支持体フィルムとして配向規制力を有するものを用いた場合、第一光学異方性層において第一光学異方性層用液晶化合物の重合体の分子を水平配向させることができる。ここで、第一光学異方性層用液晶化合物の重合体の分子が支持体フィルムに対して「水平配向」するとは、重合体が含む第一光学異方性層用液晶化合物由来の構造単位のメソゲン骨格の長軸方向の平均方向が、フィルム面と平行又は平行に近い（例えばフィルム面となす角度が５°以内）、ある一の方向に配向することをいう。第一光学異方性層用液晶化合物として式（Ｖ）で表される化合物を用いた場合のように、第一光学異方性層中に、配向方向の異なる複数種類のメソゲン骨格が存在する場合は、通常、それらのうち最も長い種類のメソゲン骨格の長軸方向が配向する方向が、当該配向方向となる。
【０２７４】
上述した製造方法により、第一光学異方性層は、支持体及び第一光学異方性層を備える複層体の状態で得られうる。第一光学異方性層の製造方法は、例えば、複層体から支持体を剥離する工程を含んでいてもよい。
【０２７５】
［７．任意の層］
光学異方性積層体は、第一光学異方性層及び第二光学異方性層に組み合わせて、更に任意の層を備えうる。任意の層としては、例えば、接着層、ハードコート層等が挙げられる。
【０２７６】
［８．光学異方性積層体の物性及び厚み］
光学異方性積層体の全光線透過率は、好ましくは８０％以上、より好ましくは８５％以上、特に好ましくは９０％以上である。
【０２７７】
光学異方性積層体のヘイズは、好ましくは５％以下、より好ましくは３％以下、特に好ましくは１％以下であり、理想的には０％である。
【０２７８】
光学異方性積層体の厚みは、上述した光学特性を有する範囲で任意に調整しうる。具体的な厚みは、薄型化の観点から、好ましくは３μｍ以上、より好ましくは４μｍ以上、特に好ましくは５μｍ以上、且つ、好ましくは２０μｍ以下、より好ましくは１５μｍ以下、特に好ましくは１２μｍ以下である。
【０２７９】
［９．光学異方性積層体の製造方法］
光学異方性積層体は、例えば、下記の製造方法１又は２によって製造しうる。
【０２８０】
・製造方法１：
第一光学異方性層を製造する工程と、
前記第一光学異方性層を基材として用いて、上述した第二光学異方性層の製造方法を行うことにより、第一光学異方性層上に第二光学異方性層を形成して、光学異方性積層体を得る工程と、を含む、製造方法。
【０２８１】
製造方法１のように第一光学異方性層上に塗工液を塗工した場合は、塗工液層の乾燥によって、第一光学異方性層上に第二光学異方性層が形成されて、光学異方性積層体が得られる。
【０２８２】
・製造方法２：
第一光学異方性層を製造する工程と、
基材及び第二光学異方性層を含む光学異方性転写体を製造する工程と、
光学異方性転写体の第二光学異方性層と、第一光学異方性層とを、貼り合わせて、光学異方性積層体を得る工程と、
光学異方性転写体の基材を剥離する工程と、を含む、製造方法。
【０２８３】
製造方法２のように、第二光学異方性層と第一光学異方性層とを貼り合わせて光学異方性積層体を製造する場合、貼り合わせには、適切な接着剤を用いうる。この接着剤としては、例えば、後述する偏光板において用いるのと同様の接着剤を用いうる。
【０２８４】
また、前記の光学異方性積層体の製造方法は、上述した工程に加えて、任意の工程を含んでいてもよい。例えば、前記の製造方法は、ハードコート層等の任意の層を設ける工程、を含んでいてもよい。
【０２８５】
［１０．偏光板］
図２は、本発明の一実施形態に係る偏光板を模式的に示す断面図である。
図２に示すように、偏光板２００は、直線偏光子２１０と、光学異方性積層体１００とを備える。このような偏光板２００は、通常、円偏光板として機能できるので、画像表示装置の表示面に設けることにより、外光の反射を抑制できる。特に、光学異方性積層体１００を備える前記の偏光板２００によれば、表示面を傾斜方向から見た場合に、外光の反射を抑制して、色付きを効果的に抑制できる。
【０２８６】
偏光板２００は、直線偏光子２１０、第二光学異方性層１２０及び第一光学異方性層１１０をこの順に備えていてもよいが、傾斜方向における外光の反射を効果的に抑制する観点から、図２に示すように、直線偏光子２１０、第一光学異方性層１１０及び第二光学異方性層１２０をこの順に備えることが好ましい。
【０２８７】
直線偏光子２１０としては、任意の直線偏光子を用いうる。直線偏光子の例としては、ポリビニルアルコールフィルムにヨウ素又は二色性染料を吸着させた後、ホウ酸浴中で一軸延伸することによって得られるフィルム；ポリビニルアルコールフィルムにヨウ素又は二色性染料を吸着させ延伸しさらに分子鎖中のポリビニルアルコール単位の一部をポリビニレン単位に変性することによって得られるフィルム；が挙げられる。また、直線偏光子の他の例としては、グリッド偏光子、多層偏光子、コレステリック液晶偏光子などの、偏光を反射光と透過光に分離する機能を有する偏光子が挙げられる。これらのうち、直線偏光子２１０としては、ポリビニルアルコールを含有する偏光子が好ましい。
【０２８８】
直線偏光子２１０に自然光を入射させると、一方の偏光だけが透過する。この直線偏光子２１０の偏光度は特に限定されないが、好ましくは９８％以上、より好ましくは９９％以上である。
また、直線偏光子２１０の厚みは、好ましくは５μｍ〜８０μｍである。
【０２８９】
偏光板は、更に、直線偏光子２１０と光学異方性積層体１００とを貼り合わせるための、接着層を備えていてもよい。接着層としては、粘着性の接着剤からなる粘着層を用いてもよく、硬化性接着剤を硬化させてなる層を用いてもよい。硬化性接着剤としては、熱硬化性接着剤を用いてもよいが、光硬化性接着剤を用いることが好ましい。光硬化性接着剤としては、重合体又は反応性の単量体を含んだものを用いうる。また、接着剤は、必要に応じて溶媒、光重合開始剤、その他の添加剤等を含みうる。
【０２９０】
光硬化性接着剤は、可視光線、紫外線、及び赤外線等の光を照射すると硬化しうる接着剤である。中でも、操作が簡便なことから、紫外線で硬化しうる接着剤が好ましい。
【０２９１】
接着層の厚みは、好ましくは０．５μｍ以上、より好ましくは１μｍ以上であり、好ましくは３０μｍ以下、より好ましくは２０μｍ以下、さらに好ましくは１０μｍ以下である。接着層の厚みを前記範囲内とすることにより、光学異方性層の光学的性質を損ねずに、良好な接着を達成しうる。
【０２９２】
偏光板において、直線偏光子２１０の偏光吸収軸に対して光学異方性積層体１００の遅相軸がなす角度は、４５°またはそれに近い角度であることが好ましく、具体的には、好ましくは４５°±５°、より好ましくは４５°±４°、特に好ましくは４５°±３°である。
【０２９３】
上述した偏光板は、更に、任意の層を含みうる。任意の層としては、例えば、偏光子保護フィルム層が挙げられる。偏光子保護フィルム層としては、任意の透明フィルム層を用いうる。中でも、透明性、機械的強度、熱安定性、水分遮蔽性等に優れる樹脂のフィルム層が好ましい。そのような樹脂としては、トリアセチルセルロース等のアセテート樹脂、ポリエステル樹脂、ポリエーテルスルホン樹脂、ポリカーボネート樹脂、ポリアミド樹脂、ポリイミド樹脂、鎖状オレフィン樹脂、環式オレフィン樹脂、（メタ）アクリル樹脂等が挙げられる。さらに、偏光板が含みうる任意の層としては、例えば、耐衝撃性ポリメタクリレート樹脂層などのハードコート層、フィルムの滑り性を良くするマット層、反射抑制層、防汚層、帯電抑制層等が挙げられる。これらの任意の層は、１層だけを設けてもよく、２層以上を設けてもよい。
【０２９４】
偏光板は、直線偏光子と光学異方性積層体とを、必要に応じて接着剤を用いて、貼り合わせることによって、製造しうる。
【０２９５】
［１１．画像表示装置］
図３は、本発明の一実施形態に係る画像表示装置３００を模式的に示す断面図である。
図３に示すように、画像表示装置３００は、偏光板２００と、有機エレクトロルミネッセンス素子（以下、適宜「有機ＥＬ表示素子」ということがある。）３１０とを備える。この画像表示装置３００は、通常、直線偏光子２１０、光学異方性積層体１００及び有機ＥＬ表示素子３１０を、この順に備える。
【０２９６】
画像表示装置３００は、直線偏光子２１０、第二光学異方性層１２０、第一光学異方性層１１０及び有機ＥＬ素子３１０をこの順に備えていてもよいが、傾斜方向における外光の反射を効果的に抑制する観点から、図３に示すように、直線偏光子２１０、第一光学異方性層１１０、第二光学異方性層１２０及び有機ＥＬ素子３１０をこの順に備えることが好ましい。
【０２９７】
有機ＥＬ素子３１０は、透明電極層、発光層及び電極層をこの順に備え、透明電極層及び電極層から電圧を印加されることにより発光層が光を生じうる。有機発光層を構成する材料の例としては、ポリパラフェニレンビニレン系、ポリフルオレン系、およびポリビニルカルバゾール系の材料を挙げることができる。また、発光層は、複数の発光色が異なる層の積層体、あるいはある色素の層に異なる色素がドーピングされた混合層を有していてもよい。さらに、有機ＥＬ素子３１０は、正孔注入層、正孔輸送層、電子注入層、電子輸送層、等電位面形成層、電荷発生層等の機能層を備えていてもよい。
【０２９８】
前記の画像表示装置３００は、表示面３００Ｕにおける外光の反射を抑制できる。具体的には、装置外部から入射した光は、その一部の直線偏光のみが直線偏光子２１０を通過し、次にそれが光学異方性積層体１００を通過することにより、円偏光となる。円偏光は、表示装置内の光を反射する構成要素（有機ＥＬ素子３１０中の反射電極（図示せず）等）により反射され、再び光学異方性積層体１００を通過することにより、入射した直線偏光の振動方向と直交する振動方向を有する直線偏光となり、直線偏光子２１０を通過しなくなる。ここで、直線偏光の振動方向とは、直線偏光の電場の振動方向を意味する。これにより、反射抑制の機能が達成される（画像表示装置としての有機ＥＬ表示装置における反射抑制の原理は、特開平９-１２７８８５号公報参照）。
【０２９９】
さらに、画像表示装置３００は、光学異方性積層体１００が所定の光学特性を有するので、前記の反射抑制の機能を、表示面３００Ｕの正面方向だけでなく、傾斜方向においても発揮できる。そして、これにより、反射光による表示面３００Ｕの色付きを抑制できる。したがって、画像表示装置３００は、表示面３００Ｕの正面方向及び傾斜方向の両方において、外光の反射を効果的に抑制して、色付きを抑制することが可能である。
【０３００】
前記の色付きの程度は、表示面３００Ｕを傾斜方向から観察して測定される色度と、反射の無い黒色の表示面３００Ｕの色度との色差ΔＥ＊ａｂによって、評価しうる。前記の色度は、表示面３００Ｕで反射した光のスペクトルを測定し、このスペクトルから、人間の目に対応する分光感度（等色関数）を乗じて三刺激値Ｘ、Ｙ及びＺを求め、色度（ａ＊，ｂ＊，Ｌ＊）を算出することにより求めうる。また、前記の色差ΔＥ＊ａｂは、外光によって表示面３００Ｕが照らされていない場合の色度（ａ０＊，ｂ０＊，Ｌ０＊）、及び、外光によって照らされている場合の色度（ａ１＊，ｂ１＊，Ｌ１＊）から、下記の式（Ｘ）から求めうる。
【０３０１】
【数１】
2018030244.tif 000030
【０３０２】
また、一般に、反射光による表示面３００Ｕの色付きは、観察方向の方位角によって異なりうる。そのため、表示面３００Ｕの傾斜方向から観察した場合、観察方向の方位角によって、測定される色度は異なりうるので、色差ΔＥ＊ａｂも異なりうる。そこで、前記のように表示面３００Ｕの傾斜方向から観察したときの色付きの程度する場合には、複数の方位角方向から観察して得られる色差ΔＥ＊ａｂの平均値によって、色付きの評価を行うことが好ましい。具体的には、方位角方向に５°刻みで、方位角φ（図４参照。）が０°以上３６０°未満の範囲で、色差ΔＥ＊ａｂの測定を行い、測定された色差ΔＥ＊ａｂの平均値（平均色差）によって、色付きの程度を評価する。前記の平均色差が小さいほど、表示面３００Ｕの傾斜方向から観察した場合の表示面の色付きが小さいことを表す。
【実施例】
【０３０３】
以下、実施例を示して本発明について具体的に説明する。ただし、本発明は以下に示す実施例に限定されるものではなく、本発明の請求の範囲及びその均等の範囲を逸脱しない範囲において任意に変更して実施しうる。以下の説明において、量を表す「％」及び「部」は、別に断らない限り、重量基準である。また、以下に説明する操作は、別に断らない限り、常温常圧大気中において行った。【０３０４】
〔レターデーション及び屈折率の測定方法〕
あるフィルム（基材フィルム、又は、支持体フィルム）上に形成された試料層（第一光学異方性層、又は、第二光学異方性層）のレターデーション及び逆波長分散特性は、下記の方法で測定した。【０３０５】
評価対象となる試料層を、粘着剤付スライドガラス（粘着剤は、日東電工社製「ＣＳ９６２１Ｔ」）に貼り合せた。その後、フィルムを剥離し、スライドガラス及び試料層を備えるサンプルを得た。このサンプルを、位相差計（Ａｘｏｍｅｔｒｉｃｓ社製）のステージに設置して、試料層の面内レターデーションＲｅの波長分散を測定した。ここで、面内レターデーションＲｅの波長分散とは、波長毎の面内レターデーションＲｅを表すグラフであり、例えば、横軸を波長、縦軸を面内レターデーションＲｅとした座標においてグラフとして示される。こうして得られた試料層の面内レターデーションＲｅの波長分散から、波長４５０ｎｍ、５５０ｎｍ及び６５０ｎｍにおける試料層の面内レターデーションＲｅ（４５０）、Ｒｅ（５５０）及びＲｅ（６５０）を求めた。【０３０６】
また、試料層の遅相軸を回転軸として、ステージを４０°傾けて、試料層の厚み方向に対して４０°の角度をなす傾斜方向での試料層のレターデーションＲｅ４０の波長分散を測定した。ここで、レターデーションＲｅ４０の波長分散とは、波長毎のレターデーションＲｅ４０を表すグラフであり、例えば、横軸を波長、縦軸を面内レターデーションＲｅ４０とした座標においてグラフとして示される。【０３０７】
さらに、プリズムカプラ（Ｍｅｔｒｉｃｏｎ社製）を用いて、試料層の、面内方向であって最大の屈折率を与える方向の屈折率ｎｘ、前記面内方向であって前記ｎｘの方向に垂直な方向の屈折率ｎｙ、及び、厚み方向の屈折率ｎｚの平均屈折率ｎｏを、波長４０７ｎｍ、５３２ｎｍ及び６３３ｎｍで測定し、コーシーフィッティングすることにより、平均屈折率ｎｏの波長分散を得た。ここで、屈折率の波長分散とは、波長毎の屈折率を表すグラフであり、例えば、横軸を波長、縦軸を屈折率とした座標においてグラフとして示される。【０３０８】
その後、面内方向レターデーションＲｅ、レターデーションＲｅ４０及び平均屈折率ｎｏの波長分散のデータを基に、試料層の厚み方向のレターデーションＲｔｈの波長分散を計算した。ここで、厚み方向のレターデーションＲｔｈの波長分散とは、波長毎の厚み方向のレターデーションＲｔｈを表すグラフであり、例えば、横軸を波長、縦軸を厚み方向のレターデーションＲｔｈとした座標においてグラフとして示される。そして、こうして求められた試料層の厚み方向のレターデーションＲｔｈの波長分散から、波長４５０ｎｍ、５５０ｎｍ及び６５０ｎｍにおける試料層の厚み方向のレターデーションＲｔｈ（４５０）、Ｒｔｈ（５５０）及びＲｔｈ（６５０）を求めた。【０３０９】
また、光学異方性積層体のレターデーション及びＮＺ係数は、第一光学異方性層及び第二光学異方性層の光学特性値から計算により求めた。【０３１０】
〔シミュレーションによる色差ΔＥ＊ａｂの計算方法〕
シミュレーション用のソフトウェアとしてシンテック社製「ＬＣＤ  Ｍａｓｔｅｒ」を用いて、各実施例及び比較例で製造された円偏光板を含む下記の評価モデルを作成した。【０３１１】
シミュレーション用の評価モデルでは、平面状の反射面を有するミラーの前記反射面に、円偏光板の第二光学異方性層側の面を貼り合わせた構造を設定した。したがって、この評価モデルでは、視認側から、偏光フィルム、粘着層、第一光学異方性層、粘着層、第二光学異方性層及びミラーがこの順に設けられた構造が設定された。また、この評価モデルでは、ミラーとして、入射した光を反射率１００％で鏡面反射しうる理想ミラーを設定し、さらに、偏光フィルムとして、ある方向に平行な振動方向を有する直線偏光の全てを通過させるが、その方向に垂直な振動方向を有する直線偏光を全く通過させない理想偏光フィルムを設定した。【０３１２】
図４は、実施例及び比較例でのシミュレーションにおいて、色度の計算を行う際に設定した評価モデルの様子を模式的に示す斜視図である。
図４に示すように、Ｄ６５光源（図示せず。）によって照らされるミラーの反射面１０を、前記反射面１０に対して極角θ＝６０°の観察方向２０から見たときに観察される色度を計算した。ここで、極角θとは、反射面１０の法線方向１１に対してなす角を表す。また、別途、光源によって照らされていないときに観察される色度を計算した。そして、（ｉ）光源で照らされたときの色度と、（ii）光源で照らされていないときの色度とから、前述の式（Ｘ）を用いて、色差ΔＥ＊ａｂを求めた。【０３１３】
前記の色差ΔＥ＊ａｂの計算を、観察方向２０を方位角方向に５°刻みで移動させて、方位角φが０°以上３６０°未満の範囲で行った。ここで、方位角φとは、反射面１０に平行な方向が、反射面１０に平行なある基準方向１２に対してなす角を表す。そして、計算された色差ΔＥ＊ａｂの平均を計算して、平均色差を得た。【０３１４】
〔目視による反射輝度及び色付きの評価方法〕
市販の鏡を有機ＥＬ素子の反射電極に見立てて、当該鏡面に、後述する実施例又は比較例で製造した円偏光板の第二光学異方性層側の面を、手貼りローラーを用いて貼り合わせた。貼り合わせは、粘着層（日東電工製「ＣＳ９６２１」）を介して行った。これにより、評価用のサンプルフィルムを得た。【０３１５】
前記のサンプルフィルムの円偏光板側の面を、当該面の極角６０°の傾斜方向から、自然光の下で表示面を観察した。観察の際、外光の反射による輝度及び色付きが小さいほど、良好な結果である。【０３１６】
前記の評価を、多数の観察者が行い、各人が、全ての実験例（実施例及び比較例）の結果を順位づけし、その順位に相当する点数（１位４３点、２位４２点、・・・、最下位１点）を与えた。各実験例について各人が採点した合計点を得点順に並べ、その点数のレンジの中で上位グループからＡ、Ｂ、Ｃ、Ｄ及びＥの順に評価した。【０３１７】
［製造例１．塗工液（液晶４０％）の製造］
下記式（Ｂ１）で表される光重合性の逆波長分散液晶化合物（ＣＮ点は９６℃）４０重量部、及び、ポジＣ重合体としてのポリ（９−ビニルカルバゾール）６０重量部を、固形分濃度が１２％となるようにＮ−メチル−２−ピロリドン（ＮＭＰ）に溶解させて、塗工液（液晶４０％）を作製した。【０３１８】
【化２８】
2018030244.tif 000031
【０３１９】
［製造例２．塗工液（液晶４５％）の製造］
前記式（Ｂ１）で表される光重合性の逆波長分散液晶化合物（ＣＮ点は９６℃）４５重量部、及び、ポジＣ重合体としてのポリ（９−ビニルカルバゾール）５５重量部を、固形分濃度が１２％となるようにＮ−メチル−２−ピロリドン（ＮＭＰ）に溶解させて、塗工液（液晶４５％）を作製した。【０３２０】
［製造例３．塗工液（液晶５０％）の製造］
前記式（Ｂ１）で表される光重合性の逆波長分散液晶化合物（ＣＮ点は９６℃）５０重量部、及び、ポジＣ重合体としてのポリ（９−ビニルカルバゾール）５０重量部を、固形分濃度が１２％となるようにＮ−メチル−２−ピロリドン（ＮＭＰ）に溶解させて、塗工液（液晶５０％）を作製した。【０３２１】
［実施例Ｉ−１］
（Ｉ−１−１．第一光学異方性層の製造）
前記式（Ｂ１）で表される光重合性の逆波長分散液晶化合物（ＣＮ点は９６℃）１００重量部、光重合開始剤（ＢＡＳＦ社製「Ｉｒｇａｃｕｒｅ３７９ＥＧ」）３重量部、及び、界面活性剤（ＤＩＣ社製「メガファックＦ−５６２」）０．３重量部を混合し、更に、溶媒としてシクロペンタノン及び１，３−ジオキソランの混合溶媒（重量比シクロペンタノン：１，３−ジオキソラン＝４：６）を、固形分が２２重量％になるように加え、５０℃に加温し溶解させた。得られた混合物を、孔径０．４５μｍのメンブレンフィルターでろ過して、液状の液晶組成物を得た。【０３２２】
支持体フィルムとして、脂環式構造含有重合体を含む樹脂からなる長尺の斜め延伸フィルム（日本ゼオン社製「ゼオノアフィルム」、樹脂のガラス転移温度（Ｔｇ）１２６℃、厚み４７μｍ、波長５５０ｎｍにおける面内レターデーション１４１ｎｍ、延伸方向は、幅方向に対して４５°の方向）を用意した。【０３２３】
前記の支持体フィルム上に、前記の液状の液晶組成物を、バーコーターで塗工し、液晶組成物の層を形成した。
その後、液晶組成物の層を、１１０℃オーブンで４分ほど乾燥させて、液晶組成物の層中の溶媒を蒸発させると同時に、液晶組成物の層に含まれる液晶化合物を、支持体フィルムの延伸方向にホモジニアス配向させた。【０３２４】
その後、液晶組成物の層に、紫外線照射装置を用いて紫外線を照射した。この紫外線の照射は、窒素雰囲気下において、６０℃に加熱されたＳＵＳ板に支持体フィルムをテープで固定した状態で行った。紫外線の照射により液晶組成物の層を硬化させて、支持体フィルム上に、厚み２．２μｍの第一光学異方性層を形成した。これにより、支持体フィルムと、この支持体フィルム上に形成された第一光学異方性層とを備える複層フィルムを得た。第一光学異方性層のレターデーションを、前記の方法で測定した。【０３２５】
（Ｉ−１−２．第二光学異方性層の製造）
基材フィルムとして、脂環式構造含有重合体を含む樹脂からなる未延伸フィルム（日本ゼオン社製、樹脂のガラス転移温度（Ｔｇ）１６３℃、厚み１００μｍ）を用意した。前記の基材フィルムの面上に、製造例１で調製した塗工液（液晶４０％）を、アプリケーターを用いて塗工して、塗工液層を形成した。【０３２６】
その後、塗工液層を、８５℃オーブンで１０分ほど乾燥させて、塗工液層中の溶媒を蒸発させた。これにより、基材フィルム上に第二光学異方性層が形成されて、基材フィルム及び厚み１０μｍの第二光学異方性層を備える光学異方性転写体を得た。第二光学異方性層のレターデーションを、前記の方法で測定した。【０３２７】
（Ｉ−１−３．光学異方性積層体の製造）
前記の複層フィルムの第一光学異方性層側の面と、前記光学異方性転写体の第二光学異方性層側の面とを、粘着層（日東電工製「ＣＳ９６２１Ｔ」）を介して貼合した。その後、支持体フィルム及び基材フィルムを剥離して、第一光学異方性層／粘着層／第二光学異方性層の層構造を有する光学異方性積層体を得た。【０３２８】
（Ｉ−１−４．円偏光板の製造）
前記の光学異方性積層体の第一光学異方性層側の面に、粘着層（日東電工製「ＣＳ９６２１Ｔ」）を介して、直線偏光子としての偏光フィルム（サンリッツ社製「ＨＬＣ２−５６１８Ｓ」）を貼り合わせた。この貼り合わせは、第一光学異方性層の遅相軸と、偏光フィルムの偏光透過軸とが、４５°の角度をなすように行った。これにより、偏光フィルム／粘着層／第一光学異方性層／粘着層／第二光学異方性層の層構造を有する円偏光板を得た。
得られた円偏光板について、上述した方法で、評価を行った。【０３２９】
［実施例Ｉ−２〜Ｉ−３］
前記工程（Ｉ−１−２）において、下記表１に示すレターデーションを有する第二光学異方性層が得られるように、塗工液（液晶４０％）の塗工厚みを変更した。
以上の事項以外は、実施例Ｉ−１と同様にして、光学異方性積層体及び円偏光板の製造及び評価を行った。【０３３０】
［実施例Ｉ−４〜Ｉ−６］
前記工程（Ｉ−１−１）において、下記表１に示すレターデーションを有する第一光学異方性層が得られるように、液晶組成物の塗工厚みを変更した。
また、前記工程（Ｉ−１−２）において、下記表１に示すレターデーションを有する第二光学異方性層が得られるように、塗工液（液晶４０％）の塗工厚みを変更した。
以上の事項以外は、実施例Ｉ−１と同様にして、光学異方性積層体及び円偏光板の製造及び評価を行った。【０３３１】
［実施例II−１〜II−３］
前記工程（Ｉ−１−２）において、下記表２に示すレターデーションを有する第二光学異方性層が得られるように、塗工液（液晶４０％）の塗工厚みを変更した。
以上の事項以外は、実施例Ｉ−１と同様にして、光学異方性積層体及び円偏光板の製造及び評価を行った。【０３３２】
［実施例II−４〜II−５］
前記工程（Ｉ−１−１）において、下記表２に示すレターデーションを有する第一光学異方性層が得られるように、液晶組成物の塗工厚みを変更した。
また、前記工程（Ｉ−１−２）において、下記表２に示すレターデーションを有する第二光学異方性層が得られるように、塗工液（液晶４０％）の塗工厚みを変更した。
以上の事項以外は、実施例Ｉ−１と同様にして、光学異方性積層体及び円偏光板の製造及び評価を行った。【０３３３】
［実施例II−６］
前記工程（Ｉ−１−１）において、下記表２に示すレターデーションを有する第一光学異方性層が得られるように、液晶組成物の塗工厚みを変更した。
以上の事項以外は、実施例Ｉ−１と同様にして、光学異方性積層体及び円偏光板の製造及び評価を行った。【０３３４】
［実施例II−７〜II−１１］
前記工程（Ｉ−１−２）において、塗工液（液晶４０％）の代わりに、製造例２で調製した塗工液（液晶４５％）を用い、さらに、下記表３に示すレターデーションを有する第二光学異方性層が得られるように、その塗工液（液晶４５％）の塗工厚みを変更した。
以上の事項以外は、実施例Ｉ−１と同様にして、光学異方性積層体及び円偏光板の製造及び評価を行った。【０３３５】
［実施例II−１２〜II−１５］
前記工程（Ｉ−１−１）において、下記表３又は表４に示すレターデーションを有する第一光学異方性層が得られるように、液晶組成物の塗工厚みを変更した。
また、前記工程（Ｉ−１−２）において、塗工液（液晶４０％）の代わりに、製造例２で調製した塗工液（液晶４５％）を用い、さらに、下記表３又は表４に示すレターデーションを有する第二光学異方性層が得られるように、その塗工液（液晶４５％）の塗工厚みを変更した。
以上の事項以外は、実施例Ｉ−１と同様にして、光学異方性積層体及び円偏光板の製造及び評価を行った。【０３３６】
［実施例III−１〜III−３］
前記工程（Ｉ−１−２）において、塗工液（液晶４０％）の代わりに、製造例２で調製した塗工液（液晶４５％）を用い、さらに、下記表５に示すレターデーションを有する第二光学異方性層が得られるように、その塗工液（液晶４５％）の塗工厚みを変更した。
以上の事項以外は、実施例Ｉ−１と同様にして、光学異方性積層体及び円偏光板の製造及び評価を行った。【０３３７】
［実施例III−４〜III−６］
前記工程（Ｉ−１−１）において、下記表５に示すレターデーションを有する第一光学異方性層が得られるように、液晶組成物の塗工厚みを変更した。
また、前記工程（Ｉ−１−２）において、塗工液（液晶４０％）の代わりに、製造例２で調製した塗工液（液晶４５％）を用い、さらに、下記表５に示すレターデーションを有する第二光学異方性層が得られるように、その塗工液（液晶４５％）の塗工厚みを変更した。
以上の事項以外は、実施例Ｉ−１と同様にして、光学異方性積層体及び円偏光板の製造及び評価を行った。【０３３８】
［実施例III−７〜III−１３］
前記工程（Ｉ−１−２）において、塗工液（液晶４０％）の代わりに、製造例３で調製した塗工液（液晶５０％）を用い、さらに、下記表６又は表７に示すレターデーションを有する第二光学異方性層が得られるように、その塗工液（液晶５０％）の塗工厚みを変更した。
以上の事項以外は、実施例Ｉ−１と同様にして、光学異方性積層体及び円偏光板の製造及び評価を行った。【０３３９】
［実施例III−１４〜III−２１］
前記工程（Ｉ−１−１）において、下記表７又は表８に示すレターデーションを有する第一光学異方性層が得られるように、液晶組成物の塗工厚みを変更した。
また、前記工程（Ｉ−１−２）において、塗工液（液晶４０％）の代わりに、製造例３で調製した塗工液（液晶５０％）を用い、さらに、下記表７又は表８に示すレターデーションを有する第二光学異方性層が得られるように、その塗工液（液晶５０％）の塗工厚みを変更した。
以上の事項以外は、実施例Ｉ−１と同様にして、光学異方性積層体及び円偏光板の製造及び評価を行った。【０３４０】
［比較例１］
重合性液晶化合物（ＢＡＳＦ社製「ＬＣ２４２」。下記式（ＬＣ１）で示される化合物）６８部、下記式（Ｃ１）で示される化合物２９部、光重合開始剤（ＢＡＳＦ製「イルガキュア１８４」）３部、及び、メチルエチルケトン４００部を混合し、液晶組成物としての塗工液（ＬＣ１）を調製した。【０３４１】
【化２９】
2018030244.tif 000032
【０３４２】
【化３０】
2018030244.tif 000033
【０３４３】
基材フィルムとして、脂環式構造含有重合体を含む樹脂からなる未延伸フィルム（日本ゼオン社製、樹脂のガラス転移温度（Ｔｇ）１６３℃、厚み１００μｍ）を用意した。前記の基材フィルムに、コロナ処理（出力０．２ｋＷ、電極幅１６００ｍｍ、処理速度２０ｍ／ｍｉｎ）を施した。前記基材フィルムのコロナ処理を施した面に、バーコーターを用いて、前記塗工液（ＬＣ１）を塗工して、塗工液層を形成した。【０３４４】
前記塗工液層を、１１０℃のオーブンで２．５分間加熱し、乾燥処理および配向処理を施し、液晶組成物の層を得た。その後、窒素雰囲気下で、液晶組成物の層に、積算照度１００ｍＪ／ｃｍ２（照射強度１０ｍＷ／ｃｍ２を照射時間１０秒）以上の紫外線を照射して、液晶組成物中の重合性液晶化合物を重合させた。これにより、基材フィルム及び厚み０．５μｍの第二光学異方性層を備える光学異方性転写体を得た。第二光学異方性層のレターデーションを、前記の方法で測定した。こうして得られた光学異方性転写体を前記工程（Ｉ−１−３）において用いたこと以外は、実施例１と同様にして、光学異方性積層体及び円偏光板の製造及び評価を行った。【０３４５】
［結果］
前記の実施例及び比較例の結果を、下記の表に示す。【０３４６】
【表１】
2018030244.tif 000034
【０３４７】
【表２】
2018030244.tif 000035
【０３４８】
【表３】
2018030244.tif 000036
【０３４９】
【表４】
2018030244.tif 000037
【０３５０】
【表５】
2018030244.tif 000038
【０３５１】
【表６】
2018030244.tif 000039
【０３５２】
【表７】
2018030244.tif 000040
【０３５３】
【表８】
2018030244.tif 000041
【０３５４】
【表９】
2018030244.tif 000042
【０３５５】
［参考例１：式（Ｂ１）で表される逆波長分散液晶化合物の波長分散性の確認］
前記式（Ｂ１）で表される光重合性の逆波長分散液晶化合物１００重量部、光重合開始剤（ＢＡＳＦ社製「Ｉｒｇａｃｕｒｅ３７９ＥＧ」）３重量部、及び、界面活性剤（ＤＩＣ社製「メガファックＦ−５６２」）０．３重量部を混合し、更に、希釈溶媒としてシクロペンタノン及び１，３−ジオキソランの混合溶媒（重量比シクロペンタノン：１，３−ジオキソラン＝４：６）を、固形分が２２重量％になるように加え、５０℃に加温し溶解させた。得られた混合物を、孔径０．４５μｍのメンブレンフィルターでろ過して、液晶組成物を得た。【０３５６】
脂環式構造含有重合体を含む樹脂からなる未延伸フィルム（日本ゼオン社製「ゼオノアフィルム」）を用意した。この未延伸フィルムにラビング処理を施すことにより、配向基材を用意した。【０３５７】
前記の配向基材上に、液晶組成物をバーコーターで塗工し、液晶組成物の層を形成した。液晶組成物の層の厚みは、硬化後に得られる光学異方性層の厚みが２．３μｍ程度になるように調整した。【０３５８】
その後、液晶組成物の層を、１１０℃オーブンで４分ほど乾燥させて、液晶組成物中の溶媒を蒸発させると同時に、液晶組成物に含まれる逆波長分散液晶化合物をホモジニアス配向させた。【０３５９】
その後、液晶組成物の層に、紫外線照射装置を用いて、紫外線を照射した。この紫外線の照射は、窒素雰囲気下において、ＳＵＳ板に配向基材をテープで固定した状態で行った。紫外線の照射により液晶組成物の層を硬化させて、光学異方性層及び配向基材を備える試料フィルムを得た。【０３６０】
この試料フィルムについて、位相差計（Ａｘｏｍｅｔｒｉｃｓ社製）により、面内レターデーションの波長分散を測定した。配向基材は、面内レターデーションを有さないので、前記の測定によって得られる面内レターデーションは、光学異方性層の面内レターデーションを示す。測定の結果、波長４５０ｎｍ、５５０ｎｍ及び６５０ｎｍにおける面内レターデーションＲｅ（４５０）、Ｒｅ（５５０）及びＲｅ（６５０）は、Ｒｅ（４５０）＜Ｒｅ（５５０）＜Ｒｅ（６５０）を満たしていた。よって、前記式（Ｂ１）で表される光重合性の逆波長分散液晶化合物が、ホモジニアス配向した場合に逆波長分散性の面内レターデーションを示すものであることが確認された。【０３６１】
［参考例２：ポリ（９−ビニルカルバゾール）がポジＣ重合体に該当することの確認］
ポリ（９−ビニルカルバゾール）を、Ｎ−メチルピロリドンに、固形分濃度が１２重量％となるように加え、室温にて溶解させて、重合体溶液を得た。【０３６２】
脂環式構造含有重合体を含む樹脂からなる未延伸フィルム（日本ゼオン社製「ゼオノアフィルム」）を用意した。この未延伸フィルム上に、前記の重合体溶液を、アプリケーターを用いて塗工して、重合体溶液の層を形成した。その後、８５℃オーブンで１０分ほど乾燥させて、溶媒を蒸発させることにより、厚み１０μｍ程度の重合体膜と未延伸フィルムとを備える試料フィルムを得た。【０３６３】
この試料フィルムを位相差計（Ａｘｏｍｅｔｒｉｃｓ社製）のステージに設置し、測定波長５５０ｎｍにおいて試料フィルムの面内レターデーションＲｅを測定した。支持体フィルムは光学的に等方性のフィルムであるので、測定される面内レターデーションＲｅは、重合体膜の面内レターデーションＲｅを表す。測定の結果、面内レターデーションＲｅはＲｅ≦１ｎｍであったので、ｎｘ（Ｐ）≧ｎｙ（Ｐ）を満たすと確認できた。【０３６４】
その後、重合体膜の遅相軸をステージの回転軸としてステージを４０°傾けて、試料フィルムの厚み方向に対して４０°の角度をなす傾斜方向でのレターデーションＲｅ４０を測定した。そして、この測定により、重合体膜の遅相軸方向を測定した。「遅相軸方向」が「ステージの回転軸」と垂直であれば、ｎｚ（Ｐ）＞ｎｘ（Ｐ）であると判定でき、逆に、「遅相軸方向」が「ステージの回転軸」と平行であれば、ｎｙ（Ｐ）＞ｎｚ（Ｐ）であると判定できる。測定の結果、遅相軸方向は、ステージの回転軸に垂直であったため、重合体膜の屈折率ｎｘ（Ｐ）及びｎｚ（Ｐ）はｎｚ（Ｐ）＞ｎｘ（Ｐ）を満たすと判定できた。【０３６５】
したがって、ポリ（９−ビニルカルバゾール）は、このポリ（９−ビニルカルバゾール）の溶液を用いた塗工法により重合体膜を形成した場合に、その重合体膜の屈折率がｎｚ（Ｐ）＞ｎｘ（Ｐ）≧ｎｙ（Ｐ）を満たすことが確認された。したがって、ポリ（９−ビニルカルバゾール）は、ポジＣ重合体に該当することが確認された。
【符号の説明】
【０３６６】
１００  光学異方性積層体
１１０  第一光学異方性層
１２０  第二光学異方性層
２００  偏光板
２１０  直線偏光子
３００  画像表示装置
３１０  有機ＥＬ素子
【図１】
2018030244.tif 000046
【図２】
2018030244.tif 000047
【図３】
2018030244.tif 000048
【図４】
2018030244.tif 000049
【国際調査報告】
2018030244.tif 000050
2018030244.tif 000051
2018030244.tif 000052
2018030244.tif 000053